(57)【特許請求の範囲】
【請求項１】
電池と、
電池を収納する電池ケースと、
電池に接続され、電池ケース外方へ突出するタブと、
を備え、
電池ケースは積層体シートからなり、
この積層体シートは少なくとも外側から順に配置された、２軸延伸ポリエチレンテレフタレートフィルムと、２軸延伸ナイロンフィルムと、アルミニウム箔層と、熱接着性樹脂層とを有し、最内層がポリオレフィン系樹脂層からなり、
タブは絶縁性被覆材により覆われており、
電池ケースの内面と絶縁性被覆材の外面とが熱融着され、
絶縁性被覆材は支持層と、電池ケース側の接着層とを有し、この支持層はポリエチレンテレフタレート、ナイロン、ポリカーボネート、ポリエチレン、ポリプロピレン、ポリ塩化ビニル、ポリ塩化ビニリデン、またはテフロンのいずれかのフィルムからなることを特徴とする電池装置。
【請求項２】
タブは電池ケースの端部において、一対の前記絶縁性被覆材により挟持され、各絶縁性被覆材は電池ケースの端面を覆うことを特徴とする請求項１記載の電池装置。
【請求項３】
前記絶縁性被覆材は粘着テープからなることを特徴とする請求項１記載の電池装置。
【請求項４】
タブは表面層に絶縁性を有する粘着シートが部分的に貼着されていることを特徴とする請求項３記載の電池装置。
【請求項５】
内部に電池を収納する積層体シートからなり、請求項１記載の電池装置に用いられる、電池ケース用シートにおいて、
この積層体シートは少なくとも外側から順に配置された、２軸延伸ポリエチレンテレフタレートフィルムと、２軸延伸ナイロンフィルムと、アルミニウム箔層と、熱接着性樹脂層とを有し、最内層がポリオレフィン系樹脂層からなることを特徴とする電池ケース用シート。
【発明の詳細な説明】
【技術分野】
【０００１】
本発明は、電池装置および電池の構成要素を収納する電池ケース用シートに関する。
【背景技術】
【０００２】
従来、電池の構成要素を収納する電池ケースには、大抵の場合、金属製のケースが用いられていた。しかし、ノート型パソコン、携帯電話など各種の電子機器の発達、普及に伴い、その軽量化、薄型化が進められると共に、これらに使用される電池についても、その重量をできるだけ軽くし、また、使用機器における電池用スペースを少なくできるよう軽量化、薄型化が求められている。
【０００３】
このような要求に応えるために、例えば、電池の電極や電解質などに、高分子材料を導入し、シート状に軽量、薄型化した種々のシート状電池が研究開発されている。ところが、これらのシート状電池に用いる電池ケースに関しては、その軽さおよび薄さと共に、強度、水蒸気その他のガスバリヤー性、耐久性、密封性、電極端子との接着性など、総合的に満足できるものは完成されていないのが実情である。
【発明の開示】
【０００４】
本発明は、このような点を考慮してなされたものであり、軽くて薄く、且つ、強度、耐久性のほか、水蒸気その他のガスバリヤー性、密封性、電極端子との接着性など、性能および加工性に優れ、軽量、薄型化された電池ケース用シートおよび電池装置を提供することを目的とする。
【０００５】
本発明は、内部に電池を収納する積層体シートからなる電池ケース用シートにおいて、積層体シートは第１の基材フィルム層と、第１の基材フィルム層の内側に配置された熱接着性樹脂層と、を備えたことを特徴とする電池ケース用シート、  電池と、電池を収納する電池ケースと、電池に接続され、電池ケース外方へ突出するタブと、を備えたことを特徴とする電池装置、および
電池と、電池に接続されたタブと、電池とタブとを収納する電池ケースとを備え、電池ケースの周縁部はシールされ、このシールされた周縁部のうちタブに対応する部分に切欠部が設けられていることを特徴とする電池装置である。
【図面の簡単な説明】
【０００６】
【図１】図１は本発明の第１の実施形態を示す図である。
【図２】図２は本発明の第１の実施形態を示す図である。
【図３】図３は本発明の第１の実施形態を示す図である。
【図４】図４は本発明の第１の実施形態を示す図である。
【図５】図５は本発明の第１の実施形態を示す図である。
【図６】図６は本発明の第２の実施形態を示す図である。
【図７】図７は本発明の第２の実施形態を示す図である。
【図８】図８は本発明の第２の実施形態を示す図である。
【図９】図９は本発明の第２の実施形態を示す図である。
【図１０】図１０は本発明の第３の実施形態を示す図である。
【図１１】図１１は本発明の第３の実施形態を示す図である。
【図１２】図１２は本発明の第３の実施形態を示す図である。
【図１３】図１３は本発明の第４の実施形態を示す図である。
【図１４】図１４は本発明の第４の実施形態を示す図である。
【図１５】図１５は本発明の第４の実施形態を示す図である。
【図１６】図１６は本発明の第４の実施形態を示す図である。
【図１７】図１７は本発明の第５の実施形態を示す図である。
【図１８】図１８は本発明の第５の実施形態を示す図である。
【図１９】図１９は本発明の第５の実施形態を示す図である。
【図２０】図２０は本発明の第５の実施形態を示す図である。
【図２１】図２１は本発明の第６の実施形態を示す図である。
【図２２】図２２は本発明の第６の実施形態を示す図である。
【図２３】図２３は本発明の第６の実施形態を示す図である。
【図２４】図２４は本発明の第７の実施形態を示す図である。
【図２５】図２５は本発明の第７の実施形態を示す図である。
【図２６】図２６は本発明の第７の実施形態を示す図である。
【図２７】図２７は本発明の第７の実施形態を示す図である。
【図２８】図２８は本発明の第７の実施形態を示す図である。
【図２９】図２９は本発明の第８の実施形態を示す図である。
【図３０】図３０は本発明の第８の実施形態を示す図である。
【図３１】図３１は本発明の第８の実施形態を示す図である。
【図３２】図３２は本発明の第８の実施形態を示す図である。
【図３３】図３３は本発明の第８の実施形態を示す図である。
【図３４】図３４は本発明の第９の実施形態を示す図である。
【図３５】図３５は本発明の第９の実施形態を示す図である。
【図３６】図３６は本発明の第９の実施形態を示す図である。
【図３７】図３７は本発明の第１０の実施形態を示す図である。
【図３８】図３８は本発明の第１０の実施形態を示す図である。
【図３９】図３９は本発明の第１０の実施形態を示す図である。
【図４０】図４０は本発明の第１０の実施形態を示す図である。
【図４１】図４１は本発明の第１０の実施形態を示す図である。
【図４２】図４２は本発明の第１０の実施形態を示す図である。
【図４３】図４３は本発明の第１０の実施形態を示す図である。
【図４４】図４４は本発明の第１０の実施形態を示す図である。
【図４５】図４５は本発明の第１１の実施形態を示す図である。
【図４６】図４６は本発明の第１１の実施形態を示す図である。
【図４７】図４７は本発明の第１１の実施形態を示す図である。
【図４８】図４８は本発明の第１１の実施形態を示す図である。
【図４９】図４９は本発明の第１２の実施形態を示す図である。
【図５０】図５０は本発明の第１２の実施形態を示す図である。
【図５１】図５１は本発明の第１２の実施形態を示す図である。
【図５２】図５２は本発明の第１２の実施形態を示す図である。
【図５３】図５３は本発明の第１２の実施形態を示す図である。
【図５４】図５４は本発明の第１２の実施形態を示す図である。
【図５５】図５５は本発明の第１３の実施形態を示す図である。
【図５６】図５６は本発明の第１３の実施形態を示す図である。
【図５７】図５７は本発明の第１３の実施形態を示す図である。
【図５８】図５８は本発明の第１４の実施形態を示す図である。
【図５９】図５９は本発明の第１４の実施形態を示す図である。
【図６０】図６０は本発明の第１４の実施形態を示す図である。
【図６１】図６１は本発明の第１５の実施形態を示す図である。
【図６２】図６２は本発明の第１５の実施形態を示す図である。
【図６３】図６３は本発明の第１５の実施形態を示す図である。
【図６４】図６４は本発明の第１５の実施形態を示す図である。
【図６５】図６５は本発明の第１６の実施形態を示す図である。
【図６６】図６６は本発明の第１６の実施形態を示す図である。
【図６７】図６７は本発明の第１６の実施形態を示す図である。
【図６８】図６８は本発明の第１６の実施形態を示す図である。
【図６９】図６９は本発明の第１６の実施形態を示す図である。
【図７０】図７０は本発明の第１７の実施形態を示す図である。
【図７１】図７１は本発明の第１７の実施形態を示す図である。
【図７２】図７２は本発明の第１８の実施の形態を示す図である。
【図７３】図７３は本発明の第１８の実施の形態を示す図である。
【図７４】図７４は本発明の第１９の実施の形態を示す図である。
【図７５】図７５は本発明の第１９の実施の形態を示す図である。
【図７６】図７６は本発明の第２０の実施の形態を示す図である。
【図７７】図７７は本発明の第２０の実施の形態を示す図である。
【図７８】図７８は本発明の第２１の実施の形態を示す図である。
【発明を実施するための形態】
【０００７】
第１の実施の形態
本発明の第１の実施の形態について、図１乃至図５により説明する。まず図５によりポリマー電池装置５０について説明する。
【０００８】
ポリマー電池装置５０は、電池ケース５１と、電池ケース５１内に収納されたポリマー電池５０ａと、ポリマー電池５０ａに接続されるとともに電池ケース５１から外方へ突出する一対のタブ５９，６０とを備えている。
【０００９】
このうち電池ケース５１は後述する積層体シートをヒートシールすることにより形成される。
【００１０】
またポリマー電池５０ａは、有機系電解液含有ゲル電解質５３と、有機系電解液含有ゲル電解質５３の上面および下面に各々設けられた正極５５および負極５６と、正極５５および負極５６に各々接続された集電体５７，５８とを有している。このうち正極５５側の集電体５７はＡｌ製となっており、また負極５６側の集電体５８はＣｕ製となっている。
【００１１】
さらに正極５５側のタブ５９はＡｌ、ＳＵＳ製（ステンレススチール）の金属タブとなっており、負極５６側のタブ６０はＣｕ、Ｎｉ、ＳＵＳ製の金属タブとなっている。
【００１２】
また、有機系電解液含有ゲル電解質５３内に多孔質フィルムからなるセパレータ５４が設けられているが、このセパレータ５４は必ずしも設けなくてもよい。
【００１３】
またポリマー電池５０ａの構造は、捲回、積層、折り曲げのいずれも考えることができる。
【００１４】
さらにポリマー電池５０ａとしては、リチウムポリマー電池が考えられ、このうちリチウム−イオン型ポリマー電池（ＬＩＰ）とリチウム金属型ポリマー電池（ＬＰ）の各部材料の詳細を下表に示す。
【表１】
0005531977.tif 000002
【００１５】
図５に示すポリマー電池装置５０において、ポリマー電池５０ａから延びるタブ５９，６０間に電位差が生じ、このタブ５９，６０より電気を得ることができる。
【００１６】
次に電池ケース５１について説明する。電池ケース５１は積層体シート（電池ケース用シート）をヒートシールすることにより形成される。
【００１７】
このシートは、下記（１）〜（４）のいずれかの構成の積層体で形成され、且つ、該積層体の第１の基材フィルム層、第２の基材フィルム層、第３の基材フィルム層が、それぞれ２軸延伸ポリエチレンテレフタレートフィルム（以下ＰＥＴフィルムと略記）または２軸延伸ナイロンフィルム（以下ＯＮフィルムと略記）となっている。
【００１８】
（１）第１の基材フィルム層／金属箔層／熱接着性樹脂層
（２）第１の基材フィルム層／第２の基材フィルム層／金属箔層／熱接着性樹脂層
（３）第１の基材フィルム層／金属箔層／第３の基材フイルム層／熱接着性樹脂層
（４）第１の基材フィルム層／第２の基材フィルム層／金属箔層／第３の基材フイルム層／熱接着性樹脂層
【００１９】
上記構成の電池ケース用シートは、その熱接着性樹脂層同士が内側に接するように重ね合わせ、周囲の端縁部をヒートシールして一端が開口する袋状の電池ケース５１とし、内部に正極５５、負極５６、電解質５３などの構成材料を収納すると共に、タブ５９，６０を内部からケース５１の外側に延長し、開口部をシートの熱接着性樹脂層同士、および熱接着性樹脂層とタブ５９，６０とをヒートシールにより熱接着させて封止するものである。
【００２０】
従って、シートの熱接着性樹脂層には、それ自体同士が互いに熱接着性を有すると同時に、銅箔やアルミニウム箔などの導電性材料で形成されるたタブ５９，６０にも熱接着性を有する樹脂が用いられる。
【００２１】
このような構成を採ることにより、中間層の金属箔層が優れた水蒸気その他のガスバリヤー性を付与し、その両側に第１、第２、第３の基材フィルム層、熱接着性樹脂層のいずれかが積層されているため、金属箔層は保護され、ひび割れやピンホールの発生が防止されるので良好なガスバリヤー性が維持される。
【００２２】
そして、金属箔層の外側、または内側に積層される第１、第２、第３の基材フィルム層は、上記のように金属箔層を保護すると同時に、シートの強度その他の性能、各種耐性を向上させ、また、最内層の熱接着性樹脂層がシートに熱封緘性を付与するものである。
【００２３】
また、金属箔層の両側には、少なくとも第１の基材フィルム層、または、熱接着性樹脂層が積層されており、これらはいずれも非導電性材料であるため、電池ケース用シートは非導電性シートとして作用する。
【００２４】
また積層体の熱接着性樹脂層は、酸変性ポリオレフィン系樹脂であって、その酸成分含有量が０．０１重量％〜１０重量％となっている。
【００２５】
このような構成をとることにより、熱接着性樹脂層の前記酸変性ポリオレフィン系樹脂が、自己同士の熱接着性を有すると同時に、銅やアルミニウムなどのタブ５９，６０に対しても良好な熱接着性を有するため、一端が開口する袋状の電池ケースをヒートシールにより容易に形成できると共に、その内部に電池の構成材料を収納した後、銅やアルミニウムなどの金属箔などで形成されるタブ５９，６０が通る開口部も同様にヒートシールにより良好に熱接着させ、密封することができる。
【００２６】
以下に本発明の電池ケース用シートの製造に用いる材料、およびその加工方法など実施の形態について説明する。
【００２７】
本発明の電池ケース用シートは、前述のように中間層に水蒸気その他のガスバリヤー性に優れた金属箔層を用い、その外側、または両側に各種の強度および耐性に優れた第１、第２、第３の基材フィルム層を適宜積層し、更に、最内層に熱接着性樹脂層を積層して構成する。
【００２８】
上記の構成において、ガスバリヤー性を付与する中間層の金属箔層にはアルミニウム層、銅箔などを好適に使用することができる。中でもアルミニウム箔は比較的安価であり、貼り合わせなどの加工性にも優れていることから最も好ましく使用できる。このような金属箔層の厚さは５〜２５μｍが適当である。
【００２９】
そして、上記第１〜第３の基材フィルム層としては、例えばＰＥＴフィルム、ＯＮフィルム、ポリエチレンナフタレートフィルム、ポリイミドフィルム、ポリカーボネートフィルムなどを使用することができるが、耐久性なども含めた各種性能と共に加工性、経済性を加味した場合は、ＰＥＴフィルム、ＯＮフィルムが特に適している。
【００３０】
ここでＰＥＴフィルムとＯＮフィルムの特性を比較すると、特別大きな差ではないが、ＰＥＴフィルムは吸湿性が低く、剛性、耐擦傷性、耐熱性などに優れ、ＯＮフィルムは吸湿性はやや高いが、柔軟性、突き刺し強度、折り曲げ強度、耐寒性などに優れている。
【００３１】
このような基材フィルムの厚さは、５〜１００μｍが好ましく、１２〜３０μｍが更に好ましい。
【００３２】
最内層の熱接着性樹脂層は、先にも説明したように、自己同士の熱接着性に加えてタブ５９，６０の金属に対しても良好な熱接着性を有すると共に、ポリマー電池５０ａの電解液への水分の侵入を極力少なくするため、それ自体、吸湿性、或いは水分吸着性の低いものが好ましく、更に、電解液により膨潤したり、浸食されることがなく安定なものが好ましい。
【００３３】
このような熱接着性樹脂としては、例えば、エチレン−酢酸ビニル共重合体、エチレン−アクリル酸エステル共重合体、エチレン−メタクリル酸エステル共重合体のほか、ポリエチレンもしくはポリプロピレンに前記共重合体の一種または二種以上をブレンドしたようなポリオレフィン系樹脂なども使用できるが、特に、酸変性ポリオレフィン系樹脂、例えば、エチレン−アクリル酸共重合体、エチレン−メタクリル酸共重合体のような酸成分を共重合して変性したポリオレフィン系樹脂、或いは、ポリエチレン、ポリプロピレンや、それらの共重合体であるエチレンとポリプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などのポリオレフィン系樹脂に、アクリル酸、メタアクリル酸、マレイン酸、無水マレイン酸、無水シトラコン酸、イタコン酸、無水イタコン酸などの不飽和カルボン酸、或いは、その無水物をグラフト共重合して変性したポリオレフィン系樹脂が好ましく用いられる。
【００３４】
上記においてカルボン酸基を有するものは、Ｎａ+ 、Ｚｎ2+などの金属イオンで架橋したもの（例えば、アイオノマー）も好適に使用できる。
【００３５】
尚、上記の中、酸変性ポリオレフィン系樹脂の酸成分含有量は、０．０１〜１０重量％の範囲が好ましい。酸成分含有量が０．０１重量％未満の場合は、金属との熱接着性が不足し、酸成分含有量が１０重量％を超える場合は、製膜性が劣るため好ましくない。
【００３６】
このような熱接着性樹脂層の厚さは１０〜１００μｍの範囲が適当である。
【００３７】
以上のような各層を積層する方法は、例えば、２液硬化型のポリウレタン系接着剤などを使用する公知のドライラミネーション法で貼り合わせてもよく、また、ポリエチレンその他の熱接着性樹脂層を、貼り合わせを行う層間に溶融押し出しして圧着する押し出しラミネーション（サンドイッチラミネーション法とも呼ばれる）で貼り合わせてもよい。
【００３８】
特に、最内層の熱接着性樹脂層は、予めフィルム状に製膜しておくことにより、他の層と同様、ドライラミネーション法または押し出しラミネーション法で貼り合わせることもできるが、積層面に必要に応じてアンカーコート剤（ＡＣ剤、プライマーコートの一種）を塗布した後、直接、熱接着性樹脂を溶融押し出しコートして積層することもできる。
【００３９】
以下、実施例の図面に基づいて本発明を更に具体的に説明する。
【００４０】
但し、本発明はこれらの図面に限定されるものではない。また、図面に付した符号は、異なる図面においても同じ名称の部分には同じ符号を用いた。
【００４１】
図１、図２、図３、図４は、それぞれ本発明の電池ケース５１を形成するシートの一実施例の構成を示す模式断面図である。
【００４２】
図１に示した電池ケース用シート１０は、外側から順に、第１の基材フィルム層１ａ、金属箔層２、熱接着性樹脂層３を積層して構成したものである。
【００４３】
上記構成において、第１の基材フィルム層１ａは、ＰＥＴフィルムまたはＯＮフィルムであり、金属箔層２には、例えばアルミニウム箔を用い、熱接着性樹脂層３には、酸成分含有量が０．０１〜１０重量％の酸変性ポリオレフィン系樹脂を用いることが好ましい。
【００４４】
このような構成を採ることにより、電池ケース用シート１０は、最外層の第１の基材フィルム層１ａ、即ち、ＰＥＴフィルムまたはＯＮフィルムにより、引っ張り強度、突き刺し強度、折り曲げ強度などの機械的強度、および、表面の耐擦傷性、耐水性、耐薬品性や、耐熱性、耐寒性などの耐性が付与され、中間層の金属箔層（例えばアルミニウム箔層）により、水蒸気その他の優れたガスバリヤー性が付与され、更に、最内層の熱接着性樹脂層、例えば酸成分含有量が、０．０１〜１０重量％の酸変性ポリオレフィン系樹脂層により、先に説明したように、優れた熱封緘性が付与される。
【００４５】
また、バリヤー性に関して、金属箔層に例えば厚さ９μｍのアルミニウム箔を用いることにより、水蒸気透過度０．０１ｇ／（ｍ2 ・２４hrs ）、（４０℃、９０％ＲＨ）以下の性能を容易に得られ、更にこれをレベルアップすることも容易である。
【００４６】
上記積層構成の代表的な具体例としては、例えば下記のような構成が挙げられる。
(1)ＰＥＴフィルム（厚さ１２μｍ）／アルミニウム箔（厚さ９μｍ）／酸変性ポリオレフィン系樹脂層（厚さ４０μｍ）
(2)ＯＮフィルム（厚さ１５μｍ）／アルミニウム箔（厚さ９μｍ）／酸変性ポリオレフィン系樹脂層（厚さ４０μｍ）
【００４７】
図２に示した電池ケース用シート１０は、外側から順に、第１の基材フィルム層１ａ、第２の基材フィルム層１ｂ、金属箔層２、熱接着性樹脂層３を積層して構成したものである。
【００４８】
この構成は、前記図１に示した電池ケース用シート１０の構成に対して、中間層の金属箔層２の外側の第１の基材フィルム層１ａの性能を向上させるため、第２の基材フィルム層を追加し、第１の基材フィルム層１ａと第２の基材フィルム層１ｂとの２層で構成したものである。
【００４９】
この場合も、第１の基材フィルム層１ａと第２の基材フィルム層１ｂには、それぞれＰＥＴフィルムまたはＯＮフィルムが用いられる。
【００５０】
只、この場合、同種のフィルムを２枚積層してもよいが、第１の基材フィルム層１ａにＰＥＴフィルムを用いた場合は、第２の基材フィルム層１ｂにはＯＮフィルムを用いるというように異種のフィルムを組み合わせて積層することが、両者の弱点を補完でき、長所を兼ね備えさせ得る点でより好ましい。
【００５１】
上記積層構成の代表的な具体例としては、例えば下記のような構成が挙げられる。
(1)ＰＥＴフィルム（厚さ１２μｍ）／ＯＮフィルム（厚さ１５μｍ）／アルミニウム箔（厚さ９μｍ）／酸変性ポリオレフィン系樹脂層（厚さ４０μｍ）
(2)ＯＮフィルム（厚さ１５μｍ）／ＰＥＴフィルム（厚さ１２μｍ）／アルミニウム箔（厚さ９μｍ）／酸変性ポリオレフィン系樹脂層（厚さ４０μｍ）
【００５２】
従って、このような構成を採ることにより、電池ケース用シート２０は、基材フィルム層がＰＥＴフィルムとＯＮフィルムの両方の長所を兼ね備えたものとなり、各種の機械的強度や耐性などにおいて、総合的に優れた性能の電池ケース用シート２０を得られる効果を奏する。
【００５３】
図３に示した電池ケース用シート１０は、外側から順に、第１の基材フィルム層１ａ、金属箔層２、第３の基材フィルム層１ｃ、熱接着性樹脂層３を積層して構成したものである。
【００５４】
この構成は、前記図１に示した電池ケース用シート１０の構成に対して、中間層の金属箔層の保護効果を一層高めて、より安定したバリヤー性を得るため、第３の基材フィルム層１ｃを、中間層の金属箔層２とその内側の熱接着性樹脂層３との間に追加して積層し、金属箔層２の両側が、第１の基材フィルム層１ａと、第３の基材フィルム層１ｃとで挟み込まれるように構成したものである。
【００５５】
この場合も、第１の基材フィルム層１ａと第３の基材フィルム層１ｃには、それぞれＰＥＴフィルムまたはＯＮフィルムが用いられる。
【００５６】
上記積層構成の代表的な具体例としては、下記のような構成が挙げられる。
(1)ＰＥＴフィルム（厚さ１２μｍ）／アルミニウム箔（厚さ９μｍ）／ＰＥＴフィルム（厚さ１２μｍ）／酸変性ポリオレフィン系樹脂層（厚さ４０μｍ）
(2)ＰＥＴフィルム（厚さ１２μｍ）／アルミニウム箔（厚さ９μｍ）／ＯＮフィルム（厚さ１５μｍ）／酸変性ポリオレフィン系樹脂層（厚さ４０μｍ）
(3)ＯＮフィルム（厚さ１５μｍ）／アルミニウム箔（厚さ９μｍ）／ＰＥＴフィルム（厚さ１２μｍ）／酸変性ポリオレフィン系樹脂層（厚さ４０μｍ）
(4)ＯＮフィルム（厚さ１５μｍ）／アルミニウム箔（厚さ９μｍ）／ＯＮフィルム（厚さ１５μｍ）／酸変性ポリオレフィン系樹脂層（厚さ４０μｍ）
【００５７】
このような構成を採ることにより、前記図１に示した構成の電池ケース用シート１０と比較して、第３の基材フィルム層１ｃが追加積層されたことにより各種の機械的強度および耐性の向上と共に、金属箔層２の両側が、第１の基材フィルム層１ａと第３の基材フィルム層１ｃとで挟み込まれるため、外部からの衝撃や摩擦、その他物理的、化学的作用だけでなく、内部からの同様な作用に対しても金属箔層２の保護性が向上し、一層安定したバリヤー性を得られる効果を奏する。
【００５８】
図４に示した電池ケース用シート１０は、外側から順に、第１の基材フィルム層１ａ、第２の基材フィルム層１ｂ、金属箔層２、第３の基材フィルム層１ｃ、熱接着性樹脂層３を積層して構成したものである。
【００５９】
この構成は、前記図２に示した電池ケース用シート１０の構成に対して、中間層の金属箔層２とその内側の熱接着性樹脂層３との間に、第３の基材フィルム層１ｃを追加して積層した構成に相当する。
【００６０】
従って、図示されるように、金属箔層２の外側には、第１、第２の基材フィルム層１ａ、１ｂが積層され、金属箔層２の内側、即ち、金属箔層２と熱接着性樹脂層３との間には、第３の基材フィルム層１ｃが積層されている。
【００６１】
このような構成を採ることにより、上記第１、第２、第３の基材フィルム層１ａ、１ｂ、１ｃによる各種の機械的強度および耐性の向上と共に、金属箔層２の両側が、第１、第２の基材フィルム層１ａ、１ｂと、第３の基材フィルム層１ｃとで挟み込まれるため、金属箔層２は一層高度に保護され、更に安定したバリヤー性を得られる効果を奏する。
【００６２】
以上、図１〜図４に示した構成の電池ケース用シート１０において、表面に文字、絵柄などの印刷を施す場合には、最外層の第１の基材フィルム層の内面（積層面）に所謂裏刷り方式で予め印刷し、この面に次の層を積層して、電池ケース用シートを完成させることにより、表面の摩擦などで損なわれることのない印刷画像を形成することができる。
【００６３】
以上詳しく説明したように、本発明によれば、軽量で薄く、柔軟性があり、且つ、各種の機械的強度や耐性のほか、水蒸気その他のガスバリヤー性、熱封緘性などの性能および加工性に優れた電池ケース用シートを生産性よく提供できる効果を奏する。
【００６４】
第２の実施の形態
次に図６乃至図９により第２の実施の形態について述べる。第２の実施の形態は、電池ケース用シートであって、該シートが、下記（１）〜（４）のいずれかの構成の積層体で形成され、且つ、該積層体の熱接着性樹脂層が、ポリオレフィン系樹脂層と、酸成分含有量０．０１〜１０重量％の酸変性ポリオレフィン系樹脂層との積層体で形成されている点が異なるのみであり、他は第１の実施の形態と略同一である。  
（１）第１の基材フィルム層／金属箔層／熱接着性樹脂層
（２）第１の基材フィルム層／第２の基材フィルム層／金属箔層／熱接着性樹脂層
（３）第１の基材フィルム層／金属箔層／第３の基材フイルム層／熱接着性樹脂層
（４）第１の基材フィルム層／第２の基材フィルム層／金属箔層／第３の基材フイルム層／熱接着性樹脂層
【００６５】
また、最内層の熱接着性樹脂層は、ポリオレフィン系樹脂層と、酸成分含有量が０．０１〜１０重量％の酸変性ポリオレフィン系樹脂層との積層体で形成し、且つ、その酸変性ポリオレフィン系樹脂層が最内面となるように積層することにより、前記酸変性ポリオレフィン系樹脂層が、自己同士の熱接着性を有すると同時に、銅やアルミニウムなどの金属に対する熱接着性をも有するため、前記袋状の電池ケースの形成、および金属箔などで形成されるタブ５９，６０が介在するその開口部の封止に際して、ヒートシールにより良好に熱接着させ、密封することができる。
【００６６】
この時、ヒートシール強度には、前記ポリオレフィン系樹脂層と酸変性ポリオレフィン系樹脂層との両方が熱接着性樹脂層として作用するため、十分なヒートシール強度が得られる。また、前記酸変性ポリオレフィン系樹脂は、ポリエチレンやポリプロピレンなどのポリオレフィンと比較すると、その吸湿性、水分吸着性がやや高いため、水分を含有し易くなるが、熱接着性樹脂層中の酸変性ポリオレフィン系樹脂層の厚さを薄くすることができるので、含有水分量は最小限に止めることができ、電解液への影響を防止することができる。
【００６７】
また、金属箔層の両側には、少なくとも第１の基材フィルム層、または熱接着性樹脂層が積層されており、これらはいずれも非導電性材料であるため、電池ケース用シートは非導電性シートとして作用する。
【００６８】
また積層体の第１の基材フィルム層、第２の基材フィルム層、第３の基材フィルム層が、それぞれ２軸延伸ポリエチレンテレフタレートフィルム（以下、ＰＥＴフィルム）または２軸延伸ナイロンフィルム（以下、ＯＮフィルム）で形成されている。
【００６９】
このような構成を採ることにより、ＰＥＴフィルム、ＯＮフィルムは、柔軟性があり、且つ引っ張り強度、折り曲げ強度、突き刺し強度などの強度や、耐擦傷性、耐熱性、耐寒性、耐薬品性などの耐性に優れるほか、積層時の加工性、経済性にも優れているため、これらの性能に優れた電池ケース用シートを生産性よく安価に提供することができる。
【００７０】
以下に本発明の電池ケース用シートの製造に用いる材料、およびその加工方法など実施の形態について説明する。
【００７１】
本発明の電池ケース用シートは、前述のように中間層に水蒸気その他のガスバリヤー性に優れた金属箔層を用い、その外側、または両側に各種の強度および耐性に優れた第１、第２、第３の基材フィルム層を適宜積層し、更に、最内層にポリオレフィン系樹脂と、酸変性ポリオレフィン系樹脂との積層体からなる熱接着性樹脂層を積層して構成する。
【００７２】
上記の構成において、ガスバリヤー性を付与する中間層の金属箔層にはアルミニウム箔、銅箔などを好適に使用することができる。中でもアルミニウム箔は比較的安価であり、貼り合わせなどの加工性にも優れていることから最も好ましく使用できる。このような金属箔層の厚さは５〜２５μｍが適当である。
【００７３】
そして、上記第１〜第３の基材フィルム層としては、例えばＰＥＴフィルム、ＯＮフィルム、ポリエチレンナフタレートフィルム、ポリイミドフィルム、ポリカーボネートフィルムなどを使用することができるが、各種の強度や耐性、および、その耐久性などを含めた各種性能と共に、加工性、経済性を加味した場合は、ＰＥＴフィルム、ＯＮフィルムが特に適している。
【００７４】
ここでＰＥＴフィルムとＯＮフィルムの特性を比較すると、特別大きな差ではないが、ＰＥＴフィルムは吸湿性が低く、剛性、引っ張り強度、耐擦傷性、耐熱性などに優れ、ＯＮフィルムは吸湿性はやや高いが、柔軟性、突き刺し強度、折り曲げ強度、耐寒性などに優れている。
【００７５】
このような基材フィルムの厚さは、５〜１００μｍが好ましく、１２〜３０μｍが更に好ましい。
【００７６】
最内層の熱接着性樹脂層は、先にも説明したように、自己同士の熱接着性に加えて電極端子の金属に対しても良好な熱接着性を有すると共に、電解液への水分の侵入を極力少なくするため、それ自体、吸湿性、或いは水分吸着性の低いものが好ましく、更に、電解液により膨潤したり、浸食されることがなく安定なものが好ましい。
【００７７】
このような条件を満たすために、本発明では、熱接着性樹脂層を、ポリオレフィン系樹脂層と酸成分含有量が０．０１〜１０重量％の酸変性ポリオレフィン系樹脂との積層体で形成した。
【００７８】
そして、上記酸変性ポリオレフィン系樹脂層は、電池ケース用シートの最内面になるように積層し、且つ、その厚さを必要最小限に薄くすることにより、金属箔などで形成される電極端子にも良好に熱接着し、且つ、含有水分量も極力少なくできるようにしたものである。
【００７９】
このような熱接着性樹脂層のポリオレフィン系樹脂層には、例えば、ポリエチレン、ポリプロピレンのほか、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などを使用することができ、これらは単独で用いてもよく、また、二種以上をブレンドして使用してもよい。
【００８０】
そして、熱接着性樹脂層の酸成分含有量が０．０１〜１０重量％の酸変性ポリオレフィン系樹脂層には、例えば、エチレン−アクリル酸共重合体、エチレン−メタクリル酸共重合体のほか、前記ポリエチレン、ポリプロピレン、そして、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などのポリオレフィン系樹脂を、アクリル酸、メタアクリル酸、マレイン酸、無水マレイン酸、無水シトラコン酸、イタコン酸、無水マレイン酸などの不飽和カルボン酸、或いは、その無水物で、グラフト重合変性した樹脂で、その酸成分含有量が０．０１〜１０重量％の樹脂が、金属に対する熱接着性にも優れており、使用することができる。
【００８１】
上記においてカルボン酸基を有するものは、Ｎａ+ 、Ｚｎ2+などの金属イオンで架橋したアイオノマーも好適に使用できる。
【００８２】
尚、上記酸変性ポリオレフィン系樹脂の酸成分含有量は、０．０１〜１０重量％の範囲が好ましい。酸成分含有量が０．０１重量％未満の場合は、金属との熱接着性が不足し、酸成分含有量が１０重量％を超える場合は、製膜性が劣るため好ましくない。
【００８３】
只、上記のような酸変性ポリオレフィン系樹脂は、その酸変性により金属に対する熱接着性が向上する長所を有する反面、吸湿性、水分吸着性がやや高くなる欠点も有している。
【００８４】
従って、本発明では、上記酸変性ポリオレフィン系樹脂の長所を生かし、且つその欠点を最小限に抑えるため、熱接着性樹脂層をポリオレフィン系樹脂層と前記酸変性ポリオレフィン系樹脂層との積層体で形成し、酸変性ポリオレフィン系樹脂層を最内面側に用いると共に、この層をできるだけ薄くした構成を採り、水分の影響を最小限にしたものである。
【００８５】
このような熱接着性樹脂層の厚さは、総厚で１０〜１００μｍの範囲が適当であり、その中、酸変性ポリオレフィン系樹脂層の厚さは、１〜５０μｍが好ましく、５〜２５μｍが更に好ましい。
【００８６】
本発明の電池ケース用シートは、以上のような各層、即ち、第１〜第３の基材フィルム層、金属箔層、そして、ポリオレフィン系樹脂層と前記酸変性ポリオレフィン系樹脂層との積層構成で形成される熱接着性樹脂層を適宜積層することにより製造できる。そして、これらの各層を積層する方法は、第１〜第３の基材フィルム層および金属箔層に関しては、それぞれ公知のドライラミネーション法により、例えば２液硬化型のポリウレタン系接着剤などを用いて貼り合わせることができ、また、ポリエチレン、その他の熱接着性樹脂を、貼り合わせを行う層間に溶融押し出しして圧着する押し出しラミネーション法で貼り合わせることもできる。
【００８７】
また、熱接着性樹脂層に関しては、ポリオレフィン系樹脂層と酸変性ポリオレフィン系樹脂層とを、予め多層インフレーション成形法などで所定の厚さのフィルム状に製膜しておくことにより、他の層と同様、ドライラミネーション法、または押し出しラミネーション法で貼り合わせることもでき、更に、前記第１〜第３の基材フィルム層および金属箔層が適宜積層された基材シート面に、アンカーコート剤（ＡＣ剤、プライマーコートの一種）を塗布した後、ポリオレフィン系樹脂と酸変性ポリオレフィン系樹脂とを、それぞれ所定の厚さになるように、公知の共押し出し装置により、共押し出しコートして積層することもできる。
【００８８】
以下、実施例の図面に基づいて本発明を更に具体的に説明する。
【００８９】
但し、本発明はこれらの図面に限定されるものではない。また、図面に付した符号は、異なる図面においても同じ名称の部分には同じ符号を用いた。
【００９０】
図６乃至図９は、それぞれ本発明の電池ケース用シートの実施例の構成を示す模式断面図である。
【００９１】
図６に示した電池ケース用シート１０は、外側から順に、第１の基材フィルム層１ａ、金属箔層２、そして、ポリオレフィン系樹脂層３ａと酸変性ポリオレフィン系樹脂３ｂからなる熱接着性樹脂層３を積層して構成したものである。
【００９２】
上記構成において、第１の基材フィルム層１ａには、ＰＥＴフィルムまたはＯＮフィルムを用いることが好ましく、金属箔層２には、例えばアルミニウム箔を用いることが好ましい。また、熱接着性樹脂層３の酸変性ポリオレフィン系樹脂層３ｂ（シートの最内層）には、酸成分含有量が０．０１〜１０重量％の酸変性ポリオレフィン系樹脂を用いる。
【００９３】
このような構成を採ることにより、電池ケース用シート１０は、最外層の第１の基材フィルム層１ａ、即ち、ＰＥＴフィルムまたはＯＮフィルムにより、引っ張り強度、突き刺し強度、折り曲げ強度などの機械的強度、および、表面の耐擦傷性、耐水性、耐薬品性や、耐熱性、耐寒性などの耐性が付与され、中間層の金属箔層２（例えばアルミニウム箔層）により、水蒸気その他の優れたガスバリヤー性が付与され、更に、熱接着性樹脂層３のポリオレフィン系樹脂層３ａと、酸成分含有量が０．０１〜１０重量％の酸変性ポリオレフィン系樹脂層３ｂとにより、先に説明したように、優れた熱封緘性が付与され、且つ、その低水分含有性が維持される。
【００９４】
また、バリヤー性に関して、金属箔層に例えば厚さ９μｍのアルミニウム箔を用いることにより、水蒸気透過度０．０１ｇ／（ｍ2 ・２４hrs ）、（４０℃、９０％ＲＨ）以下の性能を容易に得られ、更にこれをレベルアップすることも容易である。
【００９５】
上記積層構成の代表的な具体例としては、例えば下記のような構成が挙げられる。
【００９６】
(1)ＰＥＴフィルム（厚さ１２μｍ）／アルミニウム箔（厚さ９μｍ）／ポリエチレン層（厚さ３０μｍ）／酸変性ポリオレフィン系樹脂層（厚さ１０μｍ）
(2)ＯＮフィルム（厚さ１５μｍ）／アルミニウム箔（厚さ９μｍ）／ポリエチレン層（厚さ３０μｍ）／酸変性ポリオレフィン系樹脂層（厚さ１０μｍ）
図７に示した電池ケース用シート１０は、外側から順に、第１の基材フィルム層１ａ、第２の基材フィルム層１ｂ、金属箔層２、そして、ポリオレフィン系樹脂層３ａと酸変性ポリオレフィン系樹脂３ｂからなる熱接着性樹脂層３を積層して構成したものである。
【００９７】
この構成は、前記図６に示した電池ケース用シート１０の構成に対して、中間層の金属箔層２の外側の第１の基材フィルム層１ａの性能を向上させるため、第２の基材フィルム層を追加し、第１の基材フィルム層１ａと第２の基材フィルム層１ｂとの２層で構成したものである。
【００９８】
この場合も、第１の基材フィルム層１ａと第２の基材フィルム層１ｂには、それぞれＰＥＴフィルムまたはＯＮフィルムが用いられる。
【００９９】
只、この場合、同種のフィルムを２枚積層してもよいが、第１の基材フィルム層１ａにＰＥＴフィルムを用いた場合は、第２の基材フィルム層１ｂにはＯＮフィルムを用いるというように異種のフィルムを組み合わせて積層することが、両者の弱点を補完でき、長所を兼ね備えさせ得る点でより好ましい。
【０１００】
上記積層構成の代表的な具体例としては、例えば下記のような構成が挙げられる。
(1)ＰＥＴフィルム（厚さ１２μｍ）／ＯＮフィルム（厚さ１５μｍ）／アルミニウム箔（厚さ９μｍ）／ポリエチレン層（厚さ３０μｍ）／酸変性ポリオレフィン系樹脂層（厚さ１０μｍ）
(2)ＯＮフィルム（厚さ１５μｍ）／ＰＥＴフィルム（厚さ１２μｍ）／アルミニウム箔（厚さ９μｍ）／ポリエチレン層（厚さ３０μｍ）／酸変性ポリオレフィン系樹脂層（厚さ１０μｍ）
【０１０１】
このような構成を採ることにより、前記図６に示した構成の電池ケース用シート１０に記載した作用、効果に加えて、アルミニウム箔層の外側の基材フィルム層がＰＥＴフィルムとＯＮフィルムの両方の長所を兼ね備えたものとなり、特に外側の各種の機械的強度や耐性が強化され、総合的に優れた性能の電池ケース用シート２０を得られる効果を奏する。
【０１０２】
図８に示した電池ケース用シート１０は、外側から順に、第１の基材フィルム層１ａ、金属箔層２、第３の基材フィルム層１ｃ、そして、ポリオレフィン系樹脂層３ａと酸変性ポリオレフィン系樹脂層３ｂからなる熱接着性樹脂層３を積層して構成したものである。
【０１０３】
この構成は、前記図６に示した電池ケース用シート１０の構成に対して、中間層の金属箔層２に対する保護効果を一層高めて、より安定したバリヤー性を得るため、第３の基材フィルム層１ｃを、中間層の金属箔層２とその内側の熱接着性樹脂層３（直接的にはポリオレフィン系樹脂層３ａ）との間に追加して積層し、金属箔層２の両側が、第１の基材フィルム層１ａと、第２の基材フィルム層１ｃとで挟み込まれるように構成したものである。
【０１０４】
この場合も、第１の基材フィルム層１ａと第３の基材フィルム層１ｃには、それぞれＰＥＴフィルムまたはＯＮフィルムが用いられる。
【０１０５】
上記積層構成の代表的な具体例としては、下記のような構成が挙げられる。
(1)ＰＥＴフィルム（厚さ１２μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）
(2)ＰＥＴフィルム（厚さ１２μｍ）／アルミニウム箔（厚さ９μｍ）／ＯＮフィルム（厚さ１５μｍ）／ポリエチレン層（厚さ３０μｍ）／酸変性ポリオレフィン系樹脂層（厚さ１０μｍ）
(3)ＯＮフィルム（厚さ１５μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）
(4)ＯＮフィルム（厚さ１５μｍ）／アルミニウム箔（厚さ９μｍ）／ＯＮフィルム（厚さ１５μｍ）／ポリエチレン層（厚さ３０μｍ）／酸変性ポリオレフィン系樹脂層（厚さ１０μｍ）
【０１０６】
このような構成を採ることにより、前記図６に示した構成の電池ケース用シート１０に記載した作用、効果に加えて、第３の基材フィルム層１ｃが追加積層されたことにより各種の機械的強度および耐性の向上と共に、金属箔層２の両側が、第１の基材フィルム層１ａと第３の基材フィルム層１ｃとで挟み込まれるため、外部からの衝撃や摩擦、その他物理的、化学的作用だけでなく、内部からの同様な作用に対しても金属箔層２に対する保護性が向上し、一層安定したバリヤー性を得られる効果を奏する。
【０１０７】
図９に示した電池ケース用シート１０は、外側から順に、第１の基材フィルム層１ａ、第２の基材フィルム層１ｂ、金属箔層２、第３の基材フィルム層１ｃ、そして、ポリオレフィン系樹脂層３ａと酸変性ポリオレフィン系樹脂層３ｂからなる熱接着性樹脂層３を積層して構成したものである。
【０１０８】
この構成は、前記図７に示した電池ケース用シート１０の構成に対して、中間層の金属箔層２とその内側の熱接着性樹脂層３（直接的にはポリオレフィン系樹脂層３ａ）との間に、第３の基材フィルム層１ｃを追加して積層した構成に相当する。
【０１０９】
従って、図示されるように、金属箔層２の外側には、第１、第２の基材フィルム層１ａ、１ｂが積層され、金属箔層２の内側、即ち、金属箔層２と熱接着性樹脂層３との間には、第３の基材フィルム層１ｃが積層されている。
【０１１０】
このような構成を採ることにより、前記図７に示した電池ケース用シート２０に記載した作用、効果に加えて、上記第３の基材フィルム層１ｃを追加したことによる各種の機械的強度および耐性の向上と共に、金属箔層２の両側が、第１、第２の基材フィルム層１ａ、１ｂと、第３の基材フィルム層１ｃとで挟み込まれるため、金属箔層２は一層高度に保護され、更に安定したバリヤー性を得られる効果を奏する。
【０１１１】
以上、電池ケース用シート１０において、表面に文字、絵柄などの印刷を施す場合には、最外層の第１の基材フィルム層１ａの内面（積層面）に所謂裏刷り方式で予め印刷し、この面に次の層を積層して、電池ケース用シートを完成させることにより、表面の摩擦などで損なわれることのない印刷画像を形成することができる。
【０１１２】
以上詳しく説明したように、本発明によれば、軽量で薄く、柔軟性があり、且つ、各種の機械的強度や耐性のほか、水蒸気その他のガスバリヤー性、熱封緘性などの性能および加工性に優れると共に、内部に収納される電池の構成材料に対して水分の影響を与えることのない電池ケース用シートを生産性よく提供できる効果を奏する。
【０１１３】
第３の実施の形態
次に図１０乃至図１２により第３の実施の形態について述べる。第３の実施の形態は、電池ケース用シートであって、該シートが、下記（１）〜（３）のいずれかの構成の積層体で形成され、且つ、該積層体の第１の基材フィルム層、第２の基材フィルム層が、酸化珪素もしくは酸化アルミニウムの薄膜層、またはポリ塩化ビニリデンの塗膜層のいずれかで被覆された２軸延伸ポリエチレンテレフタレートフィルム（以下、ＰＥＴフィルム）または２軸延伸ナイロンフィルム（以下、ＯＮフィルム）または２軸延伸ポリプロピレンフィルム（以下、ＯＰＰフィルム）であり、また、前記熱接着性樹脂層が、酸変性ポリオレフィン系樹脂単独の層、またはポリオレフィン系樹脂層と酸変性ポリオレフィン系樹脂層との積層体で形成されている点が異なるのみであり、他は第１の実施の形態と略同一である。  
（１）第１の基材フィルム層／熱接着性樹脂層
（２）第１の基材フィルム層／第２の基材フィルム層／熱接着性樹脂層
（３）第１の基材フィルム層／エチレン−酢酸ビニル共重合体ケン化物層／第２の基材フイルム層／熱接着性樹脂層
【０１１４】
このような構成を採ることにより、例えば、前記（１）の構成の場合、第１の基材フィルム層が、ＰＥＴフィルムまたはＯＮフィルムまたはＯＰＰフィルムの表面に酸化珪素もしくは酸化アルミニウムの薄膜層、またはポリ塩化ビニリデンの塗膜層を被覆したものであり、ＰＥＴフィルムまたはＯＮフィルムまたはＯＰＰフィルムが、引っ張り強度、折り曲げ強度、突き刺し強度などの強度や、耐擦傷性、耐熱性、耐寒性、耐薬品性などの耐性を付与すると共に、その表面を被覆する酸化珪素もしくは酸化アルミニウムの薄膜層、またはポリ塩化ビニリデンの塗膜層が、水蒸気その他のガスバリヤー性を付与する。
【０１１５】
ここでＰＥＴフィルムとＯＮフィルムの特性を比較すると、特別大きな差ではないが、ＰＥＴフィルムは吸湿性が低く、剛性、引っ張り強度、耐擦傷性、耐熱性などに優れ、ＯＮフィルムは吸湿性はやや高いが、柔軟性、突き刺し強度、折り曲げ強度、耐寒性などに優れている。また、ＯＰＰフィルムは特に吸湿性が低く、防湿性に優れると共に、引っ張り強度、剛性に優れている。
【０１１６】
そして、熱接着性樹脂層は、酸変性ポリオレフィン系樹脂単独の層、またはポリオレフィン系樹脂層と酸変性ポリオレフィン系樹脂層との積層体で形成され、後者の場合は、ポリオレフィン系樹脂層を第１の基材フィルム層側に配置し、酸変性ポリオレフィン系樹脂層が電池ケース用シートの最内面となるように積層されるが、いずれの場合も最内面層は酸変性ポリオレフィン系樹脂層であり、これが自己同士の熱接着性と共に、銅やアルミニウムなどの金属に対する熱接着性も有しているため、前記袋状の電池ケース５１の形成、および金属箔などで形成されるタブ５９，６０が介在する開口部の封止に際して、ヒートシールにより良好に熱接着させ、密封することができる。
【０１１７】
また、最内層に用いる酸変性ポリオレフィン系樹脂は、ポリエチレンやポリプロピレンのようなポリオレフィンと比較して、金属に対する熱接着性に優れているが、同時に、吸湿性、水分吸着性が高くなる傾向があり、取り扱いによっては、僅かではあるが空気中の水分を吸収することが考えられる。この点は、水分を嫌う電解液に対してはマイナス要因となる。
【０１１８】
従って、前記のように熱接着性樹脂層をポリオレフィン系樹脂層と酸変性ポリオレフィン系樹脂層との積層体で形成することにより、相対的に酸変性ポリオレフィン系樹脂層の厚さを薄くできるため、例え水分を吸収することがあっても、その量は僅かであり、良好な熱接着性を維持しつつ、水分の影響をより少なくすることができる。
【０１１９】
また、（２）の構成は、基材フィルム層を第１の基材フィルム層と第２の基材フィルム層との２層で構成したものであり、このような構成を採ることにより、前記（１）の構成に記載した作用、効果に加えて、基材フィルムに、例えばＰＥＴフィルムとＯＮフィルムとを組み合わせて用いることができ、両者の特徴が生かされ、前記強度や耐性を一層向上できると共に、表面に被覆されている酸化珪素もしくは酸化アルミニウムの薄膜層、またはポリ塩化ビニリデンの塗膜層も２層となり、万一いずれか一方が損傷を受けても他方でカバーすることができ、一層優れた水蒸気その他のガスバリヤー性を付与することができる。
【０１２０】
そして、（３）の構成は、前記（２）の構成に対して、更に、水蒸気その他のガスバリヤー性を向上、安定化させるため、第１の基材フィルム層と第２の基材フィルム層との間にエチレン−酢酸ビニル共重合体ケン化物層を追加して積層したものである。
【０１２１】
このような構成を採ることにより、前記（２）の構成に記載した作用、効果に加えて、バリヤー性付与層が３層となるため、更に、高度で安定した水蒸気その他のガスバリヤー性を付与することができる。
【０１２２】
以上のように、本発明の電池ケース用シートは、いずれもバリヤー性を付与するために、アルミニウム箔などの導電性金属箔を使用しておらず、シートの全層が非導電性材料で形成されている。従って、電池ケース５１の外側に延出されたタブ５９，６０が折れ曲がるようなことがあっても、シートでショートするようなことはなく、安全性にも優れている。
【０１２３】
また、酸変性ポリオレフィン系樹脂層が、酸成分含有量０．０１〜１０重量％の酸変性ポリオレフィン系樹脂で形成されている。
【０１２４】
このような構成をとることにより、酸変性ポリオレフィン系樹脂層は、その製膜性がよく、且つ、自己同士の熱接着性と同時に、銅やアルミニウムなどの金属に対する熱接着性も確実に持つようになる。従って、袋状の電池ケースの形成、および金属箔などで形成されるタブ５９，６０が介在する開口部の封止に際して、ヒートシールにより確実に熱接着させ、密封することができる。
【０１２５】
以下に本発明の電池ケース用シートの製造に用いる材料、およびその加工方法など実施の形態について説明する。
【０１２６】
本発明の電池ケース用シートにおいて、基材となる第１の基材フィルム層および第２の基材フィルム層には、酸化珪素もしくは酸化アルミニウムの薄膜層、またはポリ塩化ビニリデンの塗膜層のいずれかが、ガスバリヤー層として積層されたＰＥＴフィルムまたはＯＮフィルムまたはＯＰＰフィルムを用いる。
【０１２７】
酸化珪素もしくは酸化アルミニウムの薄膜層は、基材のＰＥＴフィルムまたはＯＮフィルムまたはＯＰＰフィルム上に必要に応じて公知のプライマーコートを施した後、その上に真空蒸着法、スパッタリング法などにより積層することができる。
【０１２８】
酸化珪素もしくは酸化アルミニウムの薄膜層の厚さは１５０〜２０００Åの範囲が好ましく、３００〜８００Åの範囲が更に好ましい。
【０１２９】
また、ポリ塩化ビニリデンの塗膜層は、基材のＰＥＴフィルムまたはＯＮフィルム上に公知のコーティング方式で積層することができ、その厚さは１〜１０μｍの範囲が適当である。
【０１３０】
ガスバリヤー層には、上記のほかにエチレン−酢酸ビニル共重合体ケン化物を用いることができ、この場合は、予め製膜されたエチレン−酢酸ビニル共重合体ケン化物フィルムを公知のドライラミネーション法で基材フィルムに積層してもよく、また、押し出しラミネーション法で積層してもよい。
【０１３１】
エチレン−酢酸ビニル共重合体ケン化物層の厚さは１０〜４０μｍの範囲が適当である。
【０１３２】
次に、電池ケース用シートの内面側に積層される熱接着性樹脂層は、先にも説明したように、自己同士の熱接着性に加えて電極端子の金属に対しても良好な熱接着性を有すると共に、電解液への水分の侵入を極力少なくするため、それ自体、吸湿性、或いは水分吸着性の低いものが好ましく、更に、電解液により膨潤したり、浸食されることがなく安定なものが好ましい。
【０１３３】
このような熱接着性樹脂層には、酸変性ポリオレフィン系樹脂を使用することができ、例えば、エチレン−アクリル酸共重合体、エチレン−メタクリル酸共重合体のほか、ポリエチレン、ポリプロピレンや、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などのポリオレフィン系樹脂を、アクリル酸、メタアクリル酸、マレイン酸、無水マレイン酸、無水シトラコン酸、イタコン酸、無水イタコン酸などの不飽和カルボン酸、或いは、その無水物でグラフト重合変性した樹脂が挙げられる。
【０１３４】
上記においてカルボン酸基を有するものは、Ｎａ+ 、Ｚｎ2+などの金属イオンで架橋したアイオノマーも好適に使用できる。
【０１３５】
このような酸変性ポリオレフィン系樹脂は、その酸成分含有量が、０．０１〜１０重量％の範囲のものが好ましい。酸成分含有量が０．０１重量％未満の場合は、金属との熱接着性が不足し、酸成分含有量が１０重量％を超える場合は、製膜性が劣るため好ましくない。
【０１３６】
熱接着性樹脂層は、以上のような酸変性ポリオレフィン系樹脂単独の層、または、ポリオレフィン系樹脂層と上記酸変性ポリオレフィン系樹脂層との積層体で形成する。
【０１３７】
積層体で形成する場合のポリオレフィン系樹脂層には、例えば、ポリエチレン、ポリプロピレンのほか、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、エチレン−プロピレン共重合体、或いは、これらの三元共重合体などを使用することができる。これらは単独で使用してもよく、また、二種以上をブレンドして使用してもよい。
【０１３８】
このような熱接着性樹脂層の厚さは、総厚で１０〜１００μｍの範囲が適当であり、その中、酸変性ポリオレフィン系樹脂層の厚さは、１〜５０μｍが好ましく、５〜２５μｍが更に好ましい。
【０１３９】
本発明の電池ケース用シートは、以上のような各層、即ち、第１の基材フィルム層、第２の基材フィルム層、エチレン−酢酸ビニル共重合体ケン化物層、そして、前記酸変性ポリオレフィン系樹脂単独の層、またはポリオレフィン系樹脂層と前記酸変性ポリオレフィン系樹脂層との積層体のいずれかで形成される熱接着性樹脂層を適宜組み合わせて積層することにより製造できる。
【０１４０】
これらの各層の積層は、公知のドライラミネーション法、押し出しラミネーション法、押し出しコーティング法を適宜利用して積層することができる。
【０１４１】
即ち、（１）に記載した構成の場合は、第１の基材フィルム層に対してアンカーコート（プライマーコートの一種）を施した後、その上に、熱接着性樹脂層の酸変性ポリオレフィン系樹脂、またはポリオレフィン系樹脂と酸変性ポリオレフィン系樹脂とを押し出しコート（多層共押し出しも可）して積層してもよく、また、熱接着性樹脂層を予めインフレーション成形などにより所定の厚さのフィルム状に製膜しておくことにより、例えば２液硬化型のポリウレタン系接着剤などを用いるドライラミネーション法、または、ポリエチレン、その他の熱接着性樹脂層を貼り合わせを行う層間に溶融押し出しして圧着する押し出しラミネーション法により積層することもできる。
【０１４２】
（２）に記載した構成の場合は、第１の基材フィルム層と第２の基材フィルム層とは、前記ドライラミネーション法と押し出しラミネーション法のいずれでも積層することができ、熱接着性樹脂層については、前記（１）の構成の場合と同じ方法で積層することができる。
【０１４３】
（３）に記載した構成の場合は、エチレン−酢酸ビニル共重合体ケン化物層を予め所定の厚さのフィルム状に製膜しておくことにより、第１の基材フィルム層とエチレン−酢酸ビニル共重合体ケン化物層と第２の基材フィルム層とは、前記ドライラミネーション法と押し出しラミネーション法のいずれでも積層することができ、また、熱接着性樹脂層については、前記（１）の構成の場合と同じ方法で積層することができる。
【０１４４】
以下、実施例の図面に基づいて本発明を更に具体的に説明する。
【０１４５】
但し、本発明はこれらの図面に限定されるものではない。また、図面に付した符号は、異なる図面においても同じ名称の部分には同じ符号を用いた。
【０１４６】
図１０乃至図１２は、それぞれ本発明の電池ケース用シートの一実施例の構成を示す模式断面図である。
【０１４７】
図１０（ａ）に示した電池ケース用シート１０は、外側に第１の基材フィルム層１ａを配し、その内側の面に、熱接着性樹脂層３として酸変性ポリオレフィン系樹脂層を積層して構成したものである。
【０１４８】
上記構成において、第１の基材フィルム層１ａには、酸化珪素もしくは酸化アルミニウムの薄膜層、またはポリ塩化ビニリデンの塗膜層のいずれかで表面が被覆されたＰＥＴフィルムまたはＯＮフィルムまたはＯＰＰフィルムが用いられる。そして、この被覆面は摩擦などで損傷されないように、熱接着性樹脂層３との積層面側に向けて用いることが好ましい。
【０１４９】
また、酸変性ポリオレフィン系樹脂層３には、酸成分含有量が０．０１〜１０重量％の酸変性ポリオレフィン系樹脂を用いることが好ましい。
【０１５０】
このような構成を採ることにより、電池ケース用シート１０は、外側の第１の基材フィルム層１ａのＰＥＴフィルムまたはＯＮフィルムまたはＯＰＰフィルムにより、引っ張り強度、突き刺し強度、折り曲げ強度などの機械的強度、および、表面の耐擦傷性、耐水性、耐薬品性や、耐熱性、耐寒性などの耐性が付与され、その表面に被覆された酸化珪素もしくは酸化アルミニウムの薄膜層、またはポリ塩化ビニリデンの塗膜層により、水蒸気その他の優れたガスバリヤー性が付与され、更に、熱接着性樹脂層３の酸変性ポリオレフィン系樹脂層により、優れた熱封緘性が付与される。
【０１５１】
尚、酸変性ポリオレフィン系樹脂層は、通常のポリオレフィン系樹脂と比較すると吸湿性、水分吸着性が若干高くなるが、高温多湿の場所に長期間保管するようなことがなけば、吸湿量は僅かであり、実質的に問題はない。
【０１５２】
図１０（ｂ）に示した電池ケース用シート１０は、前記図１０（ａ）に示した電池ケース用シート１０の構成において、熱接着性樹脂層３を酸変性ポリオレフィン系樹脂層から、ポリオレフィン系樹脂層３ａと酸変性ポリオレフィン系樹脂層３ｂとの積層体に替えて積層した構成である。
【０１５３】
尚、図１０（ａ）（ｂ）において、例えば、第１の基材フィルム層１ａと熱接着性樹脂層３との間には、その積層方法により、アンカーコート剤またはドライラミネート用接着剤などの接着層が介在するが、補助的になものであるため省略した。この点は、以下の図１１、図１２についても同様である。
【０１５４】
このような構成を採ることにより、図１０（ｂ）に示す電池ケース用シート  １０は、熱接着性樹脂層３の中の酸変性ポリオレフィン系樹脂層の厚さを図１０（ａ）の場合相対的に薄くできるため、この層に吸湿が生じた場合でも、その量は少なく、吸湿に対する安全性が高められる。
【０１５５】
上記図１０（ａ）（ｂ）の構成の代表的な具体例としては、例えば下記のような構成が挙げられる。
(1)ＰＥＴフィルム（厚さ１６μｍ）・酸化珪素薄膜層（厚さ５００Å）／酸変性ポリオレフィン系樹脂層（厚さ４０μｍ）
(2)ＰＥＴフィルム（厚さ１６μｍ）・酸化珪素薄膜層（厚さ５００Å）／ポリエチレン層（厚さ３０μｍ）／酸変性ポリオレフィン系樹脂層（厚さ１０μｍ）
(3)ＯＮフィルム（厚さ１６μｍ）・ポリ塩化ビニリデン塗膜層（厚さ３μｍ）／ポリエチレン層（厚さ３０μｍ）／酸変性ポリオレフィン系樹脂層（厚さ１０μｍ）
【０１５６】
図１１（ａ）に示した電池ケース用シート１０は、前記図１０（ａ）に示した電池ケース用シート１０の構成に、第２の基材フィルム層１ｂを追加積層して構成したものである。即ち、外側から順に、第１の基材フィルム層１、第２の基材フィルム層１ｂ、そして、熱接着性樹脂層３として酸変性ポリオレフィン系樹脂層を積層した構成である。
【０１５７】
このような構成を採ることにより、第１の基材フィルム層１ａと第２の基材フィルム層１ｂには同種のものを積層してもよいが、例えば、一方をＰＥＴフィルムタイプとし、もう一方をＯＮフィルムタイプとすることにより、両者の弱点が補完され、長所を兼ね備えさせることができる。従って、前記図１０（ａ）に示した電池ケース用シート１０に記載した作用、効果に加えて、各種の機械的強度や耐性が一層強化されると共に、酸化珪素もしくは酸化アルミニウムの薄膜層、またはポリ塩化ビニリデンの塗膜層のいずれかによるバリヤー性付与層も２層となるため、水蒸気その他のガスバリヤー性も一層向上する。
【０１５８】
図１１（ｂ）に示した電池ケース用シート１０は、前記図１１（ａ）に示した電池ケース用シート１０の構成において、熱接着性樹脂層３を酸変性ポリオレフィン系樹脂単独の層から、ポリオレフィン系樹脂層３ａと酸変性ポリオレフィン系樹脂層３ｂとの積層体に替えて積層した構成である。
【０１５９】
このような構成を採ることにより、熱接着性樹脂層３の中の酸変性ポリオレフィン系樹脂層の厚さを薄くすることができるため、良好な熱接着性を維持しつつ、吸湿に対する安全性を向上させることができる。
【０１６０】
上記図１１（ａ）（ｂ）の構成の代表的な具体例としては、例えば下記のような構成が挙げられる。
【０１６１】
(1)ＯＮフィルム（厚さ１５μｍ）・酸化珪素薄膜層（厚さ５００Å）／ＰＥＴフィルム（厚さ１２μｍ）・酸化珪素薄膜層（厚さ５００Å）／酸変性ポリオレフィン系樹脂層（厚さ４０μｍ）
(2)ＰＥＴフィルム（厚さ１２μｍ）・酸化珪素薄膜層（厚さ５００Å）／ＯＮフィルム（厚さ１５μｍ）・酸化珪素薄膜層（厚さ５００Å）／ポリエチレン層（厚さ３０μｍ）／酸変性ポリオレフィン系樹脂層（厚さ１０μｍ）
【０１６２】
図１２（ａ）に示した電池ケース用シート１０は、前記図１１（ａ）に示した電池ケース用シート１０の構成に、第１の基材フィルム層１ａと第２の基材フィルム層１ｂとの間に、バリヤー性付与層としてエチレン−酢酸ビニル共重合体ケン化物層９を追加積層して構成したものである。即ち、外側から順に、第１の基材フィルム層１ａ、エチレン−酢酸ビニル共重合体ケン化物層９、第２の基材フィルム層１ｂ、そして、熱接着性樹脂層３として酸変性ポリオレフィン系樹脂層を積層した構成である。
【０１６３】
このような構成を取ることにより、バリヤー性付与層が３層となるため、前記図１１（ａ）に示した電池ケース用シート１０よりも更に水蒸気その他のガスバリヤー性を向上させることができる。
【０１６４】
図１２（ｂ）に示した電池ケース用シート１０は、前記図１２（ａ）に示した電池ケース用シート１０の熱接着性樹脂層３を、酸変性ポリオレフィン系樹脂単独の層から、ポリオレフィン系樹脂層３ａと酸変性ポリオレフィン系樹脂層３ｂとの積層体に替えて積層した構成である。
【０１６５】
即ち、外側から順に、第１の基材フィルム層１ａ、エチレン−酢酸ビニル共重合体ケン化物層９、第２の基材フィルム層１ｂ、ポリオレフィン系樹脂層３ａ、酸変性ポリオレフィン系樹脂層３ｂを積層して構成したものである。
【０１６６】
このような構成を採ることにより、熱接着性樹脂層３の中の酸変性ポリオレフィン系樹脂層の厚さを薄くできるため、良好な熱接着性を維持しながら吸湿に対する安全性を向上させることができ、総合的な面で最も優れた性能の電池ケース用シートを提供できる効果を奏する。
【０１６７】
上記図１２（ａ）（ｂ）の構成の代表的な具体例としては、例えば下記のような構成が挙げられる。
(1)ＰＥＴフィルム（厚さ１２μｍ）・酸化珪素薄膜層（厚さ５００Å）／エチレン−酢酸ビニル共重合体ケン化物層（厚さ２５μｍ）／ＰＥＴフィルム（厚さ１２μｍ）・酸化珪素薄膜層（厚さ５００Å）／酸変性ポリオレフィン系樹脂層（厚さ４０μｍ）
(2)ＰＥＴフィルム（厚さ１２μｍ）・酸化珪素薄膜層（厚さ５００Å）／エチレン−酢酸ビニル共重合体ケン化物層（厚さ２５μｍ）／ＰＥＴフィルム（厚さ１２μｍ）・酸化珪素薄膜層（厚さ５００Å）／ポリエチレン層（厚さ３０μｍ）／酸変性ポリオレフィン系樹脂層（厚さ１０μｍ）
(3)ＰＥＴフィルム（厚さ１２μｍ）・酸化珪素薄膜層（厚さ５００Å）／エチレン−酢酸ビニル共重合体ケン化物層（厚さ２５μｍ）／ＯＮフィルム（厚さ１５μｍ）・酸化珪素薄膜層（厚さ５００Å）／ポリエチレン層（厚さ３０μｍ）／酸変性ポリオレフィン系樹脂層（厚さ１０μｍ）
【０１６８】
以上、図１０〜図１２に示した構成の電池ケース用シート１０において、表面に文字、絵柄などの印刷を施す場合には、最外層の第１の基材フィルム層の内面（積層面）に所謂裏刷り方式で予め印刷し、この面に次の層を積層して、電池ケース用シートを完成させることにより、表面の摩擦などで損なわれることのない印刷画像を形成することができる。
【０１６９】
以上詳しく説明したように、本発明によれば、軽量で薄く、柔軟性があり、且つ、各種の機械的強度や耐性のほか、水蒸気その他のガスバリヤー性、熱封緘性などの性能および加工性に優れると共に、内部に収納される電池の構成材料を良好に密封でき、また、これらの水分の影響を与えることがなく、更に、電池ケースの外側に延出された導電性金属による電極端子が折れ曲がった場合にも、ケースのシートでショートするようなこともないという安全性にも優れた電池ケース用シートを生産性よく提供できる効果を奏する。
【０１７０】
第４の実施の形態
次に図１３乃至図１６により第４の実施の形態について説明する。第４の実施の形態は、電池ケース用シートであって、該シートが、下記（１）〜（４）のいずれかの構成の積層体で形成され、且つ、該積層体の第１の基材フィルム層、第２の基材フィルム層、第３の基材フィルム層が、それぞれ２軸延伸ポリエチレンテレフタレートフィルムまたは２軸延伸ナイロンフィルムまたは２軸延伸ポリプロピレンフィルムのいずれかで形成され、また、熱接着性樹脂層が酸変性ポリオレフィン系樹脂単独の層、またはポリオレフィン系樹脂層と酸変性ポリオレフィン系樹脂層との積層体で形成され、更に、該積層体の金属箔層が、少なくとも電池ケース用シートの一端の端縁部において、他の層よりも小さく、積層体の端部に露出しないように形成されている点が異なるのであり、他は第１の実施の形態と略同一である。
（１）第１の基材フィルム層／金属箔層／熱接着性樹脂層
（２）第１の基材フィルム層／第２の基材フィルム層／金属箔層／熱接着性樹脂層
（３）第１の基材フィルム層／金属箔層／第２の基材フィルム層／熱接着性樹脂層
（４）第１の基材フィルム層／第２の基材フィルム層／金属箔層／第３の基材フィルム層／熱接着性樹脂層
【０１７１】
従って、前記のような構成を採ることにより、電池ケース用シートは、少なくともその一端の端縁部において、中間層の金属箔層が、他の層よりも小さく、積層体の端部に露出しないように形成されているので、この部分を電池ケースの開口部、即ち、タブ５９，６０を内部からケース５１の外側に延長し封止する部分に用い、また、金属箔層の寸法を、例えば開口部を封止するヒートシール幅の一部に金属箔層の端部が入る程度とすることにより、タブ５９，６０が折れ曲がった場合でも電池ケース５１とショートすることがなく、安全性を向上できると同時に、金属箔層による優れた水蒸気その他のガスバリヤー性なども得られるようになる。
【０１７２】
そして、金属箔層の両側には第１、第２、第３の基材フィルム層、熱接着性樹脂層のいずれかが積層されているため、金属箔層は保護され、ひび割れやピンホールの発生が防止されるので優れたバリヤー性が維持される。
【０１７３】
また、金属箔層の外側、または内側に積層される第１、第２、第３の基材フィルム層には、２軸延伸ポリエチレンテレフタレートフィルム（以下、ＰＥＴフィルム）または２軸延伸ナイロンフィルム（以下、ＯＮフィルム）または２軸延伸ポリプロピレンフィルム（以下、ＯＰＰフィルム）のいずれかを用いているので、上記のように金属箔層を保護すると同時に、シートの強度その他の性能、各種の耐性を向上させることができる。
【０１７４】
そして、内面側の熱接着性樹脂層は、酸変性ポリオレフィン系樹脂単独の層、または、ポリオレフィン系樹脂層と酸変性ポリオレフィン系樹脂層との積層体で形成されており、いずれの場合も最内面層が酸変性ポリオレフィン系樹脂層であり、自己同士の熱接着性に優れると同時に、銅やアルミニウムなどの金属に対する熱接着性にも優れているため、前記袋状の電池ケースの形成、および金属箔などで形成されるタブ５９，６０が介在するその開口部の封止に際して、ヒートシールにより良好に熱接着させ、密封することができる。
【０１７５】
また、最内層に用いる酸変性ポリオレフィン系樹脂は、ポリエチレンやポリプロピレンのようなポリオレフィンと比較して、金属に対する熱接着性に優れているが、同時に、吸湿性、水分吸着性が高くなる傾向があり、取り扱いによっては、僅かではあるが空気中の水分を吸収することが考えられる。
【０１７６】
この程度の水分の吸収は、実質上問題になることは少ないが、更に品質の向上を図るため、本発明では、前記のように、熱接着性樹脂層をポリオレフィン系樹脂層と酸変性ポリオレフィン系樹脂層との積層体で形成する方法も採り、酸変性ポリオレフィン系樹脂の厚さを薄くできるようにした。
【０１７７】
このような構成を採ることにより、仮に水分をきりするようなことがあっても、その量は僅かであり、良好な熱接着性を維持しつつ、水分の影響をより少なくすることができる。
【０１７８】
前記熱接着性樹脂層の酸変性ポリオレフィン系樹脂層の酸成分含有量が、０．０１〜１０重量％である。
【０１７９】
このような構成をとることにより、酸変性ポリオレフィン系樹脂層は、その製膜性がよく、且つ、自己同士の熱接着性と同時に、銅やアルミニウムなどの金属に対する熱接着性も確実に持つようになる。従って、袋状の電池ケース５１の形成、および金属箔などで形成されるタブ５９，６０が介在する開口部の封止に際して、ヒートシールにより確実に熱接着させ、密封することができる。
【０１８０】
以下に本発明の電池ケース用シートの製造に用いる材料、およびその加工方法など実施の形態について説明する。
【０１８１】
本発明の電池ケース用シートは、前述のように中間層に水蒸気その他のガスバリヤー性に優れた金属箔層を用い、その外側、または両側に各種の強度および耐性に優れた第１、第２、第３の基材フィルム層を適宜積層し、更に、その内面側に、熱接着性樹脂層として、酸変性ポリオレフィン系樹脂単独の層、または、ポリオレフィン系樹脂層と酸変性ポリオレフィン系樹脂層との積層体を積層した構成とし、更に、前記中間層の金属箔層が、少なくとも電池ケース用シートの一端の端縁部において、他の層よりも小さく、積層体の端部に露出しないように積層して構成したものである。
【０１８２】
上記の構成において、水蒸気その他のガスバリヤー性を付与する中間層の金属箔層にはアルミニウム箔、銅箔などを好適に使用することができる。中でもアルミニウム箔は比較的安価であり、貼り合わせなどの加工性にも優れていることから最も好ましく使用できる。このような金属箔層の厚さは５〜２５μｍが適当である。
【０１８３】
そして、前記第１〜第３の基材フィルム層としては、例えばＰＥＴフィルム、ＯＮフィルム、ＯＰＰフィルム、ポリエチレンナフタレートフィルム、ポリイミドフィルム、ポリカーボネートフィルムなどを使用することができるが、各種の強度や耐性、および、その耐久性などを含めた各種性能と共に、加工性、経済性などを加味した場合は、ＰＥＴフィルム、ＯＮフィルム、ＯＰＰフィルムが好適に使用できる。
【０１８４】
ここでＰＥＴフィルムとＯＮフィルムの特性を比較すると、特別大きな差ではないが、ＰＥＴフィルムは吸湿性が低く、剛性、引っ張り強度、耐擦傷性、耐熱姓などに優れ、ＯＮフィルムは吸湿性はやや高いが、柔軟性、突き刺し強度、折り曲げ強度、耐寒性などに優れている。
【０１８５】
このような基材フィルムの厚さは、５〜１００μｍが好ましく、１２〜３０μｍが更に好ましい。
【０１８６】
最内層の熱接着性樹脂層は、先にも説明したように、自己同士の熱接着性に加えてタブ５９，６０の金属に対しても良好な熱接着性を有すると共に、電解液への水分の侵入を極力少なくするため、それ自体、吸湿性、或いは水分吸着性の低いものが好ましく、更に、電解液により膨潤したり、浸食されることがなく安定なものが好ましい。
【０１８７】
このような条件を満たすために、熱接着性樹脂層を、酸変性ポリオレフィン系樹脂単独の層、または、ポリオレフィン系樹脂層と酸変性ポリオレフィン系樹脂層との積層体で形成したものである。
【０１８８】
また、上記酸変性ポリオレフィン系樹脂は、その酸成分含有量が０．０１〜１０重量％のものが好ましい。
【０１８９】
上記熱接着性樹脂層のポリオレフィン系樹脂層には、例えば、ポリエチレン、ポリプロピレンのほか、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などを使用することができ、これらは単独で用いてもよく、また、二種以上をブレンドして使用してもよい。
【０１９０】
そして、熱接着性樹脂層の酸変性ポリオレフィン系樹脂層には、例えば、エチレン−アクリル酸共重合体、エチレン−メタクリル酸共重合体のほか、前記ポリエチレン、ポリプロピレン、そして、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などのポリオレフィン系樹脂を、アクリル酸、メタアクリル酸、マレイン酸、無水マレイン酸、無水シトラコン酸、イタコン酸、無水イタコン酸などの不飽和カルボン酸、或いは、その無水物で、グラフト重合変性した樹脂を使用することができる。
【０１９１】
上記において、カルボン酸基を有するものは、Ｎａ+ 、Ｚｎ2+などの金属イオンで架橋したアイオノマーも良好に使用できる。
【０１９２】
上記酸変性ポリオレフィン系樹脂は、その酸成分含有量が０．０１〜１０重量％の樹脂が、製膜性もよく、自己同士の熱接着性のほか、金属に対する熱接着性にも優れており、好適に使用することができる。
【０１９３】
酸変性ポリオレフィン系樹脂の酸成分含有量が、０．０１重量％未満の場合は、金属との熱接着性が不足し、酸成分含有量が１０重量％を超える場合は、製膜性が劣るため好ましくない。
【０１９４】
只、上記のような酸変性ポリオレフィン系樹脂は、その酸変性により金属に対する熱接着性が向上する長所を有する反面、吸湿性、水分吸着性がやや高くなる欠点も有している。
【０１９５】
従って、本発明では、熱接着性樹脂層は、酸変性ポリオレフィン系樹脂単独の層で形成したもののほかに、熱接着性樹脂層をポリオレフィン系樹脂層と酸変性ポリオレフィン系樹脂層との積層体で形成し、酸変性ポリオレフィン系樹脂層を最内層に用いると共に、この層をできるだけ薄くし、水分の影響を最小限にしたものを含んでいる。
【０１９６】
このような熱接着性樹脂層の厚さは、総厚で１０〜１００μｍの範囲が適当であり、これを前記２層で形成する場合、両者の配分は適宜決めてよいが、酸変性ポリオレフィン系樹脂層の厚さは、１〜５０μｍが好ましく、５〜２５μｍが更に好ましい。
【０１９７】
本発明の電池ケース用シートは、以上のような各層、即ち、第１〜第３の基材フィルム層、金属箔層、そして、熱接着性樹脂層を適宜積層して形成するが、中間層の金属箔層が、電池ケース用シートの少なくとも一端の端縁部において、他の層よりも小さくなるように積層するものである。
【０１９８】
このような積層シートの製造方法は、第１〜第３の基材フィルム層および金属箔層の積層は、公知のドライラミネーション法により、例えば２液硬化型のポリウレタン系接着剤などを用いて貼り合わせることができ、また、ポリエチレン、その他の熱接着性樹脂を、貼り合わせを行う層間に溶融押し出しして圧着する押し出しラミネート法で貼り合わせることもできる。
【０１９９】
また、熱接着性樹脂層の積層は、前記基材フィルム層と金属箔層との積層シートの積層面に、アンカーコート剤（ＡＣ剤、プライマーコートの一種）を塗布した後、その面に酸変性ポリオレフィン系樹脂、または、ポリオレフィン系樹脂と酸変性ポリオレフィン系樹脂とを、所望の厚さで押し出しコートまたは共押し出しコートして積層することもでき、また、熱接着性樹脂層を予め多層インフレーション成形法などで所望の厚さに製膜しておいて、これを前記ドライラミネーション法で貼り合わせることもできる。
【０２００】
尚、前記第１〜第３の基材フィルムと金属箔との貼り合わせにおいて、所定幅の基材フィルムに対して、それよりも、例えば両側が、各１０〜１５ｍｍ程度幅の狭い金属箔を貼り合わせておいて、これに熱接着性樹脂層を積層した後、両側を例えば、金属箔層の幅よりも１〜２ｍｍ程度外側でスリット（トリミング）することにより、端部に金属箔層が露出しない電池ケース用シートを容易に製造することができる。
【０２０１】
以下、実施例の図面に基づいて本発明を更に具体的に説明する。
【０２０２】
但し、本発明はこれらの図面に限定されるものではない。また、図面に付した符号は、異なる図面においても同じ名称の部分には同じ符号を用いた。
【０２０３】
図１３乃至図１６は、それぞれ本発明の電池ケース用シートの一実施例の構成を示す模式断面図である。
【０２０４】
図１３に示した電池ケース用シート１０は、外側から順に、第１の基材フィルム層１ａ、金属箔層２、そして、ポリオレフィン系樹脂層３ａと酸変性ポリオレフィン系樹脂３ｂからなる熱接着性樹脂層３が積層された構成であり、金属箔層２は、図１３において右側の端縁部で他の層よりも小さく形成されていて、電池ケース用シート１０の端部に露出しない構成となっている。
【０２０５】
従って、この部分が電池ケース５１の開口部となるように電池ケース用シート１０を用いることにより、ケース５１の内部から外側に延長されるタブ５９，６０が折れ曲がった場合にも、金属箔層２でタブ５９，６０がショートするようなことがなく、安全性が高められる。
【０２０６】
尚、上記構成において、第１の基材フィルム層１ａには、ＰＥＴフィルム、  ＯＮフィルム、ＯＰＰフィルムのいずれかが用いられ、金属箔層２には、例えばアルミニウム箔を用いることが好ましく、また、熱接着性樹脂層３の酸変性ポリオレフィン系樹脂層３ｂ（シートの最内層）には、酸成分含有量が０．０１〜１０重量％の酸変性ポリオレフィン系樹脂を用いることが特に好ましい。
【０２０７】
このような構成を採ることにより、電池ケース用シート１０は、最外層の第１の基材フィルム層１ａにより、引っ張り強度、突き刺し強度、折り曲げ強度などの機械的強度、および、表面の耐擦傷性、耐水性、耐薬品性や、耐熱性、耐寒性などの耐性が付与され、中間層の金属箔層２（例えばアルミニウム箔層）により、水蒸気その他の優れたガスバリヤー性が付与され、更に、熱接着性樹脂層３のポリオレフィン系樹脂層３ａと、酸変性ポリオレフィン系樹脂層３ｂとにより、先に説明したように、優れた熱封緘性が付与され、且つ、その低水分含有性も維持することができる。
【０２０８】
また、バリヤー性に関して、金属箔層に例えば厚さ９μｍのアルミニウム箔を用いることにより、水蒸気透過度０．０１ｇ／（ｍ2 ・２４hrs ）、（４０℃、９０％ＲＨ）以下の性能を容易に得られ、更にこれをレベルアップすることも容易である。
【０２０９】
上記積層構成の代表的な具体例としては、例えば下記のような構成が挙げられる。
(1)ＰＥＴフィルム（厚さ１２μｍ）／アルミニウム箔（厚さ９μｍ）／ポリエチレン層（厚さ３０μｍ）／酸変性ポリオレフィン系樹脂層（厚さ１０μｍ）
(2)ＯＮフィルム（厚さ１５μｍ）／アルミニウム箔（厚さ９μｍ）／ポリエチレン層（厚さ３０μｍ）／酸変性ポリオレフィン系樹脂層（厚さ１０μｍ）
(3)ＯＰＰフィルム（厚さ２５μｍ）／アルミニウム箔（厚さ９μｍ）／ポリエチレン層（厚さ３０μｍ）／酸変性ポリオレフィン系樹脂層（厚さ１０μｍ）
【０２１０】
図１４に示した電池ケース用シート２０は、外側から順に、第１の基材フィルム層１ａ、第２の基材フィルム層１ｂ、金属箔層２、そして、ポリオレフィン系樹脂層３ａと酸変性ポリオレフィン系樹脂３ｂからなる熱接着性樹脂層３を積層して構成され、この場合も金属箔層２は、電池ケース用シート２０の一端の端縁部、即ち、図において右側の端縁部で他の層よりも小さく形成されていて、電池ケース用シート２０の端部に露出しない構成となっている。
【０２１１】
この構成は、前記図１３に示した電池ケース用シート１０の構成に対して、中間層の金属箔層２の外側の第１の基材フィルム層１ａの性能を向上させるため、第２の基材フィルム層を追加し、第１の基材フィルム層１ａと第２の基材フィルム層１ｂとで外側の基材フィルム層を構成したものである。
【０２１２】
この場合も、第１の基材フィルム層１ａと第２の基材フィルム層１ｂには、それぞれＰＥＴフィルム、ＯＮフィルム、ＯＰＰフィルムのいずれかが用いられる。只、この場合、同種のフィルムを２枚積層してもよいが、例えば、第１の基材フィルム層１ａにＰＥＴフィルムを用いた場合は、第２の基材フィルム層１ｂにはＯＮフィルムを用いるというように異種のフィルムを組み合わせて積層した方が、両者の弱点を補完でき、長所を兼ね備えさせることができる点でより好ましい。
【０２１３】
上記積層構成の代表的な具体例としては、例えば下記のような構成が挙げられる。
【０２１４】
(1)ＰＥＴフィルム（厚さ１２μｍ）／ＯＮフィルム（厚さ１５μｍ）／アルミニウム箔（厚さ９μｍ）／ポリエチレン層（厚さ３０μｍ）／酸変性ポリオレフィン系樹脂層（厚さ１０μｍ）
(2)ＯＮフィルム（厚さ１５μｍ）／ＰＥＴフィルム（厚さ１２μｍ）／アルミニウム箔（厚さ９μｍ）／ポリエチレン層（厚さ３０μｍ）／酸変性ポリオレフィン系樹脂層（厚さ１０μｍ）
(3)ＰＥＴフィルム（厚さ１２μｍ）／ＯＰＰフィルム（厚さ２５μｍ）／アルミニウム箔（厚さ９μｍ）／ポリエチレン層（厚さ３０μｍ）／酸変性ポリオレフィン系樹脂層（厚さ１０μｍ）
(4)ＯＮフィルム（厚さ１５μｍ）／ＯＰＰフィルム（厚さ２５μｍ）／アルミニウム箔（厚さ９μｍ）／ポリエチレン層（厚さ３０μｍ）／酸変性ポリオレフィン系樹脂層（厚さ１０μｍ）
【０２１５】
このような構成を採ることにより、アルミニウム箔層の外側の基材フィルム層が、例えば、ＰＥＴフィルムとＯＮフィルムなどのように両方の長所を兼ね備えたものとなり、特に外側の各種の機械的強度や耐性が強化され、総合的に優れた性能の電池ケース用シート１０を得られる効果を奏する。
【０２１６】
図１５に示した電池ケース用シート１０は、外側から順に、第１の基材フィルム層１ａ、金属箔層２、第３の基材フィルム層１ｃ、そして、ポリオレフィン系樹脂層３ａと酸変性ポリオレフィン系樹脂３ｂからなる熱接着性樹脂層３を積層して構成したものである。
【０２１７】
この構成は、前記図１３に示した電池ケース用シート１０の構成に対して、中間層の金属箔層２に対する保護効果を一層高めて、より安定したバリヤー性を得るため、第３の基材フィルム層１ｃを、中間層の金属箔層２とその内側の熱接着性樹脂層３（直接的にはポリオレフィン系樹脂層３ａ）との間に追加して積層し、金属箔層２の両側が、第１の基材フィルム層１ａと、第３の基材フィルム層１ｃとで挟み込まれるように構成したものである。
【０２１８】
この場合も、金属箔層２は、少なくとも電池ケース用シート１０の一端の端縁部、即ち、図では右側の端縁部において、他の層よりも小さく、電池ケース用シート１０の端部に露出しないように積層されている。
【０２１９】
また、第１の基材フィルム層１ａと第３の基材フィルム層１ｃには、それぞれＰＥＴフィルム、ＯＮフィルム、ＯＰＰフィルムのいずれかが用いられる。
【０２２０】
上記積層構成の代表的な具体例としては、下記のような構成が挙げられる。
(1)ＰＥＴフィルム（厚さ１２μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）
(2)ＰＥＴフィルム（厚さ１２μｍ）／アルミニウム箔（厚さ９μｍ）／ＯＮフィルム（厚さ１５μｍ）／ポリエチレン層（厚さ３０μｍ）／酸変性ポリオレフィン系樹脂層（厚さ１０μｍ）
(3)ＰＥＴフィルム（厚さ１２μｍ）／アルミニウム箔（厚さ９μｍ）／ＯＰＰフィルム（厚さ２５μｍ）／ポリエチレン層（厚さ３０μｍ）／酸変性ポリオレフィン系樹脂層（厚さ１０μｍ）
(4)ＯＮフィルム（厚さ１５μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）
(5)ＯＮフィルム（厚さ１５μｍ）／アルミニウム箔（厚さ９μｍ）／ＯＰＰフィルム（厚さ２５μｍ）／ポリエチレン層（厚さ３０μｍ）／酸変性ポリオレフィン系樹脂層（厚さ１０μｍ）
【０２２１】
このような構成を採ることにより、第３の基材フィルム層１ｃが追加積層されたことによる各種の機械的強度および耐性の向上と共に、金属箔層２の両側が、第１の基材フィルム層１ａと第３の基材フィルム層１ｃとで挟み込まれるため、外部からの衝撃や摩擦、その他物理的、化学的作用だけでなく、内部からの同様な作用に対しても金属箔層２に対する保護性が向上し、一層安定したバリヤー性を得られる効果を奏する。
【０２２２】
図１６に示した電池ケース用シート１０は、外側から順に、第１の基材フィルム層１ａ、第２の基材フィルム層１ｂ、金属箔層２、第３の基材フィルム層１ｃ、そして、ポリオレフィン系樹脂層３ａと酸変性ポレオレフィン系樹脂層３ｂからなる熱接着性樹脂層３を積層して構成したものである。
【０２２３】
この構成は、前記図１４に示した電池ケース用シート１０の構成に対して、中間層の金属箔層２とその内側の熱接着性樹脂層３（直接的にはポリオレフィン系樹脂層３ａ）との間に、第３の基材フィルム層１ｃを追加して積層した構成に相当する。
【０２２４】
また、この場合も、金属箔層２は、少なくとも電池ケース用シート１０の一端の端縁部、即ち、図では右側の端縁部において、他の層よりも小さく、電池ケース用シート１０の端部に露出しないように積層されており、第１〜第３の基材フィルム層１ａ，１ｂ，１ｃには、それぞれＰＥＴフィルム、ＯＮフィルム、ＯＰＰフィルムのいずれかが用いられる。
【０２２５】
このような構成を採ることにより、上記第３の基材フィルム層１ｃを追加したことによる各種の機械的強度及び耐性の向上と共に、金属箔層２の両側が、第１、第２の基材フィルム層１ａ，１ｂと、第３の基材フィルム層１ｃとで挟み込まれるため、金属箔層２は一層高度に保持され、更に安定したバリヤー性を得られる効果を奏する。
【０２２６】
以上、図１３乃至図１６に示した構成の電池ケース用シート１０において、表面に文字、絵柄などの印刷を施す場合には、最外層の第１の基材フィルム層１ａの内面（積層面）に所謂裏刷り方式で予め印刷し、この面に次の層を積層して、電池ケース用シートを完全させることにより、表面の摩擦などで損なわれることのない耐久性に優れた印刷画像を形成することができる。
【０２２７】
以上詳しく説明したように、本発明によれば、軽量で薄く、柔軟性があり、且つ、各種の機械的強度や耐性のほか、水蒸気その他のガスバリヤー性、熱封緘性、電極端子との熱接着性などの性能および加工性に優れると共に、内部に収納される電池の構成材料に対して水分の影響を与えることがなく、更に、電池ケースに加工した際、電極端子が電池ケースの金属箔層でショートするようなこともなく安全性にも優れた電池ケース用シートを生産性よく提供できる効果を奏する。
【０２２８】
第５の実施の形態
次に、図１７乃至図２０により本発明の第５の実施の形態について説明する。第５の実施の形態は電池ケース用シートであって、該シートが、下記（１）〜（４）のいずれかの構成の積層体で形成され、且つ、該積層体の第１の基材フィルム層、第３の基材フィルム層が、２軸延伸ポリエチレンテレフタレートフィルム、２軸延伸ナイロンフィルム、２軸延伸ポリプロピレンフィルムのいずれかで形成され、また、少なくとも最内層の酸変性ポレオレフィン系樹脂層には、ブロッキング防止剤、滑剤、スリップ剤のいずれか一種または二種以上が添加されている点が異なるのみであり、他は第２の実施の形態と略同一である。  
（１）第１の基材フィルム層／金属箔層／酸変性ポレオレフィン系樹脂層（最内層）
（２）第１の基材フィルム層／金属箔層／ポレオレフィン系樹脂層／酸変性ポリオレフィン系樹脂層（最内層）
（３）第１の基材フィルム層／金属箔層／第３の基材フィルム層／酸変性ポリオレフィン系樹脂層（最内層）
（４）第１の基材フィルム層／金属箔層／第３の基材フィルム層／ポリオレフィン系樹脂層／酸変性ポリオレフィン系樹脂層（最内層）
【０２２９】
上記（１）〜（４）の構成において、各層の間には必要に応じて接着層を設けるが、ここでは省略して記載した。
【０２３０】
また、ヒートシール用の熱接着性樹脂層（シートラント層）は、（１）および（３）の構成では、酸変性ポリオレフィン系樹脂層単独で構成され、（２）および（４）の構成では、ポリオレフィン系樹脂層と酸変性ポレオレフィン系樹脂層とが順に積層された２層構成である。
【０２３１】
以下、２軸延伸ポレエチレンテレフタレートフィルムはＰＥＴフィルム、２軸延伸ナイロンフィルムはＯＮフィルム、２軸延伸ポリプロピレンフィルムはＯＰＰフィルムと略記する。
【０２３２】
前記のような構成を採ることにより、中間層の金属箔層によって、優れた水蒸気その他のガスバリヤー性が付与され、金属箔層の外側または両側に積層された第１、第３の基材フィルム層、即ち、ＰＥＴフィルム、またはＯＮフィルム、またはＯＰＰフィルムによって、金属箔層が保護され、そのひび割れやピンホールの発生が防止されると共に、積層シートにこれらの優れた各種の強度や耐性が付与される。
【０２３３】
そして、内面側のシーラント層は、酸変性ポリオレフィン系樹脂層単独、または、ポリオレフィン系樹脂層と酸変性ポレオレフィン系樹脂層とを順に積層した２層で構成される。
【０２３４】
いずれの場合も最内層は、酸変性ポリオレフィン系樹脂層であり、この酸変性ポリオレフィン系樹脂層は、自己同士の熱接着性を有すると同時に、銅やアルミニウムなどの金属に対する熱接着性も有しており、また、この酸変性ポリオレフィン系樹脂層には、ブロッキング防止剤、滑剤、スリップ剤の一種または二種以上が添加されているので、その欠点があった滑り性、耐ブロッキング性の不足が解消される。
【０２３５】
従って、袋状の電池ケースの作製に際して、その作業性およびヒートシール適性がよくなり、更に、その内部に電池の構成材料を収納し、電池を作製する際も、その口開き性がよくなり、且つ、タブ５９，６０が介在する開口部のヒートシールも良好に行うことができる。
【０２３６】
また、前記シーラント層を、ポリオレフィン系樹脂層と酸変性ポリオレフィン系樹脂層とを順に積層した２層構成とした場合は、シーラント層としては、ポリオレフィン系樹脂層と酸変性ポリオレフィン系樹脂層との両方が作用するため、優れた熱接着性を維持でき、且つ、酸変性ポリオレフィン系樹脂層の厚さは薄くすることができるので、その欠点である吸湿性により、万一吸湿を生じた場合でも、その量は微量であり、電池の構成材料に対する悪影響を防止することができる。
【０２３７】
更に、酸変性ポリオレフィン系樹脂層を薄くすることにより、この層に添加するブロッキング防止剤、滑剤、スリップ剤の使用量を少なくすることができ、また、酸変性ポリオレフィン系樹脂自体の使用による材料コストの上昇も低減できるため経済性の面でも有利になる。
【０２３８】
前記金属箔層は、少なくとも前記積層シートの一端の端縁部において、他の層よりも小さく該積層シートの端面に露出しないように積層されている。
【０２３９】
このような構成を採ることにより、積層シートの金属箔層が他の層よりも小さく積層された端部を、袋状の電池ケースの開口部に用いることができ、それにより、内部から開口部を通して外側に延長されたタブ５９，６０が折れ曲がった場合でも、タブ５９，６０が金属箔層と接触することがなくなり、安全性を一層高めことができる。
【０２４０】
以下に本発明の電池ケース用シートの製造に用いる材料、および電池ケース用シートの製造方法など実施の形態について説明する。
【０２４１】
本発明の電池ケース用シートは、前述したように、中間層に水蒸気その他のガスバリヤー性に優れた金属箔層を用い、その外側、または両側に各種の強度および耐性に優れた第１、第２の基材フィルム層を適宜積層し、更に、その内面側にシーラント層として、酸変性ポリオレフィン系樹脂層単独、または、ポリオレフィン系樹脂層と酸変性ポリオレフィン系樹脂層との２層を順に積層し、且つ、少なくとも最内層となる酸変性ポリオレフィン系樹脂層には、ブロッキング防止剤、滑剤、スリップ剤のいずれか一種または二種以上を添加して構成したものである。
【０２４２】
上記の構成において、ガスバリヤー性を付与する中間層の金属箔層にはアルミニウム箔、銅箔などを好適に使用することができる。中でもアルミニウム箔は比較的安価であり、貼り合わせなどの加工性にも優れていることから最も好ましく使用できる。このような金属箔層の厚さは５〜２５μｍが適当である。
【０２４３】
そして、前記第１、第３の基材フィルム層としては、例えばＰＥＴフィルム、ＯＮフィルム、ＯＰＰフィルム、ポリエチレンナフタレートフィルム、ポリイミドフィルム、ポリカーボネートフィルムなどを使用することができるが、各種の強度や耐性、および、その耐久性などを含めた各種性能と共に、加工性、経済性を加味した場合は、ＰＥＴフィルム、ＯＮフィルム、ＯＰＰフィルムが特に適している。
【０２４４】
特に、ＰＥＴフィルムは、吸湿性が低く、剛性、引っ張り強度、折り曲げ強度、衝撃強度、耐擦傷性、耐熱性、耐水性などに優れ、総合的にバランスの採れた性能を有し、欠点の少ないフィルムである。
【０２４５】
ＯＮフィルムは、吸湿性はやや高いが、柔軟性に富み、突き刺し強度、衝撃強度、折り曲げ強度、耐寒性などに優れている。
【０２４６】
ＯＰＰフィルムは、防湿性、耐水性、耐薬品性のほか、引張り強度、折り曲げ強度などに優れ、また、特に安価であることも大きな利点である。
【０２４７】
このような基材フィルムの厚さは、５〜１００μｍが好ましく、１２〜３０μｍが更に好ましい。
【０２４８】
最内層のシーラント層は、先にも説明したように、自己同士の熱接着性に加えて電極端子の金属に対しても良好な熱接着性を有すると共に、内部に収納される電池の構成材料に対して水分の影響を与えないよう、その自体も、吸湿性が低く水分を含まないものが好ましい。
【０２４９】
このような条件を満たすために、本発明では、シーラント層を、酸変性ポリオレフィン系樹脂層単独、または、ポリオレフィン系樹脂層と酸変性ポリオレフィン系樹脂層とを順に積層した２層構成で形成し、且つ、最内層となる酸変性ポリオレフィン系樹脂層の滑り性、耐ブロッキング性の不足を解消するため、この層にブロッキング防止剤、滑剤、スリップ剤の一種または二種以上を添加して構成したものである。
【０２５０】
このようなシーラント層のポリオレフィン系樹脂層には、例えば、ポリエチレン、ポリプロピレンのほか、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などを使用することができ、これらは単独で用いてもよく、また、二種以上をブレンドして使用してもよい。
【０２５１】
また、シーラント層の酸変性ポリオレフィン系樹脂層には、例えば、エチレン−アクリル酸共重合体、エチレン−メタクリル酸共重合体のほか、前記ポリエチレン、ポリプロピレン、そして、それらの共重合体であるエチレンとプロピレンその他のα−オレフィンとの共重合体、エチレン−酢酸ビニル共重合体、エチレン−アクリル酸エステル共重合体、エチレン−メタクリル酸エステル共重合体、或いは、これらの三元共重合体などのポリオレフィン系樹脂を、アクリル酸、メタアクリル酸、マレイン酸、無水マレイン酸、無水シトラコン酸、イタコン酸、無水イタコン酸などの不飽和カルボン酸、或いは、その無水物で、グラフト重合変性した樹脂を用いることができ、その酸成分含有量は０．０１〜１０重量％の樹脂が、自己同士の熱接着性のほか、金属に対する熱接着性にも優れ、また、製膜性もよく良好に使用することができる。
【０２５２】
酸成分含有量が０．０１重量％未満の場合は、金属との熱接着性が不足し、酸成分含有量が１０重量％を超える場合は、製膜性が劣るため好ましくない。
【０２５３】
尚、上記においてカルボン酸基を有するものは、Ｎａ+ 、Ｚｎ2+などの金属イオンで架橋したアイオノマーも同様に好適に使用することができる。
【０２５４】
このようなシーラント層の厚さは、総厚で１０〜１２０μｍが好ましく、２０〜１００μｍが更に好ましい。
【０２５５】
特に、シーラント層をポリオレフィン系樹脂層と酸変性ポリオレフィン系樹脂層との２層で形成する場合は、酸変性ポリオレフィン系樹脂層の厚さは薄くてよく１μｍ以上あればよい。例えば、総厚を１００μｍとした場合でも、酸変性ポリオレフィン系樹脂層の厚さは、１〜５０μｍが好ましく、５〜２５μｍが更に好ましい。
【０２５６】
また、前記酸変性ポリオレフィン系樹脂は、その酸変性により、樹脂が軟らかくなり、自己密着性を生じるため、積層シートの滑り性の低下や、袋状にした時の内面密着の問題を生じる。
【０２５７】
このような問題を解決するために、本発明では、少なくとも最内層の酸変性ポリオレフィン系樹脂層に、ブロッキング防止剤、滑剤、スリップ剤のいずれか一種または二種以上を添加している。
【０２５８】
ブロッキング防止剤、滑剤、スリップ剤は、それぞれ公知のものを使用することができ、例えば、ブロッキング防止剤としては、シリカ、ゼオライト、タルク、硅そう土、ジカルボン酸エステルアミド、ポリエチレンなど、滑剤としては、ステアリルアルコール、フッ素樹脂エラストマーなど、スリップ剤としては、ステアリン酸アミド、オレイン酸アミド、エルカ酸アミド、エチレンビスステアリン酸アミドなどが挙げられる。
【０２５９】
これらの添加量は、それぞれの材質により異なるため、一律には言えないが、例えば、シリカを単独で使用する場合、樹脂１００重量部に対してシリカ０．２〜０．５重量部が適当であり、ステアリン酸アミド、オレイン酸アミドなどの脂肪酸アミドを使用する場合は、樹脂１００重量部に対して脂肪酸アミド０．５〜１．０重量部が適当である。
【０２６０】
次に、以上のような各層を積層して形成される本発明の電池ケース用シートの製造方法について説明する。
【０２６１】
先ず、中間層の金属箔層と第１または第３の基材フィルム層との積層は、それぞれ公知のドライラミネーション法により、例えば、２液硬化型のポリウレタン系接着剤などを用いて貼り合わせることができ、また、ポリエチレンその他の熱接着性樹脂を、貼り合わせを行う層間に溶融押し出しして圧着する押し出しラミネーション法で貼り合わせることもできる。
【０２６２】
そして、シーラント層の積層は、前記基材フィルムと金属箔層との積層シートに対して行うが、その積層面は金属箔層面または第２の基材フィルム層面であり、この面にアンカーコート（プライマーコートの一種）を施した後、その上に酸変性ポリオレフィン系樹脂（ブロッキング防止剤などを添加したもの）、または、ポリオレフィン系樹脂と酸変性ポリオレフィン系樹脂（ブロッキング防止剤などを添加したもの）とを、それぞれ所望の厚さで押し出しコートまたは共押し出しコートして積層することができ、また、シーラント層を予め単層または多層インフレーション成形法などで所望の厚さに製膜しておいて、これを前記ドライラミネーション法、または、押し出しラミネーション法で貼り合わせることもできる。
【０２６３】
尚、前記第１、第３の基材フィルムと金属箔層との貼り合わせの際、所定幅の基材フィルムに対して、それよりも例えば両側が各１０ｍｍ程度幅の狭い金属箔を貼り合わせておいて、これにシーラント層を積層した後、両側を金属箔層の幅よりも１〜２ｍｍ程度外側で、仕上げのスリット（トリミング）を行うことにより、端面に金属箔層が露出しない電池ケース用シートを容易に製造することができる。
【０２６４】
以下、実施例の図面に基づいて本発明を更に具体的に説明する。
【０２６５】
但し、本発明はこれらの図面に限定されるものではない。また、図面に付した符号は、異なる図面においても同じ名称の部分には同じ符号を用いた。
【０２６６】
図１７乃至図２０は、それぞれ本発明の電池ケース用シートの一実施例の構成を示す模式断面図である。
【０２６７】
図１７に示した電池ケース用シート１０は、外側から順に、第１の基材フィルム層１ａ、接着層５ａ、金属箔層２、接着層５ｂ、そして、最内層のシーラント層３として、ブロッキング防止剤、滑剤、スリップ剤の一種又は二種以上が添加された酸変性ポリオレフィン系樹脂層を積層して構成され、中間層の金属箔層２は、図において右側の端縁部で他の層よりも小さく、電池ケース用シート１０の端面に露出しないように構成されている。
【０２６８】
図１８に示した電池ケース用シート１０は、前記図１７に示した電池ケース用シート１０の構成において、最内層のシーラント層３のみをポリオレフィン系樹脂層３ａと、ブロッキング防止剤、滑剤、スリップ剤の一種又は二種以上が添加された酸変性ポリオレフィン系樹脂層３ｂとが順に積層された２層構成に変えて積層したものであり、外側から順に、第１の基材フィルム層１ａ、接着層５ａ、金属箔層２、接着層５ｂ、そして、シーラント層３として、ポリオレフィン系樹脂層３ａ、ブロッキング防止剤、滑剤、スリップ剤の一種又は二種以上が添加された酸変性ポリオレフィン系樹脂層３ｂが積層された構成である。
【０２６９】
この場合も金属箔層２は、図において右側の端縁部で他の層よりも小さく、電池ケース用シート１０の端面に露出しないように構成されている。
【０２７０】
図１９に示した電池ケース用シート１０は、前記図１７に示した電池ケース用シート１０の構成において、金属箔層２の内側、即ち、金属箔層２とシーラント層３のブロッキング防止剤、滑剤、スリップ剤の一種又は二種以上が添加された酸変性ポリオレフィン系樹脂層との間に、第３の基材フィルム層１ｃを追加して積層した構成であり、外側から順に、第１の基材フィルム層１ａ、接着層５ａ、金属箔層２、接着層５ｂ、第３の基材フィルム層１ｃ、そして、シーラント層３として、ブロッキング防止剤、滑剤、スリップ剤の一種又は二種以上が添加された酸変性ポリオレフィン系樹脂層が積層された構成である。
【０２７１】
この場合も金属箔層２は、図において右側の端縁部で他の層よりも小さく、電池ケース用シート１０の端面に露出しないように構成されている。
【０２７２】
図２０に示した電池ケース用シート１０は、前記図１９に示した電池ケース用シート１０の構成において、最内層のシーラント層３のみを、ポリオレフィン系樹脂層３ａとブロッキング防止剤、滑剤、スリップ剤の一種又は二種以上が添加された酸変性ポリオレフィン系樹脂層３ｂとが順に積層された２層構成に変えて積層したものであり、外側から順に、第１の基材フィルム層１ａ、接着層５ａ、金属箔層２、接着層５ｂ、第３の基材フィルム層１ｃ、ポリオレフィン系樹脂層３ａ、ブロッキング防止剤、滑剤、スリップ剤の一種又は二種以上が添加された酸変性ポリオレフィン系樹脂層３ｂが積層された構成である。
【０２７３】
この場合も金属箔層２は、図において右側の端縁部で他の層よりも小さく、電池ケース用シート１０の端面に露出しないように構成されている。
【０２７４】
以上、図１７〜図２０に示した電池ケース用シート１０の構成において、第１、第３の基材フィルム層１ａ，１ｂ，１ｃには、ＰＥＴフィルムまたはＯＮフィルムまたはＯＰＰフィルムを用いることが好ましく、金属箔層２には、アルミニウム箔を用いることが好ましい。
【０２７５】
そして、第１の基材フィルム層１ａと金属箔層２との間に設けられる接着層５ａは、両者の接着を良好にするものであり、両者の積層をドライラミネーション法で行う場合は、２液硬化型ポリウレタン系接着剤などの接着剤層であり、押し出しラミネーション法で積層する場合は、ポリエチレンその他の熱接着性樹脂層となる。
【０２７６】
金属箔層２の内面側、即ち、シーラント層側に設けられる接着層５ｂは、図１７、図１８の電池ケース用シート１０では、金属箔層２とシーラント層３との接着を良好にするものであり、シーラント層３を単層または多層共押し出しコート法で積層する場合はアンカーコート剤層であり、また、シーラント層３を予めフィルム状に製膜して積層する場合は、積層方法がドライラミネーション法、または押し出しラミネーション法となるため、ドライラミネート用接着剤層、またはポリエチレンその他の熱接着性樹脂層となる。
【０２７７】
そして、図１９、図２０の電池ケース用シート１０では、接着層５ｂは、金属箔層２とその内側の第３の基材フィルム層１ｃとの間に設けられ、両者の接着を良好にするものである。この場合も、金属箔層２の外側の接着層５ａと同様、その積層方法がドライラミネーション法、または押し出しラミネーション法となるため、接着層５ｂは、ドライラミネーション用接着剤層、またはポリエチレンその他の熱接着性樹脂層となる。
【０２７８】
また、上記電池ケース用シート１０では、シーラント層３は、第３の基材フィルム層１ｃの内面側（図において下側）に積層される。従って、図には示していないが、第３の基材フィルム層１ｃとシーラント層３との間にも接着層を設けることが好ましく、シーラント層３を単層または多層共押し出しコート法で積層する場合は、接着層としてアンカーコート剤層を設け、また、シーラント層３を予めフィルム状に製膜して積層する場合は、ドライラミネーション法、または押し出しラミネーション法を採るため、ドライラミネーション用接着剤層、またはポリエチレンその他の熱接着性樹脂層が設けられる。
【０２７９】
以上のような構成を採ることにより、例えば、図１７に示した電池ケース用シート１０では、最外層の第１の基材フィルム層１ａ、即ち、ＰＥＴフィルムまたはＯＮフィルムまたはＯＰＰフィルムが、中間層の金属箔層２を保護すると共に、引っ張り強度、突き刺し強度、折り曲げ強度などの機械的強度、および、表面の耐擦傷性、耐水性、耐薬品性や、耐熱性、耐寒性などの耐性を付与し、中間層の金属箔層２（例えばアルミニウム箔）が、優れた水蒸気その他のガスバリヤー性を付与し、更に、最内層にシーラント層３として積層されたブロッキング防止剤、滑剤、スリップ剤の一種又は二種以上が添加された酸変性ポリオレフィン系樹脂層（以下、ブロッキング防止剤添加酸変性ポリオレフィン系樹脂層と略記する）が、優れた熱接着性、および良好な滑り性、耐ブロッキング性を付与する。
【０２８０】
従って、袋状の電池ケースを作製する際、生産性よくヒートシールすることができ、また、その内部に電池の構成材料を収納し、開口部をヒートシールする際も、ケースの開口部の口開き性がよく、金属箔などによるタブ５９，６０が介在する開口部も接着性よくヒートシールすることができる。
【０２８１】
また、電池ケース用シート１０は、少なくともその一端の端縁部において、中間層の金属箔層２が、他の層よりも小さく、電池ケース用シート１０の端面に露出しないように積層されているので、この部分が電池ケースの開口部となるように電池ケース用シート１０を用いることにより、開口部を通して外側に延長された電極端子が折れ曲がった場合でも、金属箔層２と接触しショートするようなことがなく安全性においても一層優れたものとなる。
【０２８２】
また、図１８に示した電池ケース用シート２０は、前記図１７に示した電池ケース用シート１０の構成において、シーラント層３のブロッキング防止剤添加酸変性ポリオレフィン系樹脂層を、ポリオレフィン系樹脂層３ａとブロッキング防止剤添加酸変性ポリオレフィン系樹脂層３ｂとの２層構成に変えて積層したものである。
【０２８３】
このような構成を採ることにより、前記図１７に示した電池ケース用シート１０で記載した作用、効果に加えて、ブロッキング防止剤添加酸変性ポリオレフィン系樹脂層３ｂの厚さを、必要最小限までは薄くすることができるので、優れた熱接着性および滑り性、耐ブロッキング性を維持しながら、万一、ブロッキング防止剤添加酸変性ポリオレフィン系樹脂層３ｂが吸湿した場合でも、その量を少なくすることができ、内部の電池の構成材料に対する水分の悪影響を防止することができる。
【０２８４】
そして、図１９に示した電池ケース用シート１０は、前記図１７に示した電池ケース用シート１０の構成において、金属箔層２とシーラント層３のブロッキング防止剤添加酸変性ポリオレフィン系樹脂層との間に、第３の基材フィルム層１ｃを追加して積層した構成であり、また、図２０に示した電池ケース用シート１０は、前記図１８に示した電池ケース用シート１０の構成において、金属箔層２とシーラント層３のポリオレフィン系樹脂層３ａの面との間に、第３の基材フィルム層１ｃを追加して積層した構成である。
【０２８５】
従って、このような構成を採ることにより、図１９に示した電池ケース用シート１０は、図１７に示した電池ケース用シート１０に対して、また、図２０に示した電池ケース用シート１０は、図１８に示した電池ケース用シート１０に対して、それぞれ第３の基材フィルム層１ｃの追加積層による各種の強度および耐性など性能の向上効果の付加と共に、金属箔層２の両面が、第１の基材フィルム層１ａ、または第３の基材フィルム層１ｃにより、強固に保護されるため、金属箔層２による優れた水蒸気その他のガスバリヤー性を一層確実に安定して得られ効果が付加される。
【０２８６】
特に、第３の基材フィルム層１ｃとして、吸湿性が低く、各種の強度および耐性、中でも耐熱性に優れたＰＥＴフィルムを用いることにより、電極端子が介在する開口部のヒートシートに際して、過酷な温度や圧力が加えられても、ＰＥＴフィルムが断裂するようなことはなく、確実に金属箔層２を保護できるため、安心してヒートシールを行うことができる。
【０２８７】
尚、バリヤー性に関して、金属箔層に例えば厚さ９μｍのアルミニウム箔を用いた場合、水蒸気透過度０．０１ｇ／（ｍ2 ・２４hrs ）、（４０℃、９０％ＲＨ）以下の性能を容易に得られ、これをレベルアップすることも容易である。
【０２８８】
以上、図１７〜図２０に示した電池ケース用シートの積層構成の代表的な具体例としては、下記のような構成が挙げられる。
【０２８９】
但し、積層に用いる接着層は省略して記載する。また、酸変性ポリオレフィン系樹脂層はブロッキング防止剤、滑剤、スリップ剤のいずれか一種又は二種以上が添加されたものである。
【０２９０】
（図１７の構成の例）
(1)ＰＥＴフィルム（厚さ１２μｍ）／アルミニウム箔（厚さ９μｍ）／酸変性ポリオレフィン系樹脂層（厚さ５０μｍ）（最内層）
(2)ＯＮフィルム（厚さ１５μｍ）／アルミニウム箔（厚さ９μｍ）／酸変性ポリオレフィン系樹脂層（厚さ５０μｍ）（最内層）
(3)ＯＰＰフィルム（厚さ２０μｍ）／アルミニウム箔（厚さ９μｍ）／酸変性ポリオレフィン系樹脂層（厚さ５０μｍ）（最内層）
【０２９１】
（図１８の構成の例）
(1)ＰＥＴフィルム（厚さ１２μｍ）／アルミニウム箔（厚さ９μｍ）／ポリオレフィン層（厚さ３５μｍ）／酸変性ポリオレフィン系樹脂層（厚さ１５μｍ）（最内層）
(2)ＯＮフィルム（厚さ１５μｍ）／アルミニウム箔（厚さ９μｍ）／ポリオレフィン層（厚さ３５μｍ）／酸変性ポリオレフィン系樹脂層（厚さ１５μｍ）（最内層）
(3)ＯＰＰフィルム（厚さ２０μｍ）／アルミニウム箔（厚さ９μｍ）／ポリオレフィン層（厚さ３５μｍ）／酸変性ポリオレフィン系樹脂層（厚さ１５μｍ）（最内層）
【０２９２】
（図１９の構成の例）
(1)ＰＥＴフィルム（厚さ１２μｍ）／アルミニウム箔（厚さ９μｍ）／ＰＥＴフィルム（厚さ１２μｍ）／酸変性ポリオレフィン系樹脂層（厚さ４０μｍ）（最内層）
(2)ＯＮフィルム（厚さ１５μｍ）／アルミニウム箔（厚さ９μｍ）／ＰＥＴフィルム（厚さ１２μｍ）／酸変性ポリオレフィン系樹脂層（厚さ４０μｍ）（最内層）
(3)ＯＰＰフィルム（厚さ２０μｍ）／アルミニウム箔（厚さ９μｍ）／ＰＥＴフィルム（厚さ１２μｍ）／酸変性ポリオレフィン系樹脂層（厚さ４０μｍ）（最内層）
【０２９３】
（図２０の構成の例）
(1)ＰＥＴフィルム（厚さ１２μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）（最内層）
(2)ＯＮフィルム（厚さ１５μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）（最内層）
(3)ＯＰＰフィルム（厚さ２０μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）（最内層）
(4)ＰＥＴフィルム（厚さ１２μｍ）／アルミニウム箔（厚さ９μｍ）／ＯＮフィルム（厚さ１５μｍ）／ポリエチレン層（厚さ３０μｍ）／酸変性ポリオレフィン系樹脂層（厚さ１０μｍ）（最内層）
【０２９４】
前記図１７〜図２０に示した構成の電池ケース用シート１０において、表面に文字、絵柄などの印刷を施す場合には、最外層の第１の基材フィルム層１ａの内面（積層面）に所謂裏刷り方式で予め印刷し、この面に次の層を積層して、電池ケース用シートを完成させることにより、表面の摩擦などで印刷画像が損なわれることもなく、各種耐性など性能に優れた印刷画像を形成することができる。
【０２９５】
以上詳しく説明したように、本発明によれば、プラスチックを主とする積層シートで形成され、薄くて軽い、柔軟性があり、且つ、各種の強度や耐性のほか、水蒸気その他のガスバリヤー性、熱封緘性、そして、金属箔などによる電極端子との熱接着性などの性能に優れると共に、電極端子が電池ケース用シートとショートするようなこともなく安全で、しかも、積層シートの内面側のシーラント層は、その吸湿を少なくでき、且つ、滑り性、耐ブロッキング性がよく、加工性および使用適性に優れた電池ケース用シートを生産性よく提供できる効果を奏する。
【０２９６】
第６の実施の形態
次に図２１乃至図２３により、本発明の第６の実施の形態について説明する。図６の実施の形態は電池ケース用シートであって、該シートが下記（１）〜（３）のいずれかの構成の積層体で形成され、且つ、該積層体の金属箔層の一方の面、または両方の面に隣接して積層されるポリオレフィン系樹脂層の厚さが、１０〜１００μｍである点が異なるのみであり、他は第１の実施の形態と略同一である。
（１）第１の基材フィルム層／ポリオレフィン系樹脂層／金属箔層／第３の基材フィルム層／熱接着性樹脂層（最内層）
（２）第１の基材フィルム層／金属箔層／ポリオレフィン系樹脂層／第３の基材フィルム層／熱接着性樹脂層（最内層）
（３）第１の基材フィルム層／ポリオレフィン系樹脂層／金属箔層／ポリオレフィン系樹脂層／第３の基材フィルム層／熱接着性樹脂層（最内層）
【０２９７】
前記のような構成を採ることにより、中間層の金属箔層が優れた水蒸気その他のガスバリヤー性を付与し、その両側の第１および第２の基材フィルム層が、各種の強度や耐性を付与すると共に、金属箔層を保護し、そのひび割れやピンホールの発生を防止するので良好なバリヤー性が維持される。
【０２９８】
また、金属箔層とその両側の基材フィルム層との間には、そのいずれか一方、または両方の間にポリオレフィン系樹脂層が、１０〜１００μｍの厚さで金属箔層と隣接するように積層されている。このポリオレフィン系樹脂は、熱接着性がよく、また、融点もしくは軟化点が比較的低く熱流動性に優れている。
【０２９９】
従って、積層シートの端縁部をヒートシールして電池ケースを作製する際、特に、その開口部をシールする際、その端部を含む領域を、やや強目の条件（高い温度や圧力）でヒートシールすることにより、このポリオレフィン系樹脂層は、熱流動性がよく、且つ十分な厚さを有するため、加熱軟化されて端面に押し出され、そこに露出している金属箔層が覆い隠される。
【０３００】
その結果、内部から外側に延長されるタブ５９、６０が折れ曲がった場合でも、タブ５８、５９は、シートの金属箔層と接触することがなく、安全性が向上される。
【０３０１】
そして、シートの最内層には熱接着性樹脂層が積層されているので、袋状の電池ケースの形成、および、その内部に電池の構成材料を収納した後の開口部の封止に際して、ヒートシールにより容易に熱接着させ、密封することができる。
【０３０２】
前記積層体の第１の基材フィルム層、第３の基材フィルム層が、それぞれ２軸延伸ポリエチレンテレフタレートフィルムまたは２軸延伸ナイロンフィルムまたは２軸延伸ポリプロピレンフィルムのいずれかとなっている。
【０３０３】
以下、２軸延伸ポリエチレンテレフタレートフィルムはＰＥＴフィルム、２軸延伸ナイロンフィルムはＯＮフィルム、２軸延伸ポリプロピレンフィルムはＯＰＰフィルムと略記する。
【０３０４】
上記ＰＥＴフィルム、ＯＮフィルム、ＯＰＰフィルムは、引っ張り強度、折り曲げ強度、衝撃強度、突き刺し強度などの強度と共に、耐水性、耐薬品性、耐溶剤性のほか、耐擦傷性、耐熱性、耐寒性などの耐性、およびその耐久性などに優れるほか、印刷、ラミネートなどの加工性もよく、また、汎用フィルムとして需給が容易で安価であり経済性にも優れている。
【０３０５】
従って、上記のような構成を採ることにより、総合的に優れた性能の電池ケース用シートを生産性よく安価に提供することができる。
【０３０６】
また前記金属泊層に隣接して積層されるポリオレフィン系樹脂層が、酸変性ポリオレフィン系樹脂、またはシングルサイト触媒を用いて重合したエチレン・α−オレフィン共重合体で形成されている。
【０３０７】
このような構成をとることにより、酸変性ポリオレフィン系樹脂や、シングルサイト触媒を用いて重合したエチレン・α−オレフィン共重合体は、ポリエチレンやポリプロピレンなどのポリオレフィンと比較して、融点もしくは軟化点が低く、熱流動性がよいため、前記シート端縁部のヒートシールにより、一層容易にシートの端面に押し出して金属箔層の端部を覆い隠すことができる。
【０３０８】
特に、酸変性ポリオレフィン系樹脂は、金属箔層との熱接着性にも優れるため、押し出しラミネーション法によっても、積層強度に優れた積層シートが得られ、また、シングルサイト触媒によるエチレン・α−オレフィン共重合体は、分子量分布の幅が狭く、共重合比も安定しており、低温ヒートシール性、熱間シール性に優れる特徴を有するため、ヒートシールによるシート端面への押し出しが容易であり、いずれも金属箔の端部隠蔽用に好適に使用することができる。
【０３０９】
前記積層体の最内層の熱接着性樹脂層は、酸変性ポリオレフィン系樹脂単独の層、またはポリオレフィン系樹脂層と酸変性ポリオレフィン系樹脂層との積層体で形成されている。
【０３１０】
上記積層体の最内層の熱接着性樹脂には、ポリエチレンのほか、種々のポリオレフィン系樹脂を使用できるが、特に酸変性ポリオレフィン系樹脂は、自己同士の熱接着性と同時に、金属に対しても良好な熱接着性を有している。
【０３１１】
従って、上記のような構成を採ることにより、先ず、熱接着性樹脂層を酸変性ポリオレフィン系樹脂単独の層で形成した場合は、袋状の電池ケースの開口部に、電極端子として裸の金属箔などが介在した場合でも、ヒートシールにより良好に熱接着させ密封することができる。
【０３１２】
そして、熱接着性樹脂層をポリオレフィン系樹脂層と酸変性ポリオレフィン系樹脂層との積層体で形成した場合は、酸変性ポリオレフィン系樹脂層の厚さを相対的に薄くできるので、保存条件などで万一、酸変性ポリオレフィン系樹脂層が吸湿するようなことがあっても、その量は微量であり、前記電極端子の金属との良好な熱接着性を維持しつつ、内部の電池の構成材料に対する水分の影響も少なくすることができる。
【０３１３】
以下に本発明の電池ケース用シートの製造に用いる材料、およびその加工方法などの実施の形態について説明する。
【０３１４】
本発明の電池ケース用シートは、前述したように中間層に水蒸気その他のガスバリヤー性に優れた金属箔層を用い、そのいずれか一方の面、または両方の面に隣接するように厚さ１０〜１００μｍのポリオレフィン系樹脂層を積層し、その両側に各種の強度および耐性に優れた第１、または第２の基材フィルム層を積層し、更に、最内層に熱接着性樹脂層を積層して構成したものである。
【０３１５】
上記の構成において、水蒸気その他ガスバリヤー性を付与する中間層の金属箔層にはアルミニウム箔、銅箔などを好適に使用することができる。中でもアルミニウム箔は比較的安価であり、貼り合わせなどの加工性にも優れていることから特に好ましく使用できる。
【０３１６】
このような金属箔層の厚さは５〜２５μｍが適当である。厚さが５μｍ未満の場合は、ピンホールが多くなりバリヤー性が低下するため好ましくない。また、２５μｍを超える厚さは、既に充分なバリヤー性を有するため必要性がなく、むしろ塑性変形を生じ易く、経済性の面で不利となるため好ましくない。
【０３１７】
例えば、金属箔層に厚さ９μｍのアルミニウム箔を用いた場合、水蒸気透過度０．０１ｇ／（ｍ2 ・２４ｈｒｓ）、（４０℃、９０％ＲＨ）以下の性能が充分に得られ、更にこれをレベルアップすることも容易である。
【０３１８】
金属箔層に隣接して積層するポリオレフィン系樹脂層は、先にも説明したように、電池ケースの開口部などシートの端縁部のヒートシールにより、この樹脂をシートの端面に押し出して、そこに露出する中間層の金属箔層を覆い隠すために設けるものであり、そのためには、厚さは１０〜１００μｍであることが好ましい。
【０３１９】
厚さが１０μｍ未満の場合は、ヒートシールにより開口部などシートの端面に押し出して金属箔層を覆い隠すことが難しくなるため好ましくない。また、１００μｍを超える厚さは、過剰であり、熱伝導のためにヒートシール時間を長くする必要を生じ、生産性を低下させると同時に経済性の面でも不利となるため好ましくない。
【０３２０】
上記ポリオレフィン系樹脂層は、適度の厚さを有すると同時に、熱流動性がよく、また、熱接着性のよいことも必要であり、使用する樹脂としては、ポリエチレン、またはその共重合体、或いは、それらにオレフィン系エラストマーをブレンドした樹脂などが挙げられる。例えば、ポリエチレンを用いる場合は、密度が０．９１０〜０．９４０ｇ／ｃｍ3 で、ＭＦＩ（メルトフローインデックス）が４．０〜１４．０ｇ／１０ｍｉｎ．の範囲のものが好ましい。
【０３２１】
そして、特に熱流動性や、金属との熱接着性を重視する場合は、酸変性ポリオレフィン系樹脂、または、シングルサイト触媒を用いて重合したエチレン・α−オレフィン共重合体を用いることが好ましい。
【０３２２】
上記酸変性ポリオレフィン系樹脂としては、例えば、エチレン−アクリル酸共重合体、エチレン−メタクリル酸共重合体のほか、ポリエチレン、ポリプロピレン、または、それらの共重合体であるエチレンとプロピレンもしくはその他のα−オレフィンとの共重合体、エチレン−酢酸ビニル共重合体、エチレン−アクリル酸エステル共重合体、エチレン−メタクリル酸エステル共重合体、或いは、これらの三元共重合体などのポリオレフィン系樹脂を、アクリル酸、メタアクリル酸、マレイン酸、無水マレイン酸、無水シトラコン酸、イタコン酸、無水イタコン酸などの不飽和カルボン酸、或いは、その無水物で、グラフト重合変性した樹脂などを使用することができる。
【０３２３】
上記においてカルボン酸基を有するものは、Ｎａ+ 、Ｚｎ2+などの金属イオンで架橋してアイオノマーも好適に使用できる。
【０３２４】
前記酸変性ポリオレフィン系樹脂の酸成分含有量は、０．０１〜１０重量％の範囲が好ましい。酸成分含有量が０．０１重量％未満の場合は、金属に対する熱接着性向上効果が不足し、酸成分含有量が１０重量％を超える場合は、製膜性が劣るため好ましくない。
【０３２５】
次に、前記第１および第３の基材フィルム層としては、例えばＰＥＴフィルム、ＯＮフィルム、ＯＰＰフィルム、ポリエチレンナフタレートフィルム、ポリイミドフィルム、ポリカーボネートフィルムなどを使用することができるが、各種の強度や耐性、および、その耐久性などを含めた各種性能と共に、加工性、経済性を加味した場合は、ＰＥＴフィルム、ＯＮフィルム、ＯＰＰフィルムが特に適している。
【０３２６】
ここでＰＥＴフィルム、ＯＮフィルム、ＯＰＰフィルムの特性を比較すると、特別大きな差ではないが、ＰＥＴフィルムは吸湿性が低く、剛性、引っ張り強度、耐擦傷性、耐熱性などに優れ、ＯＮフィルムは吸湿性はやや高いが、柔軟性、引張り強度、突き刺し強度、折り曲げ強度、耐寒性などに優れている。また、ＯＰＰフィルムは特に吸湿性が低く防湿性に優れるほか、引張り強度、耐薬品性などに優れている。
【０３２７】
このような基材フィルムの厚さは、５〜１００μｍが好ましく、１２〜３０μｍが更に好ましい。
【０３２８】
最内層の熱接着性樹脂層は、積層シートを袋状に加工して電池ケースを作製する際、積層シートにヒートシール性を付与するものであり、基本的には自己同士の熱接着性を有し、内部に収納される電解液で膨潤したり、浸食されることがなく安定で、且つ、吸湿性が低く、電解液など電池の構成材料に水分の影響を与えないものが好ましい。
【０３２９】
この点では、以下のようなポリオレフィン系樹脂、即ち、ポリエチレン、ポリプロピレンのほか、それらの共重合体であるエチレンとプロピレンもしくはその他のα−オレフィンとの共重合体、エチレン−酢酸ビニル共重合体、エチレン−アクリル酸エステル共重合体、エチレン−メタクリル酸エステル共重合体、或いは、これらの三元共重合体などを使用することができ、これらは単独で用いてもよく、また、二種以上をブレンドして使用してもよい。
【０３３０】
只、先にも説明したように、電池の構成材料をケース内に密封する際、ヒートシール部にタブ５９、６０が介在することがあり、このような場合には、更にタブ５９、６０に対する熱接着性が必要となる。
【０３３１】
以上のような要求を略満足させ得る熱接着性樹脂としては、先に金属箔層に隣接して積層されるポリオレフィン系樹脂の中で説明した酸変性ポリオレフィン系樹脂があり、これらを使用することができる。
【０３３２】
だ、酸変性ポリオレフィン系樹脂は、その酸変性により、金属に対する熱接着性を向上させることができるが、それと同時に水分に対する親和性が生じ、吸湿性がやや増加する傾向がある。
【０３３３】
このため、最内層の熱接着性樹脂層に酸変性ポリオレフィン系樹脂を用いた場合、例えば多湿の環境下で長期間保存すると、僅かとは言え最内層が吸湿する恐れがあり、この点では、電解液など電池の構成材料に対してはマイナス要因となる。
【０３３４】
従って、最内層の熱接着性樹脂層は、酸変性ポリオレフィン系樹脂単独の層で形成するか、或いは、万一吸湿してもその量を少なくできるよう、ポリオレフィン系樹脂層と酸変性ポリオレフィン系樹脂層との積層体で形成し、最内層となる酸変性ポリオレフィン系樹脂層を薄くすることが好ましい。
【０３３５】
この場合のポリオレフィン系樹脂層には、比較的広範囲のものを使用でき、例えば、ポリエチレン、ポリプロピレンのほか、それらの共重合体であるエチレンとプロピレンもしくはその他のα−オレフィンとの共重合体、エチレン−酢酸ビニル共重合体、エチレン−アクリル酸エステル共重合体、エチレン−メタクリル酸エステル共重合体、或いは、これらの三元共重合体などを使用することができ、これらは単独、または二種以上をブレンドして使用することができる。
【０３３６】
このような熱接着性樹脂層の厚さは、総厚で１０〜１００μｍの範囲が適当であり、熱接着性樹脂層をポリオレフィン系樹脂層と酸変性ポリオレフィン系樹脂層との積層体で形成する場合は、酸変性ポリオレフィン系樹脂層の厚さは、１〜５０μｍが好ましく、５〜２５μｍが更に好ましい。
【０３３７】
酸変性ポリオレフィン系樹脂層の厚さが１μｍ未満の場合は、金属に対する熱接着性の向上効果を充分に得られず、また製膜自体も難しくなるため好ましくない。また、酸変性ポリオレフィン系樹脂層の厚さが５０μｍを超える場合は、吸湿した時の水分量の抑制効果が少なくなるため好ましくない。
【０３３８】
本発明の電池ケース用シートは、以上のような各層、即ち、第１、第３の基材フィルム層、金属箔層、金属箔層に隣接して積層されるポリオレフィン系樹脂層、そして、熱接着性樹脂層を、公知の押し出しラミネーション法、ドライラミネーション法、単層または多層共押し出しコート法などを適宜利用して積層することにより製造することができる。
【０３３９】
積層方法および積層の順序は、必ずしも限定されず、積層シートの性能、生産性、ロス率などを考慮して自由に選定することができる。
【０３４０】
（１）の構成、即ち、第１の基材フィルム層／ポリオレフィン系樹脂層／金属箔層／第３の基材フィルム層／熱接着性樹脂層（最内層）の場合は、例えば、押し出しラミネーション法により、第１の基材フィルム層と金属箔層との間に所定の厚さでポリオレフィン系樹脂を溶融押し出しし、圧着して積層し、次いで、その金属箔層面にドライラミネーション法で第３の基材フィルム層を積層し、更に、その第３の基材フィルム面に、単層または多層共押し出しコート法により、熱接着性樹脂層を押し出しコートして積層し、電池ケース用シートを製造することができる。
【０３４１】
また、最内層の熱接着性樹脂層をポリオレフィン系樹脂層と酸変性ポリオレフィン系樹脂層との積層体で形成する場合は、多層インフレーション成形法などで予め両者の積層フィルムを所定の厚さで作製しておいて、そのポリオレフィン系樹脂層面を前記積層シートの第３の基材フィルム層面にドライラミネーション法で貼り合わせて積層することもできる。この点は、以下の（２）、（３）の構成においても同様である。
【０３４２】
尚、上記押し出しラミネート、および、押し出しコートの際、それぞれの積層面に、必要に応じてアンカーコート（プイラマーコートの一種）を施し、接着強度を向上させることができる。
【０３４３】
そして、（２）の構成、即ち、第１の基材フィルム層／金属箔層／ポリオレフィン系樹脂層／第３の基材フィルム層／熱接着性樹脂層（最内層）の場合は、例えば、ドライラミネーション法により、第１の基材フィルム層と金属箔層とを貼り合わせ、次いで、その金属箔層面と第３の基材フィルム層面とを、押し出しラミネーション法により、両者の間にポリオレフィン系樹脂を溶融押し出しして圧着、積層し、更に、その第３の基材フィルム層面に、前記（１）の構成の場合と同じ方法で、熱接着性樹脂層を積層して電池ケース用シートを製造することができる。
【０３４４】
また、（３）の構成、即ち、第１の基材フィルム層／ポリオレフィン系樹脂層／金属箔層／ポリオレフィン系樹脂層／第３の基材フィルム層／熱接着性樹脂層（最内層）の場合も、前記（１）、（２）と類似した構成であり、同様に押し出しラミネーション法、またはドライラミネーション法、単層または多層共押し出しコート法を適宜利用して積層し、電池ケース用シートを製造することができる。
【０３４５】
尚、前記（１）、（２）、（３）の構成において、金属箔層に隣接して積層されるポリオレフィン系樹脂層を予めインフレーション成形法などで所定の厚さに製膜してもよく、その場合は、それぞれの間をドライラミネーション法で貼り合わせることにより積層することができる。
【０３４６】
以下、実施例の図面に基づいて本発明を更に具体的に説明する。
【０３４７】
但し、本発明はこれらの図面に限定されるものではない。また、図面に付した符号は、異なる図面においても同じ名称の部分には同じ符号を用いた。
【０３４８】
図２１乃至図２３は、それぞれ本発明の電池ケース用シートの一実施例の構成を示す模式断面図である。
【０３４９】
図２１に示した電池ケース用シート１０は、（１）の構成に相当し、外側から順に、第１の基材フィルム層１ａ、ポリオレフィン系樹脂層６ａ、金属箔層２、第３の基材フィルム層１ｃ、そして、熱接着性樹脂層３を積層して構成したものである。
【０３５０】
図２２に示した電池ケース用シート１０は、（２）の構成に相当し、外側から順に、第１の基材フィルム層１ａ、金属箔層２、ポリオレフィン系樹脂層６ｂ、第３の基材フィルム層１ｃ、そして、熱接着性樹脂層３を積層して構成したものである。
【０３５１】
また、図２３に示した電池ケース用シート１０は、（３）の構成に相当し、外側から順に、第１の基材フィルム層１ａ、ポリオレフィン系樹脂層６ａ、金属箔層２、ポリオレフィン系樹脂層６ｂ、第３の基材フィルム層１ｃ、そして、熱接着性樹脂層３を積層して構成したものである。
【０３５２】
以上、図２１〜図２３に示した構成の電池ケース用シート１０において、第１の基材フィルム層１ａと第３の基材フィルム層１ｃには、ＰＥＴフィルム、ＯＮフィルム、ＯＰＰフィルムのいずれかを用いることが好ましい。
【０３５３】
本発明の電池ケース用シートでは、袋状に形成された電池ケースの開口部に金属箔などからなるタブ５９、６０が介在し、且つ開口部の端縁部を強目の条件でヒートシールすることから、特に、第３の基材フィルム層１ｃは、ヒートシールの際、タブ５９、６０で断裂されるようなことがなく、シートの中間層の金属箔層を確実に防御できることが必要であり、そのためには機械的強度と耐熱性に優れることが必要である。この点では上記の中でもＰＥＴフィルムが特に好ましい。
【０３５４】
そして、第１の基材フィルム層１ａと第３の基材フィルム層１ｃには、同種のフィルムを用いてもよく、また、異種のフィルムを組み合わせて用いてもよい。
【０３５５】
金属箔層２には、アルミニウム箔を用いることが好ましく、これに隣接して積層されるポリオレフィン系樹脂層６ａ、６ｂの厚さは、１０〜１００μｍの範囲である。
【０３５６】
そして、熱接着性樹脂層３は、ポリオレフィン系樹脂単独の層で形成することもできるが、先に説明したようにタブ５９、６０に裸の金属箔などが用いられる場合は、これとの熱接着性もよくするために、酸変性ポリオレフィン系樹脂で形成することが好ましく、また、酸変性ポリオレフィン系樹脂の水分吸収に対する安全性を高めるためには、ポリオレフィン系樹脂層と酸変性ポリオレフィン系樹脂層との積層体で形成することが更に好ましい。
【０３５７】
図２１〜図２３に示した積層構成の代表的な具体例としては、下記のような構成が挙げられる。
【０３５８】
（図２１の構成の例）
(1)ＰＥＴフィルム（厚さ１２μｍ）／酸変性ポリオレフィン系樹脂層（厚さ５０μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）〔最内層〕
(2)ＯＮフィルム（厚さ１５μｍ）／シングルサイト触媒によるエチレン・α−オレフィン共重合体（厚さ５０μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）〔最内層〕
(3)ＯＰＰフィルム（厚さ２０μｍ）／シングルサイト触媒によるエチレン・α−オレフィン共重合体（厚さ４０μｍ）／アルミニウム箔（厚さ９μｍ）／ＰＥＴフィルム（厚さ１２μｍ）／ポリエチレン層（厚さ３０μｍ）／酸変性ポリオレフィン系樹脂層（厚さ１０μｍ）〔最内層〕
【０３５９】
（図２２の構成の例）
(1)ＰＥＴフィルム（厚さ１２μｍ）／アルミニウム箔（厚さ９μｍ）／酸変性ポリオレフィン系樹脂層（厚さ５０μｍ）／ＰＥＴフィルム（厚さ１２μｍ）／ポリエチレン層（厚さ３０μｍ）／酸変性ポリオレフィン系樹脂層（厚さ１０μｍ）〔最内層〕
(2)ＯＮフィルム（厚さ１５μｍ）／アルミニウム箔（厚さ９μｍ）／シングルサイト触媒によるエチレン・α−オレフィン共重合体（厚さ５０μｍ）／ＰＥＴフィルム（厚さ１２μｍ）／ポリエチレン層（厚さ３０μｍ）／酸変性ポリオレフィン系樹脂層（厚さ１０μｍ）〔最内層〕
(3)ＯＰＰフィルム（厚さ２０μｍ）／アルミニウム箔（厚さ９μｍ）／シングルサイト触媒によるエチレン・α−オレフィン共重合体（厚さ４０μｍ）／ＰＥＴフィルム（厚さ１２μｍ）／ポリエチレン層（厚さ３０μｍ）／酸変性ポリオレフィン系樹脂層（厚さ１０μｍ）〔最内層〕
【０３６０】
（図２３の構成の例）
(1)ＰＥＴフィルム（厚さ１２μｍ）／酸変性ポリオレフィン系樹脂層（厚さ３０μｍ）／アルミニウム箔（厚さ９μｍ）／酸変性ポリオレフィン系樹脂層（厚さ３０μｍ）／ＰＥＴフィルム（厚さ１２μｍ）／ポリエチレン層（厚さ３０μｍ）／酸変性ポリオレフィン系樹脂層（厚さ１０μｍ）〔最内層〕
(2)ＯＮフィルム（厚さ１５μｍ）／シングルサイト触媒によるエチレン・α−オレフィン共重合体（厚さ３０μｍ）／アルミニウム箔（厚さ９μｍ）／シングルサイト触媒によるエチレン・α−オレフィン共重合体（厚さ３０μｍ）／ＰＥＴフィルム（厚さ１２μｍ）／ポリエチレン層（厚さ３０μｍ）／酸変性ポリオレフィン系樹脂層（厚さ１０μｍ）〔最内層〕
(3)ＯＰＰフィルム（厚さ２０μｍ）／シングルサイト触媒によるエチレン・α−オレフィン共重合体（厚さ３０μｍ）／アルミニウム箔（厚さ９μｍ）／シングルサイト触媒によるエチレン・α−オレフィン共重合体（厚さ３０μｍ）／ＰＥＴフィルム（厚さ１２μｍ）／ポリエチレン層（厚さ３０μｍ）／酸変性ポリオレフィン系樹脂層（厚さ１０μｍ）〔最内層〕
【０３６１】
このような構成を採ることにより、電池ケース用シート１０は、中間層の金属箔層２の両側が第１の基材フィルム層１ａと第３の基材フィルム層１ｃとで保護されるため、両側の第１および第３の基材フィルム層１ａ、１ｃにより、引っ張り強度、衝撃強度、突き刺し強度、折り曲げ強度などの優れた機械的強度のほか、耐擦傷性、耐水性、耐薬品性や、耐熱性、耐寒性などの優れた耐性が付与されると同時に、金属箔層２（例えばアルミニウム箔層）により、水蒸気その他の優れたガスバリヤー性が確実に付与され、更に、最内層の熱接着性樹脂層４を酸変性ポリオレフィン系樹脂単独の層、またはポリオレフィン系樹脂層と酸変性ポリオレフィン系樹脂層との積層体で形成することにより、前者の場合は自己同士の熱接着性と同時に金属に対する熱接着性も付与され、後者の場合は更に吸湿に対する安全性も高められる。
【０３６２】
また、金属箔層２と、第１の基材フィルム層１ａまたは第３の基材フィルム層１ｃのいずれか一方の間、または両方の間には、金属箔層２に隣接するようにポリオレフィン系樹脂層６ａ、６ｂが１０〜１００μｍの厚さで積層されているので、袋状に加工された電池ケースの開口部をヒートシールする際、開口端を含む領域をやや強目の条件でヒートシールするだけで、このポリオレフィン系樹脂層６ａ、６ｂの一部が端面に押し出され、そこに露出する金属箔層２の端面を覆い隠すことができる。従って、電池ケースの内部から、開口部を通して外側に延長されるタブ５９、６０が折れ曲がった場合でも、金属箔層２と接触することはなく、電池の安全性を向上できる。
【０３６３】
以上、図２１〜図２３に示した構成の電池ケース用シート１０において、表面に文字、絵柄などの印刷を施す場合には、最外層の第１の基材フィルム層の内面（積層面）に所謂裏刷り方式で予め印刷しておいて、この面に他の層を積層して、電池ケース用シートを完成させることにより、表面の摩擦などで画像が損なわれることがなく、耐擦傷性に優れた印刷画像を形成することができる。
【０３６４】
以上詳しく説明したように、本発明によれば、軽量で薄く、柔軟性があり、各種の機械的強度や耐性のほか、水蒸気その他のガスバリヤー性、熱封緘性などの性能および加工性に優れると共に、内部に収納される電池の構成材料に対して水分の影響を与えることがなく、更に、電池ケースの内部から外側に延長される金属箔などによる電極端子が折れ曲がった場合にも、電池ケース用シートの中間層に積層された金属箔層と接触するようなことがなく、安全性にも優れた電池ケース用シートを生産性よく提供できる効果を奏する。
【０３６５】
第７の実施の形態
次に図２４乃至図２８により本発明の第７の実施の形態について説明する。第７の実施の形態は電池ケース用シートであって、該シートが、少なくとも一種の基材フィルム層と熱接着性樹脂層とが積層された積層シートからなり、且つ、該熱接着性樹脂層がパターン状に積層されていることを特徴とする電池ケース用シートからなる点が異なるのみであり、他は第１の実施の形態と略同一である。
【０３６６】
上記電池ケース用シートは、その内面の熱接着性樹脂層同士が接するように重ね合わせ、例えばヒートシールにより一端が開口する袋状の電池ケースとし、内部にポリマー電池５０ａの構成材料を収納した後、タブ５９、６０を内部から開口部を通して外側に延長し、更に、開口部をヒートシールにより密封して電池とするものである。
【０３６７】
従って、熱接着性樹脂層のパターンは、特に限定するものではないが、少なくとも電池ケース用シートの周囲の端縁部にヒートシール幅に相当する幅で積層されていればよい。このような熱接着性樹脂層は、熱接着性樹脂の塗布液を作製し、これを例えばグラビア印刷、フレキソ印刷、シルクスクリーン印刷などの印刷手段で所定のパターンに塗布し、乾燥することにより積層することができる。
【０３６８】
電池ケース用シートを以上のように構成することにより、基材フィルム層が各種の強度および耐性を付与し、また、熱接着性樹脂層がパターン状に積層されているので、無駄がなく、必要最小量の熱接着性樹脂で有効に熱封緘性（ヒートシール性）を付与することができる。
【０３６９】
また、パターン状の熱接着性樹脂層の形成には、印刷手段などを利用でき、熱接着性樹脂を塗布液として使用できるので、より広い範囲の樹脂の中から適するものを選択して使用することができ、所望のパターンと塗布量で容易に熱接着性樹脂層を形成することができる。
【０３７０】
前記積層シートに、更に、ガス、水蒸気に対してバリヤー性を有するバリヤー層が積層されていてもよく、前記バリヤー層は、金属箔、または、金属もしくは無機酸化物の薄膜層、または、ポリ塩化ビニリデンもしくはポリアクリロニトリルもしくはエチレン−酢酸ビニル共重合体ケン化物の樹脂層のいずれかとなっている。
【０３７１】
このような構成を採ることにより、積層シートに、更に水蒸気その他のガスバリヤー性を付与することができる。
【０３７２】
このようなバリヤー層を積層シートに積層する場合、基材フィルム層の間にバリヤー層が挟み込まれるように積層することが好ましく、それにより、バリヤー層が保護され、損傷を受けることがないため、バリヤー層の性能を一層確実に発揮させることができる。
【０３７３】
また、前記バリヤー層の中でも、金属箔は、最もバリヤー性に優れており、金属箔が基材フィルム層の間に挟み込まれるように積層することにより、一層優れたバリヤー性の電池ケース用シートを確実に提供することができる。
【０３７４】
一方、バリヤー層として、無機酸化物の薄膜層、または、ポリ塩化ビニリデンもしくはポリアクリロニトリルもしくはエチレン−酢酸ビニル共重合体ケン化物の樹脂層を中間層などに用いた場合は、これらが非導電性材料であるため、積層シート全体が非導電性材料であり、仮に電極端子に裸の金属箔などを用いても、積層シートでショートするようなことがなく、バリヤー性と共に、安全性にも優れた電池ケース用シートを提供することができる。
【０３７５】
基材フィルム層は、２軸延伸ポリエチレンテレフタレートフィルム、２軸延伸ナイロンフィルム、２軸延伸ポリプロピレンフィルムのいずれかとなっている。
【０３７６】
以下、２軸延伸ポリエチレンテレフタレートフィルムはＰＥＴフィルム、２軸延伸ナイロンフィルムはＯＮフィルム、２軸延伸ポリプロピレンフィルムはＯＰＰフィルムと略記する。
【０３７７】
このような構成を採ることにより、上記フィルムは、各種の強度および耐性、その他印刷、ラミネート等の加工適性など総合的に優れた性能を有し、しかも比較的安価であるため、性能と共に経済性にも優れた電池ケース用シートを容易に提供することができる。
【０３７８】
以下に本発明の電池ケース用シートの製造に用いる材料、およびその加工方法など実施の形態について説明する。
【０３７９】
本発明の電池ケース用シートは、前述したように、内部に電池の構成材料を収納し、電池を形成するために用いる電池ケース用シートであって、該シートを、少なくとも一種の基材フィルム層と熱接着性樹脂層とを積層した積層シートで形成し、且つ、該熱接着性樹脂層をパターン状に積層して構成したものであり、更に、必要に応じて、ガス、水蒸気に対してバリヤー性を有するバリヤー層を基材フィルム層の間などに積層して構成したものである。
【０３８０】
上記の構成において、基材フィルム層としては、例えばＰＥＴフィルム、ＯＮフィルム、ＯＰＰフィルム、ポリエチレンナフタレートフィルム、ポリイミドフィルム、ポリカーボネートフィルムなどを使用することができるが、各種の強度および耐性と共に、印刷、ラミネートなどの加工適性、経済性などを加味した場合は、ＰＥＴフィルム、ＯＮフィルム、ＯＰＰフィルムが特に適している。
【０３８１】
特に、ＰＥＴフィルムは、吸湿性が低く、剛性、引っ張り強度、折り曲げ強度、衝撃強度、耐擦傷性、耐熱性、耐水性などに優れ、総合的にバランスの採れた性能を有し、欠点の少ないフィルムである。
【０３８２】
ＯＮフィルムは、吸湿性はやや高いが、柔軟性に富み、突き刺し強度、衝撃強度、折り曲げ強度、耐寒性などに優れている。
【０３８３】
ＯＰＰフィルムは、防湿性、耐水性、耐薬品性のほか、引張り強度、折り曲げ強度などに優れ、また、特に安価であることも大きな利点である。
【０３８４】
このような基材フィルムの厚さは、５〜１００μｍが好ましく、１２〜３０μｍが更に好ましい。
【０３８５】
また、基材フィルム層としては、上記フィルムを単独で用いてもよいが、同種または異種のフィルムを貼り合わせた積層フィルムを用いることもできる。
【０３８６】
次に、ガス、水蒸気に対してバリヤー性を有するバリヤー層としては、前述したように、金属箔、または、金属もしくは無機酸化物の薄膜層、または、ポリ塩化ビニリデンもしくはポリアクリロニトリルもしくはエチレン−酢酸ビニル共重合体ケン化物の樹脂層などを用いることができる。
【０３８７】
金属箔としては、アルミニウム箔、銅箔などが適しており、特にアルミニウム箔は、軽量で価格も比較的安く、貼り合わせなどの加工適性にも優れていることから最も好ましく使用できる。
【０３８８】
このような金属箔の厚さは５〜２５μｍが適当である。
【０３８９】
尚、バリヤー層に、例えば、厚さ９μｍのアルミニウム箔を用いた場合、その水蒸気透過度として、０．０１ｇ／（ｍ2 ・２４ｈｒｓ）、（４０℃、９０％ＲＨ）以下の性能が容易に得られ、更に、これをレベルアップすることも容易である。
【０３９０】
バリヤー層に、金属もしくは無機酸化物の薄膜層を用いる場合、金属では、アルミニウム、スズ、ニッケルなどを用いることができ、中でもアルミニウムが好適である。また、無機酸化物では、酸化珪素、酸化アルミニウム、酸化チタン、酸化鉄、酸化マグネシウムなどを用いることができ、このうち酸化珪素、酸化アルミニウムが特に適している。
【０３９１】
これらの薄膜層は、真空蒸着法、スパッタリング法などで形成することができ、プラスチックの基材フィルム上に、これらを厚さ１００〜２０００Åの範囲で真空蒸着またはスパッタすることにより、バリヤー性を有する薄膜層を積層することができる。
【０３９２】
尚、これらの薄膜層を設ける面には、コロナ放電処理、プラズマ処理、グロー放電処理、或いは、ウレタン系樹脂などによるプライマーコートなど、公知の前処理を施すことにより、薄膜層の接着性を向上させることができる。
【０３９３】
バリヤー層に、ポリ塩化ビニリデンもしくはポリアクリロニトリルもしくはエチレン−酢酸ビニル共重合体ケン化物の樹脂層を用いる場合は、これらのフィルムをドライラミネーション法または押し出しラミネーション法で、例えば基材フィルムの間に貼り合わせてもよく、特に、ポリ塩化ビニリデンの場合は、その塗布液を基材フィルムにコーティングして積層することもでき、また、エチレン−酢酸ビニル共重合体ケン化物の場合は、基材フィルム面に押し出しコートして積層することもできる。
【０３９４】
これらのバリヤー性樹脂層の厚さは、２〜２５μｍの範囲が適当である。
【０３９５】
次に、最内層に積層する熱接着性樹脂層（シーラント層）は、パターン状に積層するため、例えば、グラビア印刷、フレキソ印刷、シクルスクリーン印刷などの印刷手段を用いて積層することができる。
【０３９６】
従って、熱接着性樹脂は、使用する加工手段に応じて、これに適した溶液、エマルジョン、ディスパージョンなどの塗布液状にしたものを用いる。
【０３９７】
熱接着性樹脂自体は、自己同士の熱接着性、および電極端子の表面との熱接着性を有することが必要であり、例えば、エチレン−α−オレフィン共重合体系樹脂、エチレン−酢酸ビニル共重合体系樹脂、エチレン−アクリル酸エステル共重合体系樹脂、エチレン−メタクリル酸エステル共重合体系樹脂、エチレン−アクリル酸共重合体系樹脂、エチレン−メタクリル酸共重合体系樹脂、塩素化ポリプロピレン系樹脂、ウレタン・塩化ビニル−酢酸ビニル共重合体系樹脂などが挙げられる。これらは単独で用いてもよく、また、二種以上をブレンドして用いてもよい。
【０３９８】
これらの中から、積層面の材質や電極端子表面の材質などに応じて、適するものを適宜選択して使用することができる。
【０３９９】
このような熱接着性樹脂の塗布量は、４〜１０ｇ／ｍ2 （固形分）程度が適当である。
【０４００】
尚、熱接着性樹脂層を積層する場合も、基材フィルムとの接着性が不足する場合は、その積層面に、コロナ放電処理、プラズマ処理、グロー放電処理や、プライマーコートなどの公知の前処理を施すことができる。
【０４０１】
以下、図面に基づいて本発明を更に具体的に説明する。
【０４０２】
但し、本発明はこれらの図面に限定されるものではない。また、図面に付した符号は、異なる図面においても同じ名称の部分には同じ符号を用いた。
【０４０３】
図２４、図２５は、それぞれ本発明の電池ケース用シートの一実施例の構成を示す模式断面図である。
【０４０４】
図２６は、本発明の電池ケース用シートの最内層に積層される熱接着性樹脂層のパターンの一例を示す平面図であり、電池ケース用シートの内面側を上にした時の平面図である。
【０４０５】
図２７は、本発明の電池ケース用シート（図２６に示した電池ケース用シート）を用いて作製される電池ケースの一実施例の構成を示す斜視図である。
【０４０６】
図２８は、図２７に示した電池ケースを用いて作製した電池の一実施例の構成を示す正面図である。
【０４０７】
図２４に示した電池ケース用シート１０は、基材フィルム層（第１の基材フィルム層）１ａの一方の面（内面側）に熱接着性樹脂層３がパターン状に積層された構成である。
【０４０８】
この場合、基材フィルム層１ａは、単独のフィルムで構成してもよく、また、複数のフィルムを公知のドライラミネーション法、または押し出しラミネーション法などで貼り合わせた積層フィルムで構成してもよい。
【０４０９】
上記積層構成の代表的な具体例として、下記のような構成が挙げられる。但し、積層に用いる前処理や接着層は省略して記載する。  
（１）ＰＥＴフィルム（厚さ２５μｍ）／パターン状熱接着性樹脂層（厚さ５μｍ）〔シーラント層〕
（２）ＯＰＰフィルム（厚さ３０μｍ）／パターン状熱接着性樹脂層（厚さ５μｍ）〔シーラント層〕
（３）ＯＮフィルム（厚さ２５μｍ）／パターン状熱接着性樹脂層（厚さ５μｍ）〔シーラント層〕
（４）ＰＥＴフィルム（厚さ１２μｍ）／ＯＰＰフィルム（厚さ２０μｍ）／パターン状熱接着性樹脂層（厚さ６μｍ）〔シーラント層〕
（５）ＰＥＴフィルム（厚さ１２μｍ）／ＯＮフィルム（厚さ１５μｍ）／パターン状熱接着性樹脂層（厚さ６μｍ）〔シーラント層〕
【０４１０】
図２５に示した電池ケース用シート１０は、外側から順に、第１の基材フィルム層１ａ、バリヤー層１２、第３の基材フィルム層１ｃが積層され、更にその内面側の第３の基材フィルム層１ｃ面に、熱接着性樹脂層３がパターン状に積層された構成である。
【０４１１】
この場合も、基材フィルム層１ａ、１ｃは、それぞれ単独のフィルムで構成してもよく、また、複数のフィルムをドライラミネーション法、または押し出しラミネーション法などで貼り合わせた積層フィルムで構成してもよい。
【０４１２】
上記積層構成の代表的な具体例として、下記のような構成が挙げられる。この場合も、積層に用いる前処理や接着層は省略して記載する。
【０４１３】
（１）ＰＥＴフィルム（厚さ１２μｍ）／アルミニウム箔（厚さ９μｍ）／ＰＥＴフィルム（厚さ１２μｍ）／パターン状熱接着性樹脂層（厚さ５μｍ）〔シーラント層〕
（２）ＯＮフィルム（厚さ１５μｍ）／アルミニウム箔（厚さ９μｍ）／ＰＥＴフィルム（厚さ１２μｍ）／パターン状熱接着性樹脂層（厚さ５μｍ）〔シーラント層〕
（３）ＯＰＰフィルム（厚さ２０μｍ）／アルミニウム箔（厚さ９μｍ）／ＰＥＴフィルム（厚さ１２μｍ）／パターン状熱接着性樹脂層（厚さ５μｍ）〔シーラント層〕
（４）ＰＥＴフィルム（厚さ１２μｍ）／アルミニウム箔（厚さ９μｍ）／ＯＰＰフィルム（厚さ２０μｍ）／パターン状熱接着性樹脂層（厚さ５μｍ）〔シーラント層〕
（５）ＰＥＴフィルム（厚さ１２μｍ）／アルミニウム箔（厚さ９μｍ）／ＯＮフィルム（厚さ１５μｍ）／パターン状熱接着性樹脂層（厚さ５μｍ）〔シーラント層〕
（６）ＰＥＴフィルム（厚さ１２μｍ）／酸化珪素の薄膜層（厚さ６００Å）／ＰＥＴフィルム（厚さ１２μｍ）／パターン状熱接着性樹脂層（厚さ５μｍ）  〔シーラント層〕
（７）ＯＮフィルム（厚さ１５μｍ）／酸化珪素の薄膜層（厚さ６００Å）／ＰＥＴフィルム（厚さ１２μｍ）／パターン状熱接着性樹脂層（厚さ５μｍ）  〔シーラント層〕
（８）ＯＰＰフィルム（厚さ２０μｍ）／酸化珪素の薄膜層（厚さ６００Å）／ＰＥＴフィルム（厚さ１２μｍ）／パターン状熱接着性樹脂層（厚さ５μｍ）  〔シーラント層〕
（９）ＰＥＴフィルム（厚さ１２μｍ）／酸化珪素の薄膜層（厚さ６００Å）／ＯＰＰフィルム（厚さ２０μｍ）／パターン状熱接着性樹脂層（厚さ５μｍ）  〔シーラント層〕
（10）ＰＥＴフィルム（厚さ１２μｍ）／酸化珪素の薄膜層（厚さ６００Å）／ＯＮフィルム（厚さ１５μｍ）／パターン状熱接着性樹脂層（厚さ５μｍ）〔シーラント層〕
（11）ＰＥＴフィルム（厚さ１２μｍ）／ポリ塩化ビニリデンの塗膜層（厚さ３μｍ）／ＰＥＴフィルム（厚さ１２μｍ）／パターン状熱接着性樹脂層（厚さ５μｍ）〔シーラント層〕
（12）ＯＮフィルム（厚さ１５μｍ）／ポリ塩化ビニリデンの塗膜層（厚さ３μｍ）／ＰＥＴフィルム（厚さ１２μｍ）／パターン状熱接着性樹脂層（厚さ５μｍ）〔シーラント層〕
（13）ＯＰＰフィルム（厚さ２０μｍ）／ポリ塩化ビニリデンの塗膜層（厚さ３μｍ）／ＰＥＴフィルム（厚さ１２μｍ）／パターン状熱接着性樹脂層（厚さ５μｍ）〔シーラント層〕
（14）ＰＥＴフィルム（厚さ１２μｍ）／ポリ塩化ビニリデンの塗膜層（厚さ３μｍ）／ＯＰＰフィルム（厚さ２０μｍ）／パターン状熱接着性樹脂層（厚さ５μｍ）〔シーラント層〕
（15）ＰＥＴフィルム（厚さ１２μｍ）／ポリ塩化ビニリデンの塗膜層（厚さ３μｍ）／ＯＮフィルム（厚さ１５μｍ）／パターン状熱接着性樹脂層（厚さ５μｍ）〔シーラント層〕
（16）ＰＥＴフィルム（厚さ１２μｍ）／ＯＮフィルム（厚さ１５μｍ）／アルミニウム箔（厚さ９μｍ）／ＰＥＴフィルム（厚さ１２μｍ）／パターン状熱接着性樹脂層（厚さ５μｍ）〔シーラント層〕
（17）ＯＮフィルム（厚さ１５μｍ）／ＰＥＴフィルム（厚さ１２μｍ）／アルミニウム箔（厚さ９μｍ）／ＰＥＴフィルム（厚さ１２μｍ）／パターン状熱接着性樹脂層（厚さ５μｍ）〔シーラント層〕
（18）ＰＥＴフィルム（厚さ１２μｍ）／ＯＰＰフィルム（厚さ２０μｍ）／アルミニウム箔（厚さ９μｍ）／ＰＥＴフィルム（厚さ１２μｍ）／パターン状熱接着性樹脂層（厚さ５μｍ）〔シーラント層〕
（19）ＰＥＴフィルム（厚さ１２μｍ）／ＯＮフィルム（厚さ１５μｍ）／エチレン−酢酸ビニル共重合体ケン化物層（厚さ２０μｍ）／ＰＥＴフィルム（厚さ１２μｍ）／パターン状熱接着性樹脂層（厚さ５μｍ）〔シーラント層〕
（20）ＯＮフィルム（厚さ１５μｍ）／ＰＥＴフィルム（厚さ１２μｍ）／エチレン−酢酸ビニル共重合体ケン化物層（厚さ２０μｍ）／ＰＥＴフィルム（厚さ１２μｍ）／パターン状熱接着性樹脂層（厚さ５μｍ）〔シーラント層〕
（21）ＰＥＴフィルム（厚さ１２μｍ）／ＯＰＰフィルム（厚さ２０μｍ）／ポリアクリロニトリルフィルム（厚さ２０μｍ）／ＰＥＴフィルム（厚さ１２μｍ）／パターン状熱接着性樹脂層（厚さ５μｍ）〔シーラント層〕などである。
【０４１４】
図２６は、本発明の電池ケース用シートの最内面に積層される熱接着性樹脂層のパターンの一例を示す平面図であり、電池ケース用シートの内面側を上にした時の平面図である。
【０４１５】
図２６において、電池ケース用シート１０は、第１の基材フィルム層１ａの周囲の端縁部に、熱接着性樹脂層３がパターン状に積層された構成である。
【０４１６】
このような電池ケース用シート１０は、例えば、その中心部に示した折り畳み線１６で、熱接着性樹脂層３同士が接するように半折し、両側の熱接着性樹脂層３同士をヒートシールすることにより、図２７に示すような一端が開口する袋状の電池ケース５１を作製することができる。
【０４１７】
尚、このような電池ケース用シート１０を同じ寸法のものを２枚用意し、その熱接着性樹脂層３同士が接するように重ね合わせて、三方の端縁部をヒートシールする方法でも、一端が開口する袋状の電池ケース５１を作製することができる。
【０４１８】
図２７に示した電池ケース５１は、底部が電池ケース用シートを折り返して形成され、その両側がヒートシール部１７でヒートシールされ、上部が開口部１８で開口する袋状に形成された構成である。
【０４１９】
このような電池ケース５１は、前述したように、例えば前記図２６に示したような電池ケース用シート１０を、その中心部の折り畳み線１６で、熱接着性樹脂層３同士が接するように折り返し、両側の熱接着性樹脂層３同士をヒートシール部１７でヒートシールすることにより形成することができる。この場合、電池ケース５１の開口部１８の上部端縁部の内面には、熱接着性樹脂層３がパターン状に所定の幅で積層されているので、内部に電池５０ａの構成材料を収納し、内部から開口部１８を通して外側にタブ５９、６０を延長した後、この部分で開口部１８をタブ５９、６０と共にヒートシールして封止することができる。
【０４２０】
図２８に示したポリマー電池５０は、前記図２７に示した電池ケース５１の内部に電池５０ａの構成材料を収納し、内部から上部の開口部１８を通して外側にタブ５９、６０を延長し、開口部１８を上部のヒートシール部１７でタブ５９、６０と共にヒートシールして封止した構成である。
【０４２１】
以上詳しく説明したように、本発明によれば、プラスチックを主とする積層シートで形成され、薄くて軽く、柔軟性があり、且つ、各種の強度や耐性のほか、水蒸気その他のガスバリヤー性などの性能に優れると共に、積層シートの内面側に熱接着性樹脂層をパターン状に積層しているので、必要部分のみに熱接着性樹脂層を積層することができ、無駄がなく効果的に、袋状の電池ケースを形成でき、更に、その電池ケースの内部に電池の構成材料を収納し、内部から開口部を通して外側に電極端子を延長した後、その電極端子が介在する開口部を良好にヒートシールして密封し電池を作製することのできる電池ケース用シートを生産性よく提供できる効果を奏する。
【０４２２】
第８の実施の形態
次に図２９乃至図３３により本発明の第８の実施の形態について説明する。第８の実施の形態は電池ケースであって、該ケースの少なくとも一部に、アルミニウム箔層を中間層として両面に合成樹脂層が積層された積層フィルムが用いられ、且つ、該積層フィルムの少なくとも一方の面に、レーザー光照射によるハーフカット部が設けられている点が異なるのみであり、他は第１の実施の形態と略同一である。
【０４２３】
尚、本発明において、ハーフカット部（防爆構造）は、積層フィルムの厚さ方向の全層のうち、中間層のアルミニウム箔層を境にして、レーザー光照射により、その照射側の合成樹脂層の全層または一部の層が線状に溶融、ミスト化されて除去された部分を指すものである。
【０４２４】
また、防爆構造は、積層フィルムに前記ハーフカット部を所定の形状で設けることにより、その部分の破裂強度を弱くし、一定の範囲の圧力で積層フィルムが破断されるようにした部分を指すものである。
【０４２５】
このような構成を採ることにより、電池ケースに用いる積層フィルムは、中間層にアルミニウム箔層を有し、水蒸気その他のガスバリヤー性に優れると共に、その少なくとも一方の面に、レーザー光照射によるハーフカット部を設けて破裂強度を低く調節した防爆構造を備えているので、アルミニウム箔層がその加工時に傷つけられることもなく、優れたバリヤー性が維持され、且つ、異常時に電池の内圧が上昇しても、一定の内圧で防爆構造が破断して内圧が開放されるため、爆発するようなことがなく、安全性にも優れた電池ケースを提供することができる。
【０４２６】
また前記ハーフカット部による防爆構造の破裂強度が、５〜１０ｋｇ／ｃｍ2 となっている。
【０４２７】
このような構成を採ることにより、電池ケースの破裂強度が適度に調節されているので、異常時に電池の内圧が上昇しても防爆構造が機能して爆発するようなことがなく、一層確実な安全性が得られる。
【０４２８】
前記破裂強度が、５ｋｇ／ｃｍ2 未満の場合は、積層フィルムの破断強度なども低下するため、電池の取り扱い中などに積層フィルムが損傷される恐れがあり好ましくない。また、破裂強度が、１０ｋｇ／ｃｍ2 を超える場合は、破裂時の危険性が増し、防爆構造としての効果が低くなるため好ましくない。
【０４２９】
さらに前記ハーフカット部が、互いに交差、または交わる線の組み合わせで形成されている。
【０４３０】
このような構成を採ることにより、ハーフカット部による防爆構造の破裂強度の調節の際、低圧側での調節が容易になり、そのバラツキも小さくでき、安定した防爆構造を形成することができる。
【０４３１】
また、前記ハーフカット部は、前記積層フィルムの両面に、同位置に重なるように設けられている。
【０４３２】
このような構成を採ることにより、ハーフカット部による防爆構造の破裂強度を、更に低い値で、且つ、そのバラツキを小さくできるので、一層安全な防爆構造を確実に形成することができる。
【０４３３】
そして、前記電池ケースは、前記積層フィルムを袋状に熱接着してなる袋体からなり、且つ、前記ハーフカット部が、該袋体の周縁部近傍に設けられている。
【０４３４】
このような構成を採ることにより、電池ケースを積層フィルムのみで形成できるので、一層薄く、軽量にできると同時に、価格も安価にでき、且つ、ハーフカット部を袋体の周縁部近傍に設けることにより、内圧が生じた際、その応力が掛かりやすく、防爆構造の機能を一層確実に得ることができる。
【０４３５】
以下に、本発明の防爆構造を備えた電池ケースの材料、加工方法など、その実施の形態について説明する。
【０４３６】
本発明の防爆構造を備えた電池ケースは、前述したように、内部に電池の構成材料を収納し、電池を形成するために用いられる電池ケースであって、該ケースの少なくとも一部に、アルミニウム箔層を中間層として両面に合成樹脂層が積層された積層フィルムが用いられ、且つ、該積層フィルムの少なくとも一方の面に、レーザー光照射によるハーフカット部が設けられてなる防爆構造を備えたことを特徴とするものである。
【０４３７】
このような電池ケースは、上記防爆構造を設けた積層フィルムを袋状に製袋して、積層フィルムのみで形成することが好ましいが、例えば、プラスチック成形体などによる枠体に、壁面材などの形で前記防爆構造を設けた積層フィルムを一部に用いて電池ケースとすることもできる。
【０４３８】
上記積層フィルムは、バリヤー層、レーザー光遮断層としてのアルミニウム箔層を中間層として、その両面、即ち、電池ケースの外側になる面と、内側になる面に合成樹脂層を積層して構成する。
【０４３９】
そして、外側の合成樹脂層は、各種の強度と耐性を有すると共に、レーザー光照射によりハーフカット部を設けるため、レーザー光を吸収して発熱し、溶融、ミスト化できることが必要であり、また、印刷やラミネートなどの加工適性を有することが好ましく、例えば、２軸延伸ポリエチレンテレフタレートフィルム、２軸延伸ナイロンフィルムのほか、２軸延伸ポリエチレンナフタレートフィルム、２軸延伸ポリプロピレンフィルムなどを使用することができる。
【０４４０】
これらは単独のフィルムを用いてもよく、他のフィルムと積層した積層フィルムを用いてもよい。
【０４４１】
以下、２軸延伸ポリエチレンテレフタレートフィルムはＰＥＴフィルム、２軸延伸ナイロンフィルムはＯＮフィルム、２軸延伸ポリプロピレンフィルムはＯＰＰフィルムと略記する。
【０４４２】
上記プラスチックフィルムのうち、特にＰＥＴフィルムは、吸湿性が低く、剛性、引張り強度、折り曲げ強度、衝撃強度、耐擦傷性、耐熱性、耐水性などに優れ、総合的にバランスの採れた性能を有し、且つ、価格も比較的安価で経済性にも優れていることから好適に使用することができる。
【０４４３】
ＯＮフィルムは、吸湿性はＰＥＴフィルムよりやや高いが、柔軟性に富み、突き刺し強度、衝撃強度、折り曲げ強度、耐寒性などに優れており、このような性能が重視される場合には、好適に使用することができる。
【０４４４】
ＯＰＰフィルムは、防湿性、耐水性、耐薬品性のほか、引張り強度、折り曲げ強度などに優れ、また、特に安価であることも大きな利点である。
【０４４５】
このようなプラスチックフィルムを公知のドライラミネーション法などで中間層のアルミニウム箔に積層することにより、前記外側の合成樹脂層を積層することができる。
【０４４６】
このようなプラスチックフィルム、即ち、外側の合成樹脂層の厚さは８〜８０μｍが好ましく、１２〜３０μｍが更に好ましい。
【０４４７】
次に、積層フィルムの内側の合成樹脂層は、積層フィルムの強度を補強し、また、中間層のアルミニウム箔層を保護すると同時に、レーザー光照射によりハーフカット部が設けられるため、その加工適性を有し、更に、袋状に製袋し、且つ電極端子が介在する開口端縁部も良好に熱封緘するためには、自己同士の熱接着性と共に、電極端子の表面に対する熱接着性も有することが必要である。
【０４４８】
只、このような性能を単独の樹脂層（フィルムなど）で兼ね備えることは難しいため、少なくとも２層で構成することが好ましい。
【０４４９】
例えば、前記外側の合成樹脂層に用いたものと同様なプラスチックフィルム層と、熱接着性樹脂層（シーラント層）との２層で構成し、プラスチックフィルム層を中間層のアルミニウム箔層側に積層し、熱接着性樹脂層が最内層となるように積層して構成することができる。
【０４５０】
そして、熱接着性樹脂層には、ポリエチレンのほか、その共重合体であるエチレン−α−オレフィン共重合体系樹脂、エチレン−酢酸ビニル共重合体系樹脂、エチレン−アクリル酸エステル共重合体系樹脂、エチレン−メタクリル酸エステル共重合体系樹脂、エチレン−アクリル酸共重合体系樹脂、エチレン−メタクリル酸共重合体系樹脂、その他、酸変性ポリオレフィン系樹脂、アイオノマーなどを使用することができる。これらは単独で用いてもよく、二種以上をブレンドして用いてもよい。
【０４５１】
これらの中から、電極端子の表面の材質（表面被覆の有無）を考慮して、適するものを適宜選択して使用することができる。
【０４５２】
前記内側の合成樹脂層に用いるプラスチックフィルム層の厚さは、それほど厚くする必要はなく、８〜３０μｍ程度が適当である。
【０４５３】
そして、最内層の熱接着性樹脂層の厚さは１５〜１００μｍが好ましく、３０〜８０μｍが更に好ましい。
【０４５４】
また、中間層のアルミニウム箔層の厚さは、５〜２５μｍが好ましく、７〜１５μｍが更に好ましい。
【０４５５】
アルミニウム箔層の厚さが、５μｍ未満の場合は、ピンホールが多くなり、水蒸気その他のガスバリヤー性が低下するため好ましくなく、また、２５μｍを超える厚さは、既に充分なガスバリヤー性があり、その必要性がなく、むしろハーフカット部の破裂強度が大きくなるため好ましくない。
【０４５６】
尚、中間層に、例えば、厚さ９μｍのアルミニウム箔を用いた場合、その水蒸気透過度として、０．０１ｇ／（ｍ2 ・２４ｈｒｓ）、（４０℃、９０％ＲＨ）以下の性能が容易に得られ、これを更にレベルアップすることも容易である。
【０４５７】
本発明では、以上のような材料で構成される積層フィルムの一部に、レーザー光を照射して、アルミニウム箔層の両面に積層された合成樹脂層の全部または一部を、所定の線状のパターンに溶融、ミスト化させて取り除き、ハーフカット部を形成することにより、この部分の破裂強度を５〜１０ｋｇ／ｃｍ2 迄低下させて防爆構造とする。
【０４５８】
このようなハーフカット部を設けるためには、公知のレーザー光照射手段を用いることができ、特に炭酸ガスレーザーが適している。
【０４５９】
炭酸ガスレーザー光の波長は１０．６μｍであり、前記積層フィルムの合成樹脂層に挙げたＰＥＴフィルム、ＯＮフィルム、ＯＰＰフィルムなどは、これを吸収し、発熱するため、ハーフカット部を容易に形成することができる。
【０４６０】
只、熱接着性樹脂として汎用される低密度ポリエチレンは、この波長のレーザー光を殆ど吸収せず透過してしまうため、発熱することがなくレーザー光による加工適性がない。しかし、前記ＰＥＴフィルムや、ＯＮフィルム、ＯＰＰフィルムなどと積層して用いた場合は、これらが発熱するため、その熱により溶融し、同様にハーフカット部を形成することができる。
【０４６１】
従って、本発明における積層フィルムの内面側の合成樹脂層のように、ＰＥＴフィルムや、ＯＮフィルム、ＯＰＰフィルムなどと熱接着性樹脂層との２層構成で、熱接着性樹脂層に仮に低密度ポリエチレンを用いたような場合、両者の相対的な厚さ構成と、レーザー光の照射条件の調整により、例えば、内面側の合成樹脂層の全層を線状のパターンで除去したハーフカット部を形成することもでき、また、レーザー光を吸収するＰＥＴフィルム、ＯＮフィルム、ＯＰＰフィルムなどの層のみが線状のパターンで除去され、低密度ポリエチレン層は、一旦溶融して線状のパターンで開裂した後、再融着してつながり、線状のパターンで空洞状となったハーフカット部を形成することもできる。
【０４６２】
以下、図面を参照して本発明を更に具体的に説明する。但し、本発明はこれらの図面に限定されるものではない。
【０４６３】
図２９は、本発明の防爆構造を備えた電池ケースに用いる積層フィルムの構成を説明する模式断面図である。
【０４６４】
図３０は、本発明において、積層フィルムにレーザー光照射により設けるハーフカット部のパターンの代表的な例を示す図であり、その（ａ）、（ｂ）、（ｃ）、（ｄ）は、それぞれ一例を示す図である。
【０４６５】
図３１の（ａ）、（ｂ）は、それぞれ積層フィルムに設けられた一実施例のハーフカット部の断面形状を示す模式図である。
【０４６６】
図３２は、本発明の防爆構造を備えた電池ケースを三方シール形式の袋状に作製する際の電池ケースの展開図である。
【０４６７】
図３３は、図３２の展開図に示した電池ケースを用いて作製した電池の構成を示す正面図である。
【０４６８】
図２９に示した積層フィルムシート１０は、中間層にアルミニウム箔層（金属箔層）２を用い、その外側の面（図において上側の面）に外側の合成樹脂層（第１の基材フィルム層）１ａを積層し、内側の面（図において下側の面）に内側の合成樹脂層（第３の基材フィルム層）１ｃを積層した構成である。
【０４６９】
そして、外側の合成樹脂層１ａは、具体的にはＰＥＴフィルム、ＯＮフィルム、ＯＰＰフィルムなどで構成され、また、内側の合成樹脂層１ｃは、中間層のアルミニウム箔層２面に積層されるＰＥＴフィルム、ＯＮフィルム、ＯＰＰフィルムなどからなり、その上に最内層の熱接着性樹脂層３が積層されている。
【０４７０】
上記積層フィルムの構成において、外側の合成樹脂層１ａのＰＥＴフィルム、ＯＮフィルム、ＯＰＰフィルムおよび内側の合成樹脂層１ｃのＰＥＴフィルム、ＯＮフィルム、ＯＰＰフィルムは、これらの単独のフィルムを用いてもよく、これらのフィルムに他のフィルムを積層した積層フィルムを用いてもよい。
【０４７１】
また、内側の熱接着性樹脂層３についても、単独の熱接着性樹脂層で形成してもよいが、複数の熱接着性樹脂層で形成することもできる。
【０４７２】
尚、中間層のアルミニウム箔層２にＰＥＴフィルム、ＯＮフィルム、ＯＰＰフィルムからなる第１および第３の基材フィルム層１ａ、１ｃを積層する方法は、接着剤を使用する公知のドライラミネーション法を用いることが好ましいが、熱接着性樹脂を介在させる押し出しラミネーション法を用いることもできる。
【０４７３】
更に、最内層の熱接着性樹脂層３を積層する方法についても、押し出しコート法を採ることが簡便であるが、予めフィルム状に製膜した熱接着性樹脂フィルムを前記ドライラミネーション法、または押し出しラミネーション法で積層することもできる。
【０４７４】
上記積層フィルムの構成の代表的な具体例として、下記のような構成が挙げられる。尚、積層に使用する前処理や接着層などは省略して記載した。
【０４７５】
（１）ＰＥＴフィルム（厚さ１６μｍ）／アルミニウム箔（厚さ９μｍ）／ＰＥＴフィルム（厚さ１２μｍ）／熱接着性樹脂層（厚さ４０μｍ）〔シーラント層〕
（２）ＯＮフィルム（厚さ１５μｍ）／アルミニウム箔（厚さ９μｍ）／ＰＥＴフィルム（厚さ１２μｍ）／熱接着性樹脂層（厚さ４０μｍ）〔シーラント層〕
（３）ＯＰＰフィルム（厚さ２０μｍ）／アルミニウム箔（厚さ９μｍ）／ＰＥＴフィルム（厚さ１２μｍ）／熱接着性樹脂層（厚さ４０μｍ）〔シーラント層〕
（４）ＰＥＴフィルム（厚さ１６μｍ）／アルミニウム箔（厚さ９μｍ）／ＯＰＰフィルム（厚さ２０μｍ）／熱接着性樹脂層（厚さ４０μｍ）〔シーラント層〕
（５）ＰＥＴフィルム（厚さ１６μｍ）／アルミニウム箔（厚さ９μｍ）／ＯＮフィルム（厚さ１５μｍ）／熱接着性樹脂層（厚さ４０μｍ）〔シーラント層〕
（６）ＯＮフィルム（厚さ１５μｍ）／ＰＥＴフィルム（厚さ１２μｍ）／アルミニウム箔（厚さ９μｍ）／ＰＥＴフィルム（厚さ１２μｍ）／熱接着性樹脂層（厚さ４０μｍ）〔シーラント層〕
（７）ＰＥＴフィルム（厚さ１２μｍ）／ＯＮフィルム（厚さ１５μｍ）／アルミニウム箔（厚さ９μｍ）／ＰＥＴフィルム（厚さ１２μｍ）／熱接着性樹脂層（厚さ４０μｍ）〔シーラント層〕
（８）ＰＥＴフィルム（厚さ１２μｍ）／ＯＰＰフィルム（厚さ２０μｍ）／アルミニウム箔（厚さ９μｍ）／ＰＥＴフィルム（厚さ１２μｍ）／熱接着性樹脂層（厚さ４０μｍ）〔シーラント層〕
【０４７６】
本発明では、以上のような積層フィルムにレーザー光を照射してパターン状のハーフカット部を設け、その破裂強度を５〜１０ｋｇ／ｃｍ2 に調整することにより、これを防爆構造とするものである。
【０４７７】
このような目的で形成されるハーフカット部のパターンは、特に限定されるものではなく、積層フィルムの合成樹脂層の材質、厚さにより、任意のパターンで形成することができる。
【０４７８】
このようなハーフカット部２０に効果的に使用できるパターンとして、例えば、図３０（ａ）−（ｄ）に示したようなパターンが挙げられる。
【０４７９】
即ち、図３０（ａ）−（ｄ）に示したハーフカット部２０のパターンは、いずれも中心点から外側に向かって放射状に伸びる直線で形成されたものであり、（ａ）は中心点から３本の直線が、その中心角が１２０°をなすように放射状に形成されたパターンで、（ｂ）は中心点から４本の直線が、その中心角が９０°をなすように放射状に形成されたパターン、また、（ｃ）は中心点から６本の直線が、その中心角が６０°をなすように放射状に形成されたパターン、そして、（ｄ）は中心点から８本の直線が、その中心角が４５°をなすように放射状に形成されたパターンである。
【０４８０】
上記のパターンでは、その直線の数の増加に伴って、その破裂強度の低減効果が大きくなるので、これらの中から積層フィルムシートの構成により、適宜選択して使用することができる。また、これらのパターンの大きさは、特に限定はされないが、直線の長さが１０〜１５ｍｍ程度、即ち、パターンの差し渡し長さが２０〜３０ｍｍ程度が適当である。
【０４８１】
このようなパターン状のハーフカット部２０は、積層フィルムの片側、例えば、外側の合成樹脂層のみに設けてもよいが、両側の合成樹脂層に、同位置に重なるように設けることにより、一層その破裂強度の低減効果を大きくすることができる。
【０４８２】
図３１は、積層フィルムシート１０として、外側から順にＰＥＴフィルム層１ａ／アルミニウム箔層２／ＰＥＴフィルム層１ｃ／ポリオレフィン系樹脂層（シーラント層）３が積層された積層フィルムを用い、これにレーザー光を前記のようなパターン状に、両側の合成樹脂層の同位置に重なるように照射してハーフカット部２０を設けた場合の、その直線部分の断面形状を示す模式図である。
【０４８３】
そして、特に内側の合成樹脂層１ｃでは、最内層のポリオレフィン系樹脂層３が低密度ポリエチレンのようにレーザー光を吸収しない樹脂層の場合、その厚さと、レーザー光の照射条件の調節により、図３１（ａ）、（ｂ）に示すように二通りの形状に設けることができる。
【０４８４】
即ち、通常は図３１（ａ）に示すように、中間層のアルミニウム箔層２を残し、両側の合成樹脂層１ａ、１ｃおよびシーラント層３が線状に取り除かれた形状のハーフカット部２０が形成されるが、ポリオレフィン系樹脂層の厚さを、例えば４０μｍ以上のように厚くし、且つ、レーザー光の照射エネルギーを一定の条件に調節することにより、図３１（ｂ）に示すように、内側の合成樹脂層１ｃのＰＥＴフィルム層が発熱し、全体が線状に溶融、ミスト化して開裂した後、シーラント層３のポリオレフィン系樹脂層が再溶着し、結果として、（ｂ）に示すように内側の合成樹脂層１ｃのＰＥＴフィルム層がトンネル状に取り除かれた形状のハーフカット部２０を設けることができる。
【０４８５】
図３２は、本発明の防爆構造を備えた電池ケース５１を三方シール形式の袋状に作製する際の電池ケースの展開図である。
【０４８６】
この展開図に示した電池ケースは、前記図２９に示した積層構成の積層フィルムシート１０で形成され、図に示すように長方形に所定の寸法でカットされると共に、その長辺方向の中央部の折り畳み線１６の近傍に、中心点から外側に向かって４本の直線が、その中心角が９０°をなすように放射状に形成されたパターンのハーフカット部２０が積層フィルムの両面に同位置に重なるように設けられ、また、上記長方形の積層フィルム１０の周囲の端縁部には、袋状にヒートシールする際のヒートシールスペースとして、左右両側に胴部ヒートシール部１７ａ、１７ｂ、１７ｃ、１７ｄが設けられ、上下両側に開口部ヒートシール部１８ａ、１８ｂが設けられた構成である。
【０４８７】
従って、このような積層フィルム１０を、その折り畳み線１６で、その熱接着性樹脂層同士が対向するように半折し、左右両側の端縁部を胴部ヒートシール部１７ａ、１７ｂ、１７ｃ、１７ｄでヒートシールすることにより、折り畳み線１６部を底部とし、その近傍にハーフカット部２０を備え、両側部が胴部ヒートシール部１７ａ、１７ｂ、１７ｃ、１７ｄで封止され、上部、即ち、開口部ヒートシール部１８ａ、１８ｂが未シールで開口する長方形の袋状の電池ケースを作製することができる。
【０４８８】
このような袋状の電池ケース５１に、上部の開口部から電池の構成材料を充填し、また、内部からタブ５９、６０を開口部を通して外側に延長し、開口部を電池ケースの熱接着性樹脂層同士および熱接着性樹脂層とタブ５９、６０との間でヒートシールして封止することにより、図３３に示すようなハーフカット部２０による防爆構造を備えたポリマー電池装置５０を作製することができる。
【０４８９】
即ち、図３３は、前記図３２の展開図に示した電池ケース５１を用いて作製した電池の構成を示す正面図であり、電池装置５０は、その表面の電池ケース５１が前記図３２に示した電池ケース用積層フィルムシート１０を前述したように半折し、両側部を胴部ヒートシール部１７ａ、１７ｂ、１７ｃ、１７ｄで封止して形成され、更に、その内部に上部の開口部から電池の構成材料を充填すると共に、タブ５９、６０を内部から開口部を通して外側に延長し、開口部ヒートシール部１８ａ、１８ｂを前述したようにヒートシールにより密封して形成され、その底部の近傍にハーフカット部２０による防爆構造を備えた構成である。
【０４９０】
以上詳しく説明したように、本発明によれば、中間層にアルミニウム箔層を有し、その両側に合成樹脂層が積層された積層フィルムで形成され、薄くて軽く、柔軟性があり、且つ、各種の強度や耐性のほか、水蒸気その他のガスバリヤー性、熱封緘性などの性能に優れると共に、誤使用などで内部が発熱し内圧が上昇した場合でも、所定の圧力で内圧を開放できる防爆構造を備え、安全性にも優れた電池ケースを生産性よく提供できる効果を奏する。
【０４９１】
第９の実施の形態
次に図３４乃至図３６により本発明の第９の実施の形態について説明する。第９の実施の形態は電池を形成するために用いられる電池ケース用シートであって、第１の基材層／金属箔層／接着性樹脂層／第３の基材層／熱接着性樹脂層構成の積層体で形成され、前記金属箔層と第３の基材層、第３の基材層と熱接着性樹脂とがサンドイッチラミネーションまたは押出しコート法により積層された積層体であって、かつ、前記接着性樹脂層および／または熱接着性樹脂層が酸変性ポリオレフィン系樹脂からなるポリマー電池ケース用シートであって、前記酸変性ポリオレフィン系樹脂が１００℃以上の融点を有するものである点が異なるのみであり、他は第１の実施の形態と略同一である。
【０４９２】
図３４は、本発明の電池ケース用シートの実施例の構成を示す模式断面図である。図３５は、本発明の電池ケース用シートの別の実施例の構成を示す模式断面図である。図３６（ａ）は、本発明のポリマー電池を示す斜視図であり、図３６（ｂ）は、図３６（ａ）のＸ−Ｘ部断面図である。
【０４９３】
本発明におけるポリマー電池は、図３６に示すように、電池５０ａから延長されたタブ５９、６０がケース５１により密封包装されたものである。タブ５９、６０はケース５１の外部に突出させるため、その一部はケース５１のシール部１７において、ケース５１内面樹脂と接着される。
【０４９４】
上記構成の電池ケース用シートは、その熱接着性樹脂層同士が内側に接するように重ね合わせ、周囲の端縁部をヒートシールして一端が開口する袋状の電池ケース５１とし、内部に正負の電極や電解質などの電池５０ａの構成材料を収納すると共に、タブ５９、６０を内部からケース５１からの外側に延長し、開口部をシートの熱接着性樹脂同士、および熱接着性樹脂層とタブ５９、６０とをヒートシールにより熱接着させて封止し、電池を形成するものである。
【０４９５】
従って、シートの熱接着性樹脂層には、それ自体同士が互いに熱接着性を有すると同時に、タブ５９、６０の形成材料である銅箔やアルミニウム箔などの導電性材料で形成されているタブ５９、６０にも熱接着性を有する樹脂が用いられる。
【０４９６】
また、前記ポリマー電池ケース用シートは、積層体は、外部基材層とバリア性のために金属箔層、熱接着性樹脂層から構成するものであり、通常は、前記金属箔層の屈曲や突き刺しによるピンホールの発生さらに破れの防止のために、金属箔層と熱接着性樹脂層との間にさらに第３、および追加の第３の基材層を形成する。このような構成を採ることにより、中間層の金属箔層が優れた水蒸気その他のガスバリア性を付与し、その両側に基材層、熱接着性樹脂層のいずれかが積層されているため、金属箔層は保護され、ひび割れやピンホールの発生が防止されるので良好なガスバリア性が維持される。
【０４９７】
そして、金属箔層の外側、または内側に積層される基材層は、上記のように金属箔層を保護すると同時に、シートの強度その他の性能、各種耐性を向上させ、また、最内層の熱接着性樹脂層がシートに熱封緘性を付与するものである。
【０４９８】
また、金属箔層の両側には、少なくとも第１の基材層、または、第３の基材層が積層されており、これらはいずれも非導電性材料であるため、電池ケース用シートは非導電性シートとして作用する。
【０４９９】
更に、種々の検討の結果、電池のケースに用いる積層体の層構成としては、ケースとしての表面側を第１の基材層とし、バリア層を積層体し、さらに、バリア層の内側に第３の基材層を積層することによって、前記バリア層を基材層で挟持させた状態として、電池が外部内部から受ける衝撃あるいは突き刺しに対する耐性を付与するものとした。
【０５００】
さらに、ケースは熱融着によって成形（製袋）するが、そのために積層体の最内層は、熱接着性樹脂層とする。そして、前記熱接着性樹脂層は、電極端子Ｔの金属に対しても熱融着可能である酸変性ポリオレフィン系樹脂により形成する。
【０５０１】
このような構成を採ることにより、熱接着性樹脂層の前記酸変性ポリオレフィン系樹脂が、自己同士の熱接着性を有すると同時に、銅やアルミニウムなどの金属に対しても良好な熱接着性を有するため、一端が開口する袋状の電池ケースをヒートシールにより良好に熱接着させ、密封することができる。
【０５０２】
上記のような積層体の形成法として、一般的に用いられるドライラミネーション法を用いると、保存等経時変化において前記ケースとして用いられた積層体の層間において剥離することがあった。前記剥離の原因を分析したところ、ポリマー電池の電解液はカーボネート系の有機溶剤であるため、溶剤系の接着剤であるドライラミネーションの接着剤は長期の保存中に、電解液によって溶解することが判明した。つまり、電池の構成成分である電解液が経時的に前記ケースの樹脂層を浸透して前記接着剤の存在する接着界面に達して、前記接着剤を溶解し、積層体が、最終的に接着面において層間剥離することによる現象である。
【０５０３】
また、電池は、高温状態において使用され、また放置されることがある。電池のケースに耐熱性がないと、高温状態において、そのヒートシール部が、剥離し、電解液等が漏れでてくるおそれがある。例えば、電池がセットされた電子機器が車中に放置された場合（ダッシュボードテストと呼ばれる）にも耐えられることが要求される。具体的には１００℃の環境下で５時間保持し液漏れしないことが求められる。
【０５０４】
前記課題に対して、種々の積層体構成およびそれぞれの材質を研究した結果、ポリマー電池用のケースとしての具備すべき条件を満足する積層体構成として、次のような材質構成とすることにより、前記課題を解決することができることを見出し本発明を完成するに到った。
【０５０５】
第１の基材層は、積層体の構成の基材として、印刷、ラミネーション等の積層体の製造時において、強度があって加工性がよいなどのものが望ましく、また、電池の表面層として、耐摩擦性をはじめ各種の特性が求められる。
【０５０６】
また、ポリマー電池に限らず電池のケースとしては、水蒸気をはじめ各種のガスバリア性が必要である。本発明においては、該バリア性を付与する層として、金属箔を用いる。該金属箔からなるバリア層を保護する目的および電池ケースの強度を補強するために第３の基材層を金属箔の内側に設け、最内層に熱接着性樹脂を設けた構成とする。すなわち、本発明の材質構成は少なくとも、金属箔からなるバリア層を含み基材層及び熱接着性樹脂層とからなるものとする。
【０５０７】
前記金属箔層と第３の基材層との貼り合わせは、接着性樹脂を用いてサンドイッチラミネーションにより行う。さらに、前記の材質構成において、前記熱接着性樹脂としては酸変性ポリオレフィン系樹脂を用い、かつ、該酸変性ポリオレフィン系樹脂は１００℃以上の耐熱性を有するものを用いる。
【０５０８】
以下、本発明のポリマー電池用のケース５１について、詳細に説明する。
【０５０９】
本発明においては、前記積層体の構成において、バリア層よりも内面にある層の積層体を製造する際に、有機系溶剤タイプの接着剤層を含まず、各層間の接着は接着性樹脂を用いてサンドイッチラミネーション法により積層し、最内層は熱接着性樹脂を押出しコートして形成するものとする。
【０５１０】
ただし、金属箔層の外側における積層においては、前記ドライラミネーション法にって貼り合わせてもよい。
【０５１１】
このように、金属箔層より内側の積層において溶剤系の接着剤層を設けないことにより、接着界面に電解液が浸透することによって、接着剤層を溶解して積層体の層間でのデラミネーションを起こすおそれがなくなった。
【０５１２】
次に、本発明にかかるポリマー電池ケース用シートの積層体を形成する個々の層についてさらに説明する。
【０５１３】
本発明の電池ケース用シートは、前述のように中間に水蒸気その他のガスバリア性に優れた金属箔層を用い、その外側、または内側に各種の強度および耐性に優れた第１、第３、および追加の第３の基材層を適宜積層し、更に、最内層に熱接着性樹脂層を積層して構成する。
【０５１４】
上記の構成において、ガスバリア性を付与する中間の金属箔層にはアルミニウム箔、銅箔などを好適に使用することができる。中でもアルミニウム箔は比較的安価であり、貼り合わせなどの加工性にも優れていることから最も好ましく使用できる。このような金属箔層の厚さは５〜２５μｍが適当である。
【０５１５】
そして、上記基材層としては、例えば２軸延伸ポリエチレンテレフタレートフィルム（以下、ＰＥＴフィルム又は、ＰＥＴ）、２軸延伸ナイロンフィルム（以下、ＯＮフィルム又はＯＮ）、ポリエチレンナフタレートフィルム、ポリイミドフィルム、ポリカーボネートフィルムなどを使用することができるが、耐久性などを含めた各種性能と共に加工性、経済性を加味した場合は、ＰＥＴフィルム、ＯＮフィルムが特に適している。
【０５１６】
ここでＰＥＴフィルムとＯＮフィルムの特性を比較すると、特別大きな差ではないが、ＰＥＴフィルムは吸湿性が低く、剛性、耐擦傷性、耐熱性などに優れ、ＯＮフィルムは吸湿性はやや高いが、柔軟性、突き刺し強度、折り曲げ強度、耐寒性などに優れている。
【０５１７】
このような基材層として用いられるフィルムの厚さは、５〜１００μｍが好ましく、１２〜３０μｍが更に好ましい。
【０５１８】
最内層の熱接着性樹脂層は、先にも説明したように、自己同士の熱接着性に加えて電極端子の金属に対しても良好な熱接着性を有すると共に、電解液への水分の浸入を極力すくなくするため、それ自体、吸湿性、或いは水分吸着性の低いものが好ましく、更に、電解液により膨潤したり、浸食されることがなく安定なものが好ましい。
【０５１９】
このような熱接着性樹脂としては、例えば、エチレン・酢酸ビニル共重合体、エチレン−アクリル酸エステル共重合体、エチレン−メタクリル酸エステル共重合体のほか、ポリエチレンもしくはポリプロピレンに前記共重合体の一種または二種以上をブレンドしたようなポリオレフィン系樹脂なども使用できるが、特に、酸変性ポリオレフィン系樹脂、例えば、エチレン−アクリル酸共重合体、エチレン−メタクリル酸共重合体のような酸成分を共重合して変性したポリオレフィン系樹脂、或いは、ポリエチレン、ポリプロピレンや、それらの共重合体であるエチレンとプロピレンその他のα−オレフィンとの共重合体、エチレン・酢酸ビニル共重合体、エチレン−アクリル酸エステル共重合体、エチレン−メタクリル酸エステル共重合体、或いは、これらの三元共重合体などのポリオレフィン系樹脂に、アクリル酸、メタアクリル酸、マレイン酸、無水マレイン酸、無水シトラコン酸、イタコン酸、無水イタコン酸などの不飽和カルボン酸、或いは、その無水物をグラフト共重合して変性したポリオレフィン系樹脂が好ましく用いられる。
【０５２０】
そしてこれらの樹脂の中から融点が１００℃以上の樹脂を用いることによって、電池ケースとしての耐熱性に優れるものとなる。熱接着性樹脂層に用いられる酸変性ポリオレフィン系樹脂の融点が１００℃未満の場合、電池が高温状態に置かれた時に、ケースのシール部において剥離現象が起きて、電解液が漏れ出ることがある。
【０５２１】
尚、上記の中、酸変性ポリオレフィン系樹脂の酸成分含有量は、０．０１〜１０重量％の範囲が好ましい。酸成分量が０．０１％未満の場合は、金属との熱接着性が不足し、酸成分含有量が１０％を超える場合は、製膜性が劣るため好ましくない。
【０５２２】
このような熱接着性樹脂層の厚さは１０〜１００μｍの範囲が適当である。
【０５２３】
以上のような各層を積層する方法として、本発明においては、前記金属箔層の内側における積層方法として、接着性樹脂を、貼り合わせを行う２層の間に溶融押出して圧着するサンドイッチラミネーション法によって貼り合わせる。
【０５２４】
前記接着性樹脂としても、前述の酸変性ポリオレフィン系樹脂を用いる。
【０５２５】
また、最内層の熱接着性樹脂層は、第３の基材層に、直接、酸変性ポリオレフィン系樹脂を溶融押出しコートして積層する。本発明にかかるポリマー電池ケース用シートの積層体の形成において、金属箔層の内側の積層には、有機系接着剤を用いるドライラミネーション法を採用することなく、酸変性ポリオレフィン系樹脂を接着性樹脂とするサンドイッチラミネーション法とするが、前記金属箔層の外側での積層においては、ドライラミネーション法を採用しても良い。
【０５２６】
以下、実施例の図面に基づいて本発明を更に説明する。
【０５２７】
但し、本発明はこれらの図面に限定されるものではない。また、図面に付した符号は、異なる図面においても同じ名称の部分には同じ符号を用いた。
【０５２８】
図３４、図３５は、それぞれ本発明の電池ケース用シートの実施例の構成を示す模式断面図である。
【０５２９】
図３４に示した電池ケース用シート１０は、外側から順に第１の基材層（第１の基材フィルム層）１ａ、接着性樹脂層５、金属箔層２、接着性樹脂層４、第３の基材層（第３の基材フィルム層）１ｃ、熱接着性樹脂層３を積層して構成したものである。
【０５３０】
上記構成において、第１の基材層１ａは、ＰＥＴフィルムまたはＯＮフィルムであり、金属箔層２には、例えばアルミニウム箔を用い、接着性樹脂層及び熱接着性樹脂層３には、酸成分含有量が０．０１〜１０重量％の酸変性ポリオレフィン系樹脂を用いる。
【０５３１】
このような構成を採ることにより、電池ケース用シート１０は、最外層の第１の基材層１ａ、即ち、ＰＥＴフィルムまたはＯＮフィルムにより、引っ張り強度、突き刺し強度、折り曲げ強度などの機械的強度、および、表面の耐擦傷性、耐水性、耐薬品性や、耐熱性、耐寒性などの耐性が付与され、中間層の金属箔層（例えばアルミニウム箔層）により、水蒸気その他のガスに対する優れたバリア性が付与され、更に、最内層の熱接着性樹脂層３としては、例えば酸成分含有量が、０．０１〜１０重量％の酸変性ポリオレフィン系樹脂とすることにより、先に説明したように、優れた熱封緘性が付与される。
【０５３２】
また、バリア性に関して、金属箔層２に例えば厚さ９μｍのアルミニウム箔を用いることにより、水蒸気透過度０．０１ｇ／ｍ2 ・２４ｈｒｓ（４０℃、９０％ＲＨ）以下の性能が容易に得られ、更にこれをレベルアップすることも容易である。
【０５３３】
上記積層構成の代表的な具体例としては、下記のような構成が挙げられる。
【０５３４】
（１）ＰＥＴ（厚さ１２μｍ）／ＡＬ（厚さ９μｍ）／酸変性ポリオレフィン系樹脂（厚さ１５μｍ）／ＰＥＴ（厚さ１２μｍ）／酸変性ポリオレフィン系樹脂（厚さ３０μｍ）
（２）ＰＥＴ（厚さ１２μｍ）／ＡＬ（厚さ９μｍ）／酸変性ポリオレフィン系樹脂（厚さ１５μｍ）／ＯＮ（厚さ１５μｍ）／酸変性ポリオレフィン系樹脂  （厚さ３０μｍ）
（３）ＯＮ（厚さ１５μｍ）／ＡＬ（厚さ９μｍ）／酸変性ポリオレフィン系樹脂（厚さ１５μｍ）／ＰＥＴ（厚さ１２μｍ）／酸変性ポリオレフィン系樹脂  （厚さ３０μｍ）
（４）ＯＮ（厚さ１５μｍ）／ＡＬ（厚さ９μｍ）／酸変性ポリオレフィン系樹脂（厚さ１５μｍ）／ＯＮ（厚さ１２μｍ）／酸変性ポリオレフィン系樹脂（厚さ３０μｍ）
【０５３５】
このような構成を採ることにより、第３の基材層１ｃが追加積層されたことによる各種の機械的強度および耐性の向上と共に、金属箔層２の両側が、第１の基材層１ａと第３の基材層１ｃとで挟み込まれるため、外部からの衝撃や摩擦、その他物理的、化学的作用だけでなく、内部からの同様な作用に対しても金属箔層２の保護性が向上し、一層安定したバリア性が得られるという効果を奏する。
【０５３６】
図３５に示した電池ケース用シート２０は、外側から順に、第１の基材層１ａ、金属箔層２、接着性樹脂層５、第３の基材層１ｃ、接着性樹脂層４、追加の第３の基材層１ｄ、熱接着性樹脂層３を積層して構成したものである。
【０５３７】
この構成は、中間層の金属箔層２の内側の第３の基材層１ｃの性能を向上させるため、追加の第３の基材層１ｄを追加し電池ケース用シート１０としての強度をさらに向上したものである。
【０５３８】
この場合も、第１の基材層１ａと第３の基材層１ｃおよび追加の第３の基材層１ｄには、ＰＥＴフィルムまたはＯＮフィルムが用いられる。
【０５３９】
只、この場合、全ての基材層に同種のフィルムを積層してもよいが、第１の基材層１ａにＰＥＴフィルムを用いた場合は、第３の基材層１ｃ又は追加の第３の基材層１ｄにはＯＮフィルムを用いるというように異種のフィルムを組合せて積層することが、両者の弱点を補完でき、長所を兼ね備えさせ得る点でより好ましい。
【０５４０】
図３５に示した構成は、前記図３４に示した電池ケース用シート１０の構成に対して、中間層の金属箔層２の内側に基材層を２層設け、ケースとしての強度を更に向上させた積層体としたものである。前記積層体の製造において、第１の基材層と金属箔層２との接着層５はドライラミネーション法、サンドイッチラミネーション法のいずれかの方法により形成されたものであってもよいが、金属箔層２より内側における積層、つまり、金属箔層２と第３の基材層１ｃ、第３の基材層１ｃと追加の第３の基材層１ｄとのラミネーション等は、いずれも接着性樹脂４を用いてサンドイッチラミネーション法とし、また、熱接着性樹脂層３は押出コート法により積層する。前記サンドイッチラミネーションにおける接着性樹脂及び熱接着性樹脂層はいずれも酸変性ポリオレフィン系樹脂を用いる。
【０５４１】
なお、前記第３の基材層１ｃまたは追加の第３の基材層１ｄには、前記酸変性ポリオレフィン系樹脂との接着性向上のために、その表面にコロナ処理、フレーム処理、プラズマ処理などの公知の表面処理を施すことができる。また、熱接着性樹脂と金属箔層または基材層との接着性向上のために、積層後に積層体を加圧加熱する（アフターヒート）ことも可能である。
【０５４２】
従って、図３５に示すように、金属箔層２の外側には、第１の基材層１ａ、が積層され、金属箔層２の内側には接着性樹脂層４を介して第３の基材層１ｃさらに接着性樹脂層４を介して追加の第３の基材層１ｄそして最内層として熱接着性樹脂層３が押出コート法により設けられている。前記金属箔層２と第３の基材層１ｃとの積層、また、第３の基材層１ｃと追加の第３の基材層１ｄとの積層については、いずれも酸変性ポリオレフィン系樹脂を接着性樹脂とするサンドイッチラミネーション法を用いる。そして、最内層の熱接着性樹脂層３は押出しコート法により形成する。また、この場合、第３の基材層１ｃ、１ｄとしては、ＯＮフィルムが望ましい。
【０５４３】
このような構成を採ることにより、本発明の電池ケース用シートは上記第１、第３基材層１ａ、１ｃ、１ｄによる各種の機械的強度および耐性の向上とともに、金属箔層２の両側が、第１の基材層１ａ、第３の基材層１ｃとで挟み込まれ、さらに追加の第３の基材層１ｄがその内側に積層されて、特に、内部からの突き刺し等に対する強度が向上するとともに、金属箔層を保護し、電池用シートとして更に安定したバリア性が得られるという効果を奏する。
【０５４４】
図３４〜図３５に示した構成の電池ケース用シート１０において、表面に文字、絵柄などの印刷を施す場合には、最外層の第１の基材層の内面（積層面）に所謂裏刷り方式で予め印刷し、この面に次の層を積層して、電池ケース用シートを完成させることにより、表面の摩擦などで損なわれることのない印刷画像を形成することができる。
【０５４５】
以上詳しく説明したように、本発明によれば、軽量で薄く、柔軟性があり、且つ、各種の機械的強度や耐熱性のほか、水蒸気その他のガスバリア性、熱封緘性などの性能および加工性に優れた電池ケース用シートを生産性よく提供できる効果を奏する。
【０５４６】
金属層より内側の積層に溶剤系の接着剤層を用いない積層体とすることによって、電池の電解液による剥離が無くなった。
【０５４７】
また、接着性樹脂層および熱接着性樹脂層として、融点が１００℃の酸変性ポリオレフィン系樹脂を用いることによって、電池が高温状態におかれても、電池ケースのシール部において剥離現象が起きて、電解液が漏れ出ることがなくなった。
【０５４８】
第１０の実施の形態
次に図３７乃至図４４により本発明による第１０の実施の形態について説明する。第１０の実施の形態は電池ケースであって、前記電池ケースの外部に位置する部位の各極端子毎に少なくとも１箇所の切欠き部を備えた絶縁性シートにより前記電極の端子を被覆したことを特徴とする電池装置であって、次の各発明、前記電池ケースの内面と前記絶縁シートの外面とが熱融着されること、前記絶縁性シートの少なくとも片面に電極と熱融着可能な層を設けたこと、前記絶縁性シートの基材がポリエチレンテレフタレート、ポリアミド、ポリイミド、ポリカーボネートからなること及び前記、電池ケースおよび／または絶縁性シートに印刷が設けられていることが異なるのみであり、他は第１の実施の形態と略同一である。
【０５４９】
本発明は、各種電池のなかでも薄型の電池であり、柔軟性のあるシートを用いて電池ケースを形成し、電池を密封すると共に前記電池から延長されたフラットなタブを絶縁性フィルムにより被覆し、被覆フィルムの所定の位置に切欠き部を設けることにより、対象機器への接続を可能としたものである。
【０５５０】
図３７は、発明の電池ケースの電極構造について説明する図で、（ａ）は電池の全体斜視図、（ｂ）は電池の起電部および電極端子の斜視図であって電極に保護フィルムを被覆した状態、（ｃ）は（ａ）のＸ1 −Ｘ1 （Ｘ2 −Ｘ2 ）の断面図である。
【０５５１】
図３８は、電極に保護フィルムを被覆する方法を説明する斜視図で、（ａ）は被覆前、（ｂ）は被覆後を示す。図３９は、本発明の電池ケースの電極構造の実施例について説明する。（ａ）は電池ケースの電池本体を封入する前の電池ケースの状態を示す斜視図、（ｂ）は（ａ）のＸ2 −Ｘ2 部断面図である。図４０は、前記実施例による電池ケースの電極構造からなる電池の上面図である。図４１（ａ）は図４０のＸ3 −Ｘ3 （Ｘ4 −Ｘ4 ）部断面図、（ｂ）は（ａ）のＷ部拡大図であり、図４２（ａ）は図４０のＹ1 −Ｙ1 部断面図、（ｂ）は（ａ）のＹ2 −Ｙ2 部断面図である。図４３は、本発明の電極保護フィルムの材質構成を説明する断面図である。図４４は、従来技術による電池ケースの電極構造を説明する図であり、（ａ）は電池ケースの材質を示す層構成の断面図、（ｂ）は従来技術による電池の斜視図、（ｃ）はＺ矢視の拡大図である。
【０５５２】
図４４（ａ）および図４４（ｃ）に示すように電池ケース５１を形成するフレキシブルな包装材料シート１０中に、金属箔等の導電層２が含まれている場合、ケースを形成する際に包装材料１０中の前記が電池ケース５１としての端部断面１０ａに露出し、また、タブ５９、６０が柔軟性のある金属箔などのシート状であると、電池の使用前または使用時に前記タブ５９、６０と電池ケース５１断面に露出された導電性の層２とが接触する危険がある。なお。シート１０は、第１の基材フィルム層１ａ、金属箔層２、第３の基材フィルム層１ｃ、熱接着樹脂層３を接着剤層５ａ、５ｂにより貼合せて構成されている。
【０５５３】
接触トラブルが発生すると、電池の放電によって起電力が低下し、または起電力ゼロとなる。使用対象機器の中で前記接触トラブルが発生すると、機器の機能障害または該機器の故障の原因ともなることがある。
【０５５４】
本発明者らは、前記課題を解決すべく、鋭意研究の結果、前記電極の構造を以下に述べるような構造にすることによって解決することができた。
【０５５５】
図３７に示すように、シート状のタブ５９、６０の特に電池ケース５１の端部に挟持される部分までを含むタブ５９、６０の引出し部を絶縁性を有する電極保護フィルム６１により被覆することにより前記の接触トラブルを防止することが可能となった。
【０５５６】
前記電極保護フィルム６１によるタブ５９、６０の被覆の程度は特に限定しないが、電極であるためには、全面を被覆してはならない。すなわち、電池として用いられる相手の機器への入力端部と接触するための導電性を示す露出部（以下、接触域と記載する）を設ける必要がある。
【０５５７】
具体的には、前記電極保護フィルム６１に切欠き部６２を形成して、該電極保護フィルム６１をタブ５９、６０の両面から被覆すると、前記切欠き部６２のタブ５９、６０は、露出して電池としての対象機器との接触域となる。
【０５５８】
前記接触域の形成にあたっては、電極保護フィルム６１とタブ５９、６０とを接着する際に接触域に接着剤などによる絶縁皮膜を形成しないようにする。
【０５５９】
本発明の電池ケース５１は、ヒートシール技法により組み立てられることが望ましいけれども、接着剤を用いる等他の技法でも本発明の目的に合致した電池ケース５１とその電極構造が得られる方法であれば、その技法を使用してもよい。
【０５６０】
本発明に用いる電池ケース５１の材質としては、密封系を形成することができること、極めて長期間にわたって、外部からの水蒸気あるいは腐食性ガス等が、ケース内に進入することを防止する性質、いわゆるバリアー性が良好であること、基本的な熱的条件として耐熱性及び耐寒性を有することと、またケースの外面材質および最内面材質は絶縁性を有するものとする。
【０５６１】
前記のような要求物性を満たす電池ケース用シート１０としては、種々の材質が考えられるが、フレキシブルなフィルムまたは金属箔等を接着することにより得られる積層材料とすることが望ましい。すなわち、前記フィルムあいるは金属箔等の有する優れた物性を生かし、逆に、それぞれのフィルムまたは金属箔が有する欠点を補完しあうことができる。
【０５６２】
ケース５１の形成方法としては、特に限定するものではなく、接着剤を用いる方法、超音波、高周波等のシール方法あるいは、加熱圧着による接着するヒートシール法等が利用できる。
【０５６３】
本発明においては、ケース５１を形成する積層材料の内面材料としては熱融着可能な材料として、必要部位をヒートシールによって積層してケースの形成をすることが望ましい。
【０５６４】
本発明の電池ケースを形成する積層材料シート１０について具体的に説明する。
【０５６５】
前記積層材料シートとして具体的な層構成の実施例としては、図３７（ｄ）に示すように次のような構成とすることができる。  
（外側）最外層１ａ／バリア層２／補強層１ｃ／シーラント（内側）層３
【０５６６】
前記の各層間はドライラミネーションあるいはサンドイッチラミネーションにより積層が可能である。
【０５６７】
上記層構成の総厚みとしては５０〜２００μｍが好ましい。その総厚みが５０μｍ未満の場合には水蒸気バリア性に劣り、電解液へ水分が入り込む危険性がある。上記層構成の総厚みが２００μｍを超えると、できるだけ軽く、薄くしたいというポリマー電池の基本構想から外れてしまうとともに、水蒸気や各種ガスの遮断性等に対し、２００μｍを超えた厚さの効果は期待できない。
【０５６８】
前記例における積層材料の各層はそれぞれの物性により選択される。
【０５６９】
具体的な積層材料として、次のような構成とすることができる。  
（外側）ＰＥＴ／ＡＬ／ＰＥＴ（またはＮｙ／シーラント（内側）
［略号  ＰＥＴ：ポリエチレンテレフタレート、ＡＬ：アルミニウム（箔）、Ｎｙ：ナイロン］
【０５７０】
最外層（第１の基材フィルム層）１ａは、電池ケースの表面層となるため、絶縁性を有すること、そして表面が平滑であり、耐薬品性をはじめ、耐摩擦性があり、引張りや突刺し等に対する強度を有するもので電池ケースが外部から受ける種々の物理的、化学的破損または分解から電池を保護する機能が求められる。具体的な材質は、各種樹脂、好ましくはＰＥＴから製膜される二軸延伸フィルムが望ましい。
【０５７１】
最外層１ａの厚みは５〜３０μｍが望ましい。最外層１ａの厚みが５μｍ未満では外部からの突き刺しに劣り、ピンホールの発生の危険性が大きい。３０μｍを超える厚さではケース形成時のヒートシール性に影響する。
【０５７２】
前記最外層１ａの次にバリア層（金属箔層）２を設けることが好ましい。該バリア層２は、特に水蒸気や各種ガスが電池ケース内に浸入または透過させないための遮断機能（バリア機能）のための材料である。エチレン・ビニルアルコール共重合体、エチレン・ビニルアルコール共重合体等からなるフィルム、または、ポリエチレンテレフタレートフィルム等に金属、酸化珪素などの無機酸化物等を蒸着したフィルム、ポリ塩化ピニリデン等のバリアコート剤を塗布したフィルム等を用いてもよいが、さらに、ハイバリアとするために、アルミ箔等の金属を用いることが望ましい。バリア層２としてアルミ箔を用いる場合には、その厚さは５〜３０μｍ程度が望ましい。前記アルミ箔の厚さが５μｍ未満の場合ではピンホール数が多くバリア性に劣る。前記アルミ箔の厚さが３０μｍを超えるとケース形成時のヒートシール性に支障を及ぼす。
【０５７３】
前記バリア層２の内側に補強層（第３の基材フィルム層）１ｃを設けることが好ましい。該補強層１ｃを付加することによって電池ケースとしての強度が補強できる。特に突起物による電池ケースの損傷に対しての補強が望まれる。補強層１ｃとしては二軸延伸フィルム好ましくは、ＰＥＴあるいはＮｙ等を用いることができる。補強層１ｃの厚みとしては５〜３０μｍが望ましい。補強層の厚みが５μｍ未満では内部（電池本体）からの耐突き刺し性に劣り、ピンホールを発生し易く、電解液の漏れ、デラミ等をおこす可能性がある。また、補強層１ｃの厚さが３０μｍを超えると成形時のシール性に影響する。
【０５７４】
積層材料のシーラント層（熱接着性樹脂層３）の材料は、電池ケース２１の成形において、必要部位を接着するが、前述のように、電池ケースの形成法としては熱融着による接着法（ヒートシール法）が作業性、密封性などの点で望ましい。前記ヒートシールする場合には、熱融着性を有する樹脂から選択することになるが、後述するタブ５９、６０または被覆材料６１とも熱融着可能な材料とする。
【０５７５】
シーラント層３としては、内面同士のヒートシール性、前記のように、電極端子の金属箔または、端子の被覆フィルムに熱融着可能な材料を用いる。具体的には、エチレンアクリル酸（ＥＡＡ）、エチレンメタクリル酸（ＥＭＡＡ）、エチレンエチルアクリレート（ＥＥＡ）、アイオノマー等を用いることができる。
【０５７６】
シーラント層３の形成は、予め、前記の樹脂を用いて製膜したフィルムを前記補強層１ｃの面にラミネートしても良いし、前記補強層１ｃの面に押出機により樹脂を溶融押出しすることにより層を形成してもよい。
【０５７７】
厚みとしては１０〜１００μｍが望ましい。シーラント層３の厚みが１０μｍ未満では内部電池本体からの耐突き刺し性に劣り、ピンホールを発生し易く、電解液の漏れ、デラミ等をおこす危険性がある。また、シーラント層３の厚みが１００μｍを超えるとシーラント層のフィルム自体の絶対吸湿量が多くなり、内側前記注出口には、内容物を吸引する際の袋の閉塞防止手段が設けられていること水分が入り込む危険性がある。
【０５７８】
前記最外層１ａ、バリア層２、補強層１ｃおよびシーラント層３の各層間の接着は、前述のように、ポリウレタン系接着剤によるドライラミネーションや、接着性樹脂を前記各層間に押出して接着させるサンドイッチラミネーション等の技法により積層することができる。
【０５７９】
次に本発明にかかる電極端子について説明する。本発明におけるタブ５９、６０は金属箔等のフラットな端子であって、前述のように、接触域、すなわち対象機器への接続部を除く該端子の両面を絶縁性を有する電極保護フィルム６１によって被覆することを特徴とする。
【０５８０】
被覆の方法の実施例としては、図３８（ａ）に示すように、被覆フィルム６１の所定の位置に切欠き部６２を設けて、２つ折りする。図３８の例ではプラス電極、マイナス電極それぞれのタブ５９、６０の接触域とすべき位置に前記切欠き部６２が一致するようにして設け、２つ折りした電極保護フィルム６１の間にタブ５９、６０を載置し、ヒートシール等の方法により、被覆フィルム６１をタブ５９、６０と接着して被覆し、また、前記端子間縁部は電極保護フィルム６１の内面同士を熱融着させる。
【０５８１】
タブ５９、６０への被覆の接着方法としては、前記ヒートシール法以外の例えば、電極保護フィルム６１の内面に接着剤を塗布して直ぐにタブ５９、６０を被覆し所定時間加圧状態に保持して接着してもよい。
【０５８２】
前記被覆において、電池の電池５０ａ近傍部であって電池ケース５１の中に位置する部分には非被覆部６７があってもよいが、特に端子の電池ケース５１の端部断面１０ａに位置する部分には十分な被覆領域とし、タブ５９、６０の折れ曲がりによる電池ケース５１端部断面１０ａの導電層（金属箔層）２への接触トラブルの発生のないようにする。
【０５８３】
つぎに、本発明においてタブ５９、６０を被覆する電極保護フィルム６１について説明する。電極保護フィルム６１としては、絶縁性を有し、前記タブ５９、６０の面に接着可能なものであればよく、図４３（ａ）に示すように単体フィルム（接着層７１）からなるもの、図４３（ｂ）に示すように支持層７２と接着層７１からなる２層でもよく、また、図４３（ｃ）に示すように支持層７２の片面に接着層７１、接着層と反対の面に外層７３を積層した３層からなるものでもよい。
【０５８４】
前述のように電池ケースがヒートシール法により形成することが好ましいが、電極端子への被覆についても事情は同じである。
【０５８５】
電極保護フィルム６１の接着層７１及び外層７３に用いる材質としては、電極端子の金属箔等に熱融着可能な材質が用いられ、具体的には、エチレンアクリル酸（ＥＡＡ）、エチレンメタクリル酸（ＥＭＡＡ）、エチレンエチルアクリレート（ＥＥＡ）、アイオノマー等を挙げることができる。
【０５８６】
支持層７２としては、熱による伸縮の少ない、また、抗張力に優れたフィルム等を選択する。具体的には、ポリエチレンテレフタレート、ポリアミド、ポリイミド、ポリカーボネートからなる二軸延伸フィルムが好ましく用いられる。
【０５８７】
本発明の電極は、平板であり、導電性素材からなるものである。具体的には、アルミニウム、銅、錫等の金属又はこれらの金属の２種以上からなる合金を箔加工したもの等を挙げることができる。
【０５８８】
本発明にかかる電極保護フィルム６１による被覆について、更に詳細に説明する。本発明のタブ５９、６０部分は、電池装置５０としての対象機器端子に接続し導電するために、接触域として露出させた領域となるが、その他の部分、特に電池ケース端部断面１０ａの近傍は電極保護フィルム６１により被覆することにより、本発明の課題であるケース用包装材料中の導電層２とタブ５９、６０とのショートによるトラブルを防止できた。そして、その他の部分は被覆してもよいしまた被覆しなくともよいが、電池ケースから突出した電極部が柔軟であり、電池として使用前または使用する際に、タブ５９、６０が変形により、対象機器との接触不良原因となるので、前記接続のために必要な接触域以外のタブ５９、６０は、可能な限り電極保護フィルム６１による被覆をすることが望ましい。
【０５８９】
タブ５９、６０の所定の部位を露出し、その他の部位を電極保護フィルム６１による被覆する具体的な方法は、図３８に示すように、タブ５９、６０の先端において折り込んで、その表裏を被覆するとともに、その左右の幅を越す電極保護フィルム６１を用意し、電極を被覆したときの所定の位置に切欠き部６２を設ける。
【０５９０】
前記切欠き部６２により露出するタブ５９、６０が電池５０としてのタブ５９、６０の接触部となる。前記切欠き部６２は、タブ５９、６０の片面に設けてもよいし、また、タブ５９、６０の表裏両面に設けてもよく、さらにタブ５９、６０の先端断面または左右の両側断面を含む面積の切欠き部６２として設けてもよい。
【０５９１】
本発明におけるタブ５９、６０への電極保護フィルム６１の被覆においては、タブ５９、６０の接触域の導電性を維持させることが条件である。そのために、前記電極保護フィルム６１の少なくともタブ５９、６０に接着する層には、前記タブ５９、６０と熱融着可能な材質からなる層とし、前記切欠き部６２を形成後に熱融着する。また、電極保護フィルム６１に接着剤を塗布して前記タブ５９、６０と接着する場合には、電極保護フィルム６１に切欠き部６２を形成してから、その切欠き部６２を除く接着層に接着剤を塗布してからタブ５９、６０と接着する。
【０５９２】
最も好ましい実施態様は、前述のように前記電極保護フィルム６１の少なくとも片面に、前記タブ５９、６０と熱融着性を有する材質からなるものを積層したものを用いて、前記切欠き部６２を形成後、前記熱融着層面の間に電極を挟み、加圧加熱により、タブ５９、６０の面に絶縁シートを被覆接着させることである。
【０５９３】
本発明の電池ケースの電極構造とすることにより、電池ケース５１の端部断面１０ａとタブ５９、６０とのショートによるトラブルが解消され、さらに電池ケース５１の外側のタブ５９、６０の補強の効果が認められた。
【０５９４】
また、本発明の電池ケース５１は、積層構造の材料からなるが、最外層１ａに透明性を有するフィルムを用いて、商品名、使用方法または、使用の際の注意事項等を印刷できる。更に、必要ならば、電極保護フィルム６１にも印刷が可能である。この場合には、電極保護フィルム６１としては、図４３（ｂ）または図４３（ｃ）に示したように支持層７２を含む積層フィルムとすることにより、前記支持層７２に印刷した後に、該印刷面に接着層７１または／及び外層７２をラミネートする。このようにして設けたそれぞれの印刷層は、いずれもフィルムの裏刷りが可能のため、その印刷部が表面でなく層間に位置することになり印刷部の耐磨耗性に優れる。すなわち、インキとして、特に耐摩擦性を必要としない通常の印刷インキを用いることができる。
【０５９５】
実施例
電池ケース５１を形成する包装材料の最外層１ａとなる表面の材質として１２μｍの厚さのポリエチレンテレフタレート、ルミラー（東レ株式会社製  商品名）を用い、ポリウタレン系の２液型接着剤を用いて、バリア層２となるアルミ箔１５μｍ（三菱アルミニウム株式会社製）を中間層として積層した。
【０５９６】
前記ポリウタレン系接着剤は、主剤としてイソシアネート、タケラックＡ５１１（武田薬品工業株式会社製  商品名）、及びポリオールＡ５０（武田薬品工業株式会社製  商品名）を用い接着剤としてのコート量は、３〜５ｇ／ｍ2 とした。
【０５９７】
次に、前記積層したアルミ箔面に、補強層１ｃとして、厚さ１２μｍの２軸延伸ナイロンフィルム、エンブレム（ユニチカ株式会社製  商品名）を、前記と同じポリウレタン系接着剤を用いてドライラミネート法により積層し、前記ナイロン面に、シーラント層３としてエチレンメタクリル酸（ＥＥＡ）、ニュークレル（三井ポリケミカル株式会社製  商品名）を５０μｍの厚さに押出し法により積層した。
【０５９８】
別に、電極保護フィルム６１として、１２μｍの厚さのポリエチレンテレフタレートフィルム、ルミラー（東レ株式会社製  商品名）の両面に、前記電池ケース用積層材として用いたエチレンメタクリル酸（ＥＥＡ）、ニュークレル（三井ポリケミカル株式会社製  商品名）を、前記ポリエチレンテレフタレートフィルムの両面に２０μｍの厚さに押出し法により形成した。
【０５９９】
次に、前記電池ケース用の積層された包装材料シート１０を用いて、図３９（ａ）に示すようにシール部６５と開放部６６を有するケース５１を形成した。
【０６００】
電池５０ａから延長されたタブ５９、６０は、銅箔の４０μｍであり、その幅はプラス、マイナス端子ともに１５ｍｍ、長さは３０ｍｍである。電極保護フィルムへの切欠き部２の形成および電極端子Ｐへの被覆は、前記図３８に示した方法で行った。
【０６０１】
次に、前記電池ケースとなる図３９（ａ）の開放部６６から電池５０ａと５０ａから延長したタブ５９、６０に電極保護フィルム６１を被覆したものを挿入し、前記電極保護フィルム６１を被覆したタブ５９、６０を挟持して、前記開放部６６をヒートシールして、図４０に示すようにポリマー電池装置５０を得た。
【０６０２】
本実施例では、前記切欠き部６２（電極としては接触部となる）は楕円形状とし、プラス電極、マイナス電極ともに両面に設けた。
【０６０３】
得られたポリマー電池装置５０の電池ケース５１の電極構造は、図４１及び図４２に示すように、タブ５９、６０の切欠き部６２（接触部）はタブ５９、６０の先端に近い部位に設けてあり、電池ケース５１の端部断面１０ａの近傍の端子は絶縁性の電極保護フィルム６１により被覆されているため、従来のようなショートによるトラブルは皆無となった。
【０６０４】
本実施例の電極保護フィルム６１を被覆した電池ケース５１の電極構造によって、前述のようにタブ５９、６０を折り曲げてもショートしないことはもちろん、電極としても曲がり難いので、タブ５９、６０としての補強効果が認められた。
【０６０５】
電池ケースを構成する積層材の金属箔と電極とがショートすることが皆無となり、安定したケース及び電極を提供できた。
【０６０６】
電極を絶縁性シートによって被覆することにより、電池ケースの端面から先に延長した電極端子部の剛性が向上し、電池として使用する際に前記端子が折れ曲がったりすることがなくその使用の安定性がよくなった。
【０６０７】
第１１の実施の形態
次に図４５乃至図４８により本発明の第１１の実施の形態について説明する。第１１の実施の形態において、第１の実施の形態と同一部分は同一符号を付して詳細な説明は省略する。
【０６０８】
本発明にかかる電池の具体的な構造とガス発生時の機能について図面等を用いて説明する。
【０６０９】
図４５は、本発明のポリマー電池装置の実施例とその構造を説明する図で、（ａ）はその上面図、（ｂ）は通電状態の（ａ）のＸ1−Ｘ1部の断面図、（ｃ）は通電遮断時の（ａ）のＸ1−Ｘ1部断面図であり、（ｄ）は（ｂ）のＹ1 の拡大図、（ｅ）は（ｃ）のＹ2 の拡大図である。図４６は、本発明の加圧装置の実施例を示す図で、（ａ）は板バネの例、（ｂ）は巻きバネの例を示し、（ｃ）は（ａ）のＸ2 −Ｘ2 部の断面図、（ｄ）は（ｂ）のＸ3 −Ｘ3 部の断面図である。図４７は、本発明の加圧装置が、電池を用いる器具に装着されている例を示す概念図である。図４８は、本発明のポリマー電池のケースの材質を説明する積層体の断面図である。
【０６１０】
本発明はポリマー電池の基本的な構造を変更することなく、電池ケース内にガスが発生した場合に、電池の通電が遮断する機構を付与するものである。
【０６１１】
本発明にかかる電池の具体的な構造例としては、前記ポリマー電池のケースに用いられる積層フィルムを、各種の強度、耐性のほか、水蒸気その他のガスバリア性、熱封緘性を有する構成で形成すると共に、ケース内のタブの本体からシール部に至る中間部において、重複重合により接触する構造の部分（以下、タブ重合部と記載する）を設ける。該タブ重合部は、正極、負極のいずれか一方に設けても良いし、また、両方に設けてもよい。
【０６１２】
図４５（ａ）は本発明のポリマー電池の実施例を示す包装外観である。本実施例におけるケース５１は、四方シール袋形式である。図４５（ｂ）に示すように、電池５０ａは、前記四方シール形式のパウチ（ケース）５１内に包装される。そして、タブ５９，６０は、前記電池５０ａから延長され、シール部７８を貫通しているが、タブの一方の部材５９ａ，６０ａは、電池５０ａから延長されてケース５１内部の中間位置までの長さとし、他方の部材５９ｂ，６０ｂは、前記一方の部材５９ａ，６０ａと重複接触しシール部７８を貫通するものとする。この一方の部材５９ａ，６０ａと他方の部材５９ｂ，６０ｂとによってタブ重合部７７が構成される。
【０６１３】
つまり、タブ５９，６０の断面が、図４５（ｂ）のとき、外部への通電が可能となる。
【０６１４】
ポリマー電池装置５０は、電池の構成材料である電解液及びその含浸体支持体或いは、正極集電体、負極集電体、タブ等を電池ケース５１に収納し真空状態において密封シールすることによって作られる。前記タブ重合部７７は、大気圧により前記ケース５１が常に圧着されているために、図４５（ｂ）または図４５（ｄ）に示すように、タブ重合部７７において接触し通電状態に保持されている。
【０６１５】
ところが、ポリマー電池装置５０においてガスが発生すると、ケース５１内の真空系が解除され、前記タブ重合部７７付近のケース５１は、正常な状態においては、図４５（ｄ）に示すようにタブ重合部７７において、一方の部材５９ａ，６０ｃと他方の部材５９ｂ，６０ｂとは接触しているが、内圧の上昇によって、ケース５１内の真空状態が緩み、ケース５１は矢印方向に広がる。その広がりは、内圧の上昇により、図４５（ｅ）に示すように最大にまで広がる。その結果、前記タブ重合部７７において、一方の部材５９ａ，６０ａと他方の部材５９ｂ，６０ｂとが分離し、接触通電が遮断することになる。図４５（ｅ）からも明らかに、重合タブ部７７において、タブ５９，６０が接しているケース５１内面とタブ５９，６０とが接着されていると、前記分離がより確実となる。
【０６１６】
前記のような構造において、一方の部材５９ａ，６０ａはケース５１の下側フィルムに融着されていること、他方の部材５９ｂ，６０ｂはケース５１の上側フィルムに融着される構造とすることにより、電池内に発生するガスの発生によって、前記重合タブ部７７において、より確実に分離される。
【０６１７】
ポリマー電池装置５０は、その取扱い易さ、電池そのものの外圧からの保護等のために硬質な材料からなる外容器（ケース）５１ａに収納し、ポリマー電池パックとすることがある。本発明にかかるポリマー電池装置において、前記ポリマー電池パックとした場合には、前記タブ重合部７７をより確実に接触させるために、さらに、電池の外容器５１ａに前記タブ重合部をより確実に押圧するための加圧装置を設けることができる。
【０６１８】
前記加圧装置は電池５０の内部から発生するガスによる内圧の上昇により袋体内部のタブ重合部７７において剥離し、電流が遮断するものであれは加圧の方法を問わない。
【０６１９】
例えば、図４６（ａ）に示すように、外容器５１ａの内側に板バネ７６Ｐを装着しても良いし、また、図４６（ｂ）に示すように、スプリングバネ７６Ｓによる加圧であってもよい。
【０６２０】
前記加圧装置の代表的なものとして、図４６にバネによる方法を２例を例示したが、前記加圧装置は、外容器５１ａ内に発生するガスの圧力に対し後退する作用を示す機構であれば、材質・構造ついてはどのようなものでも良い。
【０６２１】
例えば、図示はしないが、前記タブ重合部７７を押圧する位置において、外容器５１ａの身蓋により圧縮力がかかるように、弾性体の高さを設定して、タブ重合部７７を加圧する弾性を有する弾性体を挿入する方法によることもできる。
【０６２２】
本発明の電池装置５０においては、外容器５１ａの内面に加圧装置を装着するが、図４７に示すように加圧装置が当該電池を使用する機器７９の電池格納部内に装着されていてもよい。
【０６２３】
本発明の電池ケース５１は、前述のように柔軟な材質からなり、電池のケース５１として要求される機能を発揮するために、それぞれに特徴を有する素材をラミネートすることにより形成される積層体としている。そして、前記積層体を袋状に成形し電池本体を収納して密封することによりポリマー電池装置５０とする。
【０６２４】
前記積層体の基本的な材質構成は図４８に示すように、第１の基材フィルム層１ａ、金属箔層２、第３の基材フィルム層１ｃおよび熱接着性樹脂層３からなる。
【０６２５】
次に本発明のポリマー電池装置５０において用いられる素材及びケース５１の積層体構成などについて説明する。本発明に係る電極構造のタブ５９，６０は、銅、アルミニウム等の金属箔を用いることが多い。一方、電池のケース５１は、柔軟な積層体からなっている。
【０６２６】
本発明のポリマー電池５０ａを収納するケース５１は、外部からの水蒸気、腐食性ガス等を遮断し、また、セルが輸送中や使用時に受ける突き刺し、摩擦等により損傷しないように保護する材質とするために、各種素材をラミネートした積層体とする。
【０６２７】
前記積層体として具体的な層構成の実施例としては、図４８に示すように次のような構成とすることができる。  
（外側）最外層／バリア層／補強層／シーラント層（内側）
【０６２８】
そして、前記の各層間はドライラミネーションあるいはサンドイッチラミネーションにより積層が可能である。
【０６２９】
上記積層体１０の総厚みとしては５０μｍ〜４００μｍが好ましい。その総厚みが５０μｍ未満の場合には水蒸気バリア性およびフィルム強度に劣り、電解液へ水分が入り込む危険性がある。上記層構成の総厚みが４００μｍを超えると、ヒートシール適性が低下しケースとしての重量が増加し、器具の軽量化に逆行する。また、水蒸気やガス遮断性等の点からも、４００μｍを超えた厚さの効果は期待できない。前記例における積層材料を構成する各層はそれぞれの物性により選択される。具体的な積層材料として、次のような構成例とすることができる。  
（外側）  ＰＥＴ／ＡＬ／ＰＥＴ／（またはＮｙ）／ＥＭＡＡ  （内側）
〔略号  ＰＥＴ：ポリエチレンテレフタレート、ＡＬ：アルミニウム（箔）、Ｎｙ：ナイロン、ＥＭＡＡ：エチレンメタクリル酸〕
【０６３０】
前記最外層（第１の基材フィルム層）１ａは、ケース５１の表面層となるため、絶縁性を有すること、そして表面が平滑であり、耐薬品性をはじめ、耐摩擦性があり、引っ張りや突き刺し等に対する強度を有するもので器具のケース外部から受ける種々の物理的、化学的破損または分解から器具を保護する機能が求められる。最外層としての具体的な材質は、各種樹脂好ましくはＰＥＴから製膜される二軸延伸フィルムが望ましい。最外層の厚みは５〜３０μｍが好ましい。最外層の厚みが５μｍ未満では外部からの突き刺しに対する抵抗する強度が劣り、また、ピンホールの発生の危険性が大きい。最外層が３０μｍを超える厚さではケース成形時のヒートシール製に影響し、生産効率の低下の要因となる。
【０６３１】
前記最外層１ａの次にバリア層（金属箔層）２を設けることが好ましい。該バリア層２は、特に水蒸気や各種ガスが器具のケース内に浸入または透過させないための遮断機能（バリア機能）のための材料である。前記バリア層２を構成する具体的な材質としては、アルミ箔等の金属を用いることが望ましい。バリア層２としてアルミ箔を用いる場合には、その厚さは５〜３０μｍ程度が望ましい。前記アルミ箔の厚さが５μｍ未満の場合ではピンホール数が多くなりバリア性に劣る。前記アルミ箔の厚さが３０μｍを超えるとケース形成の生産性に支障を及ぼす。そして、前記アルミ箔等の金属箔が、積層体の素材として含むケースの場合に、タブＴと前記金属箔等の導電性の素材の端部断面とが接触しショートなどのトラブルを起こす要因となる。バリア層２として、非導電性素材をもちいれば、前記ショートなどのトラブルは避けられるが、バリア性の低下は避けられない。
【０６３２】
前記バリア層２の内側に補強層（第３の基材フィルム層）１ｃを設けることが好ましい。該補強層１ｃを付加することによって電池ケース５１としての強度が補強できる。特に突起物による電池ケース５１の損傷に対しての補強が望まれる。補強層１ｃとしてはポリエチレンテレフタレートあるいはナイロン等の二軸延伸フィルムを好適に用いることができる。補強層１ｃの厚さは５〜３０μｍが望ましい。補強層１ｃの厚さが５μｍ未満であると電池５０ａからの耐突き刺し性に劣り、ピンホールを発生し易く、また、補強層１ｃの厚さが３０μｍを超えると成形時のシール性に影響する。
【０６３３】
電池ケース５１の積層体１０の最内層は熱接着性樹脂層３とする。前記熱接着性樹脂層３の材質としては、ケースの成形において、必要な部位を接着するが、前述のように、電池のケースの形成法としては熱融着による接着法（ヒートシール法）が作業性、密封性などの点で望ましい。前記ヒートシールする場合には、熱融着性を有する樹脂から選択することになるが、タブ５９，６０に対しても熱融着可能な材質とする。熱接着性樹脂層３としては、積層体の内面同士のヒートシール性、前記のようにタブＴの金属箔に熱融着可能な材料を用いる。具体的には、エチレンアクリル酸（ＥＡＡ）、エチレンメタクリル酸（ＥＭＡＡ）、エチレンエチルアクリレート（ＥＥＡ）、アイオノマー等のようなポリオレフィンの共重合体を用いることが望ましい。
【０６３４】
熱接着性樹脂層３の形成は、あらかじめ、前記の樹脂を用いて製膜したフィルムを前記補強層１ｃの面にラミネーションしても良いし、前記補強層１ｃの面に押出機を用いて樹脂を溶融押出しすることにより層を形成してもよい。シーラントの厚さとしては１０〜１００μｍが望ましい。熱接着性樹脂層３の厚さが１０μｍ未満ではケース内部に収納した器具本体からの耐突き刺し性に劣り、ピンホールを発生し易い。また熱接着性樹脂層３の厚みが１００μｍを超えるとケース５１形成における熱融着（ヒートシール）に時間を要し、生産効率が悪くなる。
【０６３５】
前記最外層１ａ、バリア層２、補強層１ｃおよび熱接着性樹脂層３の各層間の接着は、前述のように、ポリウレタン系接着剤によるドライラミネーション、接着性樹脂を前記各層間に押出して接着させるサンドイッチラミネーション等の技法により積層することができる。
【０６３６】
本発明のポリマー電池装置５０の硬質の外容器５１ａは、硬質の材質、通常はプラスチック樹脂を用いて、射出成形法により薄型の形状に成形する。前記プラスチック樹脂としては、ポリエチレン、ポリプロピレン、ポリエステル、ポリアミド、ポリカーボネート、ポリスチレン、アクリロニトリル・ブタジエン・スチレン、アクリロニトリル・スチレン、ポリウレタン等が挙げられる。
【０６３７】
以上説明したように、本発明のポリマー電池は、電池ケース５１を破袋することなく通電を遮断するため、内容物が外に出ることがない。
【０６３８】
電極の遮断に、内圧の上昇によって押し戻されるバネを使うことにより、温度による影響を受けず、動作圧力も任意に選ぶことが可能になる。
【０６３９】
また、電極の遮断に、内圧の上昇によって押し戻されるバネを使うことにより動作圧力も任意に選ぶことが可能になる。内部構造が簡略化された為、その生産性がよい。
【０６４０】
ポリマー電池における従来の安全対策は、ガス抜きが中心であったが、本発明のポリマー電池のケースはハイバリアーを保持でき、内部にガスが発生してもガスを漏洩させることがない。
【０６４１】
実施例
薄型ポリマー電池装置においてそのケース及びタブ構造を下記のように設定し、試作、評価した。
【０６４２】
ポリマー電池装置：
電池ケース：サイズ６０ｍｍ×９５ｍｍ（外寸）の三方シールタイプのパウチ  タブ重合部：タブ（正極）に重合部を設けた。タブ巾５ｍｍで重合の長さ５ｍｍとした。
【０６４３】
ケースの積層体は、次のような構造とした。
ＰＥＴ１２／ＡＬ１５／ＤＬ／ＯＮ１５／酸変性ポリオレフィン※１）４０
［略号  ＯＮ：２軸延伸ナイロンフィルム］
※１）アドマーＮＦ００６０（三井石油化学工業株式会社製  商品名）
タブとケース内面とはヒートシールによるポイントシールによりスポット的に熱融着した。
【０６４４】
ケースの密封は真空包装機械を用いてシールした。得られたポリマー電池装置のケースに空気注入のゴム栓を接着して、使用する機器に装着し、通電中に空気を注入したところ通電が遮断した。
【０６４５】
さらに、前記ポリマー電池装置を、ＡＢＳ製の外容器に収納し、加圧部面積３ｍｍ2 の円盤により前記タブ重合部を押圧した。
【０６４６】
そして、前記と同様にして使用機器に装着して通電状態において空気を注入したところ通電が遮断した。
【０６４７】
本発明のポリマー電池装置は、そのケース内部にガスが発生した場合に、ケースを破壊することなく通電を遮断することができるため内容物が外に出ない。
【０６４８】
内圧の上昇によって押し戻されるバネを使うことにより、通電を遮断するために、温度内容物の影響を受けず、動作圧力も任意に選ぶことが可能になる。
【０６４９】
特に袋の強度を落とすことなく、極低圧での安定動作が可能となる。
【０６５０】
第１２の実施の形態
次に図４９乃至図５４により本発明の第１２の実施の形態について説明する。第１２の実施の形態において、第１の実施の形態と同一部分には同一符号を付して詳細な説明は省略する。
【０６５１】
図４９は、本発明の電池装置の実施例を示し、（ａ）はタブを含む電池装置の外観を示す斜視図、（ｂ）は（ａ）のＧ1 からの矢視拡大図、（ｃ）は（ｂ）のＸ1 −Ｘ1 部拡大断面図、（ｄ）はタブが折れ曲がった状態を示す図である。図５０は、本発明の電極構造の別の実施例を示し、（ａ）は電極を含む電器器具の外観を示す斜視図、（ｂ）は（ａ）のＧ2 からの矢視拡大図、（ｃ）は（ｂ）のＸ2 −Ｘ2 部拡大断面図、（ｄ）はタブが折れ曲がった状態を示す図である。図５１は、本発明の構造からなる電池をケースに収納する状態を説明する図である。図５２は、本発明の電極構造におけるケースとして用いることのできる袋形状の説明図である。図５３は、ケースを構成する積層体の実施例を示す断面図である。図５４は、ケース端部に後退を設ける方法の説明図で、（ａ）（ｂ）は積層体ロールの中間積層体の部分を示す平面図、（ｃ）（ｄ）は電池挿入前のケースの斜視図である。
【０６５２】
本発明にかかる電極構造は、導電性の素材からなる導電層（金属箔層）２を含む積層体からなる、一般的には柔軟なケース５１に収納された電池から延長された柔軟なタブ５９，６０が前記積層体からなるケース５１から突出した形状となっている。
【０６５３】
前記積層体として具体的な層構成の実施例としては、図５３に示すように次のような構成が挙げられ、本発明に関する以下の説明においても、この構成例を用いて説明する。
【０６５４】
（外側）最外層／バリア層／補強層／熱接着性樹脂層  （内側）
前記構成の例におけるバリア層２として、水蒸気その他のガスの遮断のためにアルミニウム等の金属箔が用いられる。
【０６５５】
前記積層体１０の各層間はドライラミネーションあるいはサンドイッチラミネーションにより積層が可能である。
【０６５６】
前記積層体１０の詳細な構成については後述するが、このような積層体を用いて、ケース５１とするが、通常ヒートシールによる製袋の方法が用いられる。
【０６５７】
本発明の電池５０ａを収納するケース５１の形状としては、積層体１０を用いて主としてヒートシール方法によりヒートシール部８３または背張部８４を形成して袋状に成形または製袋されるものであればよく、具体的な形状としては、図５２に示すように（ａ）（ｄ）三方シール袋、（ｂ）（ｅ）四方シール袋、（ｃ）（ｆ）ピロー袋等が挙げられる。
【０６５８】
袋としての形状は、図５２に示すように種々のタイプがあり、本発明にかかる電極構造においては、いずれのタイプの袋も利用可能である。
【０６５９】
ここで図５２（ｄ）は（ａ）のＸ3 −Ｘ3 線断面図、図５２（ｅ）は（ｂ）のＸ4 −Ｘ4 線断面図、図５２（ｆ）は（ｃ）のＸ5 −Ｘ5 線断面図である。
【０６６０】
本発明の課題である、ケース断面において、タブＴが折れ曲がってケースの断面に露出した導電性素材２の断面との接触を避けるために、種々の研究の結果、図４９に示すように、タブ５９，６０が突出しているケース５１の端面において、ケース５１を形成している積層体の少なくとも導電層２がその端面より後退させること（以下、後退と記載する）によって前記のようなショートのトラブルは殆ど皆無となる。前記後退は、端部全域であっても良いし、また、タブ５９，６０の突出している部分を含む周辺領域であっても良い。
【０６６１】
本発明の電極構造におけるこのような後退のあるケースの製造法は特に限定するものではないが、例えば、つぎのような加工法により製造することができる。前記積層体の構成例において、最外層の材料（一般に２軸延伸されたプラスチックフィルム）に印刷を施し、所定の方法により、バリア層（金属箔）をラミネートする。印刷およびバリア層のラミネートはいずれもロール状の材料により加工され巻き取られる。
【０６６２】
次に、得られたラミネートされた巻き取りロールを、ロータリーダイカッター等を用いて、図５４（ａ）及び（ｂ）に示すように、所定の形状および寸法からなる打ち抜きをして切欠部（後退）８２を形成してロールに巻き取る。
【０６６３】
この際、端部全域に後退部を形成する場合には、図５４（ａ）に示すように、前記切欠部８２をロールの流れ方向とすることによって、抜き部形成工程においてロール切断の危険はない。
【０６６４】
また、前記後退８２をタブの突出部の周辺領域とするには、例えば、図５４  （ｂ）に示すように、前記切欠部８２を、ロールの流れ方法と交差するように、設ければよい。
【０６６５】
いずれの場合にも、次の工程として前記切欠部８２を設けた前記ロールを繰り出して前記バリア面に補強層１ｃ及び熱接着性樹脂層３を前面に積層する。
【０６６６】
これにより打ち抜きにおいて形成される切欠部８２の形状および寸法によって、前記後退が可能となるのである。
【０６６７】
ちなみに、図５４（ａ）に例示したケースは、電池ケースは、Ｍを折り返し線とする三方シール形式であり、また、１列取りである。また、図５４（ｂ）に例示したケースは、電池ケースは、ピロータイプであり、断裁線ＢＣ３とＢＣ４とによる列およびＢＣ５とＢＣ６とによる列との２列取りである。
【０６６８】
得られた積層体の層の状態等は、例えば、図４９（ｂ）又は図５０（ｂ）に示すように、最外層とバリア層の無い領域が形成されており、電器器具のケースとなったときに、タブ５９，６０の突出部の端部において後退しており、本発明の電極構造を完成するものである。
【０６６９】
前記切欠部８２の形状によって、ケース５１として成形した時にケースの端部全域に後退を形成することもできるし、また、端部から突出したタブ５９，６０を含む部分的な領域の後退としてもよい。
【０６７０】
このようにして前記タブ５９，６０と前記積層体１０に含まれる導電層２とが接触することによるショートのおそれのない構造としたものである。
【０６７１】
すなわち、図４９（ｄ）又は図５０（ｄ）に示すように、電器器具の使用において、タブ５９，６０が折れ曲がっても、後退したバリア層２の導電性素材の断面に接触することは皆無に等しい。
【０６７２】
次に本発明の電極構造において用いられる素材及びケースの積層体構成などについて説明する。
【０６７３】
本発明に係る電極構造のタブ５９，６０は、銅、アルミニウム等の金属箔を用いることが多く、前述のように柔軟で折れ曲がり易いものである。一方、ポリマー電池装置５０のケース５１は、導電性素材を含む柔軟な積層体からなっている。
【０６７４】
本発明の電池５０ａを収納するケース５１は、外部からの水蒸気、腐食性ガス等を遮断し、また、電池５０ａが輸送中や使用時に受ける突き刺し、摩擦等により損傷しないような材質とするために、各種素材をラミネートした積層体１０とする。
【０６７５】
前記積層体として具体的な層構成の実施例としては、図５３に示すように次のような構成とすることができる。
【０６７６】
（外側）最外層／バリア層／補強層／熱接着性樹脂層（内側）
そして、前記の各層間はドライラミネーションあるいはサンドイッチラミネーションにより積層が可能である。
【０６７７】
上記層構成の総厚みとしては５０〜４００μｍが好ましい。その総厚みが５０μｍ未満の場合には水蒸気バリア性およびフィルム強度に劣り、電解液へ水分が入り込む危険性がある。上記層構成の総厚みが４００μｍを超えると、ヒートシール適性が低下しケースとしての重量が増加し、器具の軽量化に逆行する。また、水蒸気やガス遮断性等の点からも、４００μｍを超えた厚さの効果は期待できない。
【０６７８】
前記例における積層材料を構成する各層はそれぞれの物性により選択される。具体的な積層材料として、次のような構成例とすることができる。
【０６７９】
（外側）  ＰＥＴ／ＡＬ／ＰＥＴ／（またはＮｙ）／ＥＭＡＡ  （内側）
〔略号  ＰＥＴ：ポリエチレンテレフタレート、ＡＬ：アルミニウム（箔）、Ｎｙ：ナイロン、ＥＭＡＡ：エチレンメタクリル酸共重合体〕
前記最外層（第１の基材フィルム層）１ａは、ケースの表面層となるため、絶縁性を有すること、そして表面が平滑であり、耐薬品性をはじめ、耐摩擦性があり、引っ張りや突き刺し等に対する強度を有するもので器具のケース外部から受ける種々の物理的、化学的破損または分解から器具を保護する機能が求められる。最外層１ａとしての具体的な材質は、各種樹脂好ましくはＰＥＴから製膜される二軸延伸フィルムが望ましい。最外層１ａの厚みは５〜３０μｍが好ましい。最外層の厚みが５μｍ未満では外部からの突き刺しに対する抵抗する強度が劣り、また、ピンホールの発生の危険性が大きい。最外層１ａが３０μｍを超える厚さではケース成形時のヒートシール性に影響し、生産効率の低下の要因となる。
【０６８０】
前記最外層の次にバリア層（金属箔層）２を設けることが好ましい。該バリア層２は、特に水蒸気や各種ガスが器具のケース内に浸入または透過させないための遮断機能（バリア機能）のための材料である。前記バリア層２を構成する具体的な材質としては、アルミ箔等の金属を用いることが望ましい。バリア層２としてアルミ箔を用いる場合には、その厚さは５〜３０μｍ程度が望ましい。前記アルミ箔の厚さが５μｍ未満の場合ではピンホール数が多くなりバリア性に劣る。前記アルミ箔の厚さが３０μｍを超えるとケース形成の生産性に支障を及ぼす。そして、前記アルミ箔等の金属箔が、積層体１０の素材として含むケースの場合に、タブ５９，６０と前記金属箔等の導電性の素材の端部断面とが接触しショートなどのトラブルを起こす要因となる。バリア層２として、非導電性素材をもちいれば、前記ショートなどのトラブルは避けられるが、バリア性の低下は避けられない。
【０６８１】
前記バリア層の内側に補強層（第３の基材フイルム層）１ｃを設けることが好ましい。該補強層１ｃを付加することによってケース５１としての強度が補強できる。特に突起物による器具のケースの損傷に対しての補強が望まれる。補強層としてはポリエチレンテレフタレートあるいはナイロン等の二軸延伸フィルムを好適に用いることができる。補強層１ｃの厚さは５〜３０μｍが望ましい。補強層１ｃの厚さが５μｍ未満であると電池５０ａからの耐突き刺し性に劣り、ピンホールを発生し易く、また、補強層１ｃの厚さが３０μｍを超えると成形時のシール性に影響する。
【０６８２】
ケースの積層体１０の最内層は熱接着性樹脂層３とする。前記熱接着性樹脂層３としては、ケースの成形において、必要な部位を接着するが、前述のように、器具のケースの形成法としては熱融着による接着法（ヒートシール法）が作業性、密封性などの点で望ましい。前記ヒートシールする場合には、熱融着性を有する樹脂から選択することになるが、タブに対しても熱融着可能な材質とする。熱接着性樹脂層３としては、積層体の内面同士、すなわち、熱接着性樹脂層３同士のヒートシール性、前記のようにタブ５９，６０の金属箔に熱融着可能な材料を用いる。具体的には、エチレンアクリル酸（ＥＡＡ）、エチレンメタクリル酸（ＥＭＡＡ）、エチレンエチルアクリレート（ＥＥＡ）、アイオノマー等を用いることができる。
【０６８３】
熱接着性樹脂層３の形成は、あらかじめ、前記の樹脂を用いて製膜したフィルムを前記補強層１ｃの面にラミネーションしても良いし、前記補強層１ｃの面に押出機を用いて樹脂を溶融押出しすることにより層を形成してもよい。
【０６８４】
熱接着性樹脂層３の厚さとしては１０〜１００μｍが望ましい。熱接着性樹脂層３の厚さが１０μｍ未満ではケース内部に収納した器具本体からの耐突き刺し性に劣り、ピンホールを発生し易い。また、熱接着性樹脂層３の厚みが１００μｍを超えるとケース形成における熱融着（ヒートシール）に時間を要し、生産効率が悪くなる。
【０６８５】
前記最外層１ａ、バリア層２、補強層１ｃおよび熱接着性樹脂層４の各層間の接着は、前述のように、ポリウレタン系接着剤によるドライラミネーション、接着性樹脂を前記各層間に押出して接着剤させるサンドイッチラミネーション等の技法により積層することができる。
【０６８６】
実施例
電器器具として薄型電池において本発明による電極構造を作製した。
【０６８７】
タブ：アルミニウム箔５０μｍ
ケース：袋形状はピロータイプ
材質：以下の積層体とした。
最外層：２軸延伸ポリエステルフィルム１２μｍ
バリア層：アルミニウム箔１２μｍ
補強層：２軸延伸ナイロンフィルム２０μｍ
熱接着性樹脂層：エチレンアクリル酸メチル（ＥＭＡ）６０μｍ
但し、最外層／バリア層、バリア層／補強層は、２液硬化型接着剤を用いてドライラミネーション法により積層した。
後退の形状：（１）全域  端部からの後退２ｍｍ
（２）部分  端部からの後退３ｍｍ
タブの巾  正極、負極ともに７ｍｍ、後退の巾は各１０ｍｍとした。
【０６８８】
＜結果＞
得られた電極構造ののケース外部にあるタブを、折り曲げてみたが、電池ケースの断面に露出した導電性素材に接触するおそれは、全く無かった。
【０６８９】
本発明の電極構造とすることにより、ケースの導電性素材とタブとが接触する恐れがなくなった。多くの器具のタブに応用できる電極構造とすることが可能となった。
【０６９０】
第１３の実施の形態
次に図５５乃至図５７により本発明の第１３の実施の形態について説明する。第１３の実施の形態において、第１の実施の形態と同一部分には同一符号を付して詳細な説明は省略する。
【０６９１】
図５５は、本発明の電池装置の実施例を示し、（ａ）は電池装置の外観を示す斜視図、（ｂ）は（ａ）のＧ1 からの拡大図、（ｃ）は（ｂ）のＸ1 −Ｘ1 部拡大断面図である。図５６は、本発明の電池をケースに収納する状態を説明する図である。図５７は、本発明におけるタブへの絶縁皮膜層の塗布部位を示す斜視図である。
【０６９２】
本発明にかかる電池装置５０は、導電性の素材からなる導電層２を含む積層体フィルム１０（図５３参照）からなる、一般的には柔軟なケースに収納された電池５０ａから延長された柔軟なタブ５９，６０が積層体からなるケース５１のヒートシール部９４から突出した形状となっており、前記タブ５９，６０と前記積層体１０に含まれる導電層２とが接触し、ショートするおそれのない構造としたものである。
【０６９３】
本発明に係る電極構造のタブ５９，６０は、銅等の金属箔を用いることが多く、柔軟で折れ曲がりやすいものである。一方、電池装置５０のケース５１は、導電性素材を含む柔軟な積層体からなっており、前記タブ５９，６０がケース５１の外部に延長されている場合、従来の電池装置５０では、ケース５１断面とタブ５９，６０とが極めて近接した位置関係となる。タブ５９，６０が折れ曲がったりすると、積層体１０の導電性素材の露出した断面において接触する恐れがある。このような接触があると、電池装置５０が正常に機能しないばかりか、故障の原因となることがある。また、電池装置５０が電池等の場合、放電となり、蓄電量の減少または、完全に放電してしまって電池の機能がなくなることがある。
【０６９４】
本発明者らは前記課題に対して鋭意研究の結果、図５５に示すように、電池装置５０における電極構造において、タブ５９，６０に接触領域９３を残して絶縁皮膜部９２を設けることにより本発明に至ったものである。より具体的には、図５７に示す様に前記タブ５９，６０の表面に絶縁皮膜部９２をパターン状に設けることにより解決することを見い出した。詳細は後述するが、前記絶縁皮膜部９２を形成する材質としては、酸変性ポリオレフィン系樹脂を主成分とするホットメルト型樹脂あるいはエポキシ系樹脂、ポリイミド系樹脂、反応型アクリル系樹脂、ゴム系樹脂が好適に用いられる。
【０６９５】
従来の積層体構造からなるケースの材質と電極構造におけるショートのトラブルの発生は、前述のようにケースを構成する積層体のなかの導電性素材の端面とタブとが極めて接近した位置にあり、タブが柔軟で折れ曲がり易いためにおこる。本発明においては、前記タブがケース端面から露出する境界を含む所定の面積に絶縁皮膜をパターンコート状に設けることにより、前記ショートのトラブルの発生を阻止し得ることを見いだした。
【０６９６】
前記絶縁皮膜９２としては、形成された皮膜として絶縁抵抗値が１０13Ω以上であることが望ましい。
【０６９７】
このような条件に適合する皮膜を形成する材質として、種々のコート剤を検討したところ、具体的には、酸変性ポリオレフィンを主成分とするホットメルト型コート剤あるいは、エポキシ系樹脂、ポリイミド系樹脂、反応型アクリル系樹脂、ゴム系樹脂等からなるコート剤が好適に使用可能である。
【０６９８】
前記酸変性ポリオレフィン系ホットメルト型コート剤としては、具体的にはエチレンアクリル酸（ＥＡＡ）、エチレンメタクリル酸（ＥＭＡＡ）、エチレンエチルアクリレート（ＥＥＡ）、アイオノマー等を用いることができる。
【０６９９】
本発明に係る電極構造において、酸変性ポリオレフィン系ホットメルト型コート剤からなる絶縁皮膜材をタブに塗布する方法は、ノズル、ローラー、スロット、スプレー、メルトプロウン、ホィール、スクリーン法等を用いることができる。本発明の電極構造に用いるタブへの絶縁皮膜は、電池５０ａに接合した状態にしてから形成してもよいし、タブ形状に裁断または打ち抜きする前の状態において塗布してもよい。絶縁皮膜の形成は、例えば、ケースに収納する前の電池５０ａの状態において、タブ５９，６０にホットメルトアプリケーターを用いて、タブ５９，６０の所定の位置に、前記ホットメルト型酸変性ポリオレフィン樹脂を塗布することができる。
【０７００】
また、前記、裁断前または打ち抜き前のタブ５９，６０への塗布は、タブ原反が巻取状であれば、グラビアコート法やロールコート法等により、所定の位置に塗布し、後工程において、裁断、または、打ち抜きを行って所定の寸法にしてから器具主部Ｃと接合してもよい。
【０７０１】
絶縁皮膜部９２を設ける部位としては、ケース５１の端部からタブ５９，６０が外部に露出する部分を境界として、ケース５１の端部の内外にまたがった領域に設ける。図５７に示すＭが前記境界とすれば、Ｍの前後にわたる巾に塗布する。塗布巾は、少なくともケース５１の積層体フィルム１０の厚み以上とし、タブ５９，６０が折れ曲がってもショートしない程度であればよい。
【０７０２】
また、前記絶縁皮膜部９２は、前記タブ５９，６０の両面に設けるものとする。さらに、必要があれば、図５７（ｂ）に示すように前記表裏間の側面にも、設けることができる。
【０７０３】
電池５０ａをケース５１内に挿入し、前記タブ５９，６０がタブ表面に形成した絶縁皮膜部９２部分からケース１の外に突出する位置、図５７（ａ）または（ｂ）のＭ点においてケース５１を密封する。密封方法としてはヒートシール方法が好ましく、ケース５１を構成する積層体１０の最内面のシーラント層３が、タブ５９，６０の前記絶縁皮膜部９２および前記絶縁皮膜の非形成面のいずれの部位にも接着し得るものが好ましい。
【０７０４】
本発明の電極構造に係るタブ５９，６０へパターンコートする絶縁皮膜９２として、前記酸変性ポリオレフィン系ホットメルト型コート剤の他に、エポキシ系樹脂、ポリイミド系樹脂、反応型アクリル系樹脂、ゴム系樹脂からなるコート剤であってもよい。
【０７０５】
前記エポキシ系樹脂以下の成分からなるコート剤をタブ５９，６０に塗布する方法としては、タブ材料を断裁する前の長尺の状態において、グラビア、グラビアオフセット、凸版、オフセット、シルクスクリーン等の印刷技法によるパターンコートにより可能である。
【０７０６】
また、これらのコート剤の塗布位置または面積に関しては、前記酸変性ポリオレフィン系ホットメルト型コート剤の場合と同じである。
【０７０７】
実施例
＜実施例１＞
＊器具：薄膜電池装置
＊器具のケース：ピロータイプのパウチ
＊パウチを形成する材料（積層体）の層構成
ｅｘ）  ＰＥＴ／ＡＬ／ＯＮ／ＬＬＤＰＥ
＊タブの材質：アルミ箔  ５０μｍ
＊タブに設ける絶縁皮膜部の材質
タブの表裏面に酸変性ポリオレフィン  プリマコール（ダウケミカル日本株式会社性  商品名）をホットメルトアプリケーターを用い、３０μｍの厚さに塗布した。
＊塗布パターン：ケース端面から露出するタブの前記露出開始部を境界として、露出部８ｍｍ、ケース内に８ｍｍの計１６ｍｍの巾に、タブの表裏にコートした。＊絶縁被覆層のコート方法：器具主部にタブを接合後、ホットメルトアプリケーターを用いてコートした。
＜結果＞
以上の条件によって得られた器具のケース端部から露出した部分のタブを強制的に折り曲げして、ケース端部の露出した導電性素材層と接触を試みたがショートの現象は再現せず、本実施例による絶縁皮膜部が確実に機能していることが判明した。
【０７０８】
ちなみに、絶縁皮膜部を形成しない他は、実施例と同じ条件として作成したものは、折り曲げによりショート現象が起こった。
【０７０９】
本発明の電極構造とすることにより、ケースの導電性素材とタブとが接触する恐れがなくなった。多くの器具のタブに応用できる電極構造とすることが可能となった。
【０７１０】
第１４の実施の形態
次に図５８乃至図６０により本発明の第１４の実施の形態について説明する。第１４の実施の形態において、第１の実施の形態と同一部分には同一符号を付して詳細な説明は省略する。
【０７１１】
本発明にかかるポリマー電池装置について、図等を用いて詳細に説明するが、本発明は、その発明の範囲内において、適宜変更することができる。
【０７１２】
図５８は、本発明の電池装置の実施例を示し、（ａ）は電池装置の外観を示す斜視図、（ｂ）は（ａ）のＧ1 からの矢視拡大図、（ｃ）は（ｂ）のＸ1 −Ｘ1 部拡大断面図であり、図５９は、本発明の電池装置をケースに収納する状態を説明する図である。
【０７１３】
図６０は、本発明におけるタブへの絶縁皮膜シートの接着位置を示す図である。
【０７１４】
本発明に係る電池装置５０は、図５８（ａ）、（ｂ）及び（ｃ）に示すように導電性の素材からなる導電層１２を含む積層体フィルム１０（図５３参照）からなる一般的には柔軟なケース５１に収納された電池５０ａから延長された柔軟なタブ５９，６０が積層体からなる前記ケース５１から突出した形状の電極であって、タブ５９，６０のケース内挟持部からタブ５９，６０の外部に露出する部分に接触領域９３を残して熱接着性の絶縁皮膜シート（絶縁被覆部）９２を接着することにより、前記タブ５９，６０と前記積層体１０に含まれる導電層２とが接触し、ショートするおそれのない構造としたものである。なお、ケース５１は積層体フィルム１０をヒートシールしてヒートシール部９４および背張部９５を形成することにより得られる。
【０７１５】
本発明に係る電極構造のタブ５９，６０は、銅等の金属箔を用いることが多く、柔軟で折れ曲がりやすいものである。一方、ケース５１は、金属箔等の素材からなる導電層２を含む柔軟な積層体１０からなっており、前記タブ５９，６０がケース５１の外部に延長されている場合、従来の器具では、ケース５１を構成する積層体１０の導電層２とタブ５９，６０とが極めて近接した位置関係となる。前記タブ５９，６０が折れ曲がったりすると、積層体１０の導電層２が露出した断面部においてタブ５９，６０と接触する恐れがある。このような接触があると、電池装置５０が正常に機能しないばかりか故障の原因となることがある。また、器具が電池等の場合、放電となり、蓄電量の減少または、完全に放電してしまって電池の機能がなくなることがある。
【０７１６】
本発明者らは、前記課題に対して鋭意研究の結果、図５８に示すように、電気器具における電極構造において、タブ５９，６０がケース５１の外部に露出するケース端部の部分付近に絶縁皮膜シート９２を被覆し、接着することにより、前述のような接触を防止することが出来ることを見いだし本発明に至ったものである。
【０７１７】
本発明にかかる電極構造に用いられるタブ５９，６０は、銅、アルミニウム、錫、金、銀等からなる箔または前記金属の合金を箔状にしたもの等であり、柔軟である。
【０７１８】
次に、前記絶縁皮膜シートについて説明する。当発明者らは、前記タブ５９，６０が前記ケース５１の端面からケースの外へ露出する境界部を含むタブ５９，６０の一定面積に絶縁皮膜シート９２を接着することにより本発明の課題を解決できた。前記タブ５９，６０の一定面積とは、タブ５９，６０が折れ曲がってケース端面の前記導電層２の露出断面に接触する可能性のあるタブの部分を指し、前記境界部Ｍからケース内およびケース外にそれぞれ５ｍｍ〜２０ｍｍ程度の範囲である。その面積は、ケース１を構成する積層体１０の厚さおよびタブ５９，６０の柔軟性等から適宜設定すればよい。図５８（ａ）に示すようにタブ５９，６０の先端部分または先端部分に近接した位置には、前記絶縁皮膜シートを設けない領域を他の器具の電極との接触領域９３とする。
【０７１９】
前記接触領域９３の形状は、図示はしないが、前記のような短冊型でなく、絶縁皮膜シート９２をタブ５９，６０の全域を被覆する大きさとし、被覆して、タブ５９，６０の先端部になる部分に、予め打抜き等により丸穴を設けて、該丸穴部を接触域とすることもできる。
【０７２０】
本発明の電極構造に係る接着性絶縁皮膜シートについて説明する。
【０７２１】
本発明の電極構造にかかる接着絶縁皮膜シート９２は、タブ５９，６０の材質およびケース５１の最内層３の樹脂とヒートシールが可能であるものとする。ケース５１の端部において、タブ５９，６０を覆うように接着性絶縁皮膜シート９２を巻き付けヒートシールする際、前記接着性絶縁皮膜シート９２は、タブ５９，６０に接着し、また、ケース５１の最内層４の樹脂ともヒートシールが可能であって、電池５０ａとして密封性のより優れた構造とすることができた。前記条件を充足する絶縁皮膜シート９２としては、酸変性ポリオレフィン樹脂からなるものが好適に利用できる。酸変性ポリオレフィン樹脂とは、エチレンアクリル酸  （ＥＡＡ）、エチレンメタクリル酸（ＥＭＡＡ）、エチレンエチルアクリレート（ＥＥＡ）、アイオノマー等である。
【０７２２】
絶縁皮膜シート９２をタブ５９，６０に接着する方法としては、電池５０ａに接続されたタブ５９，６０の場合には、予め製膜したシート９２を所定の面積に断裁し、図６０（ａ）に示すようにタブ５９，６０表裏両面に熱圧により接着させる。その際、その接着位置は、電極構造として、タブ５９，６０がケース端部から露出する境界部Ｍを含むようにする。
【０７２３】
次いで、電池５０ａをケース５１内に収納し、前記タブ５９，６０部を含む開放辺をヒートシールすることにより、タブ５９，６０を挟持した状態に密封シールされる。
【０７２４】
前記タブ５９，６０への絶縁皮膜シート９２の接着は、図６０（ｂ）または図６０（ｃ）に示すように、タブ５９，６０の側面までも被覆したり、またタブ５９，６０の巾以上のシートとしてタブ側面を被覆してもよい。ここで図６０（ｅ）は図６０（ａ）のＸ2 −Ｘ2 線断面図、図６０（ｆ）は図６０（ｂ）のＸ3 −Ｘ3 断面図、図６０（ｇ）は図６０（ｃ）のＸ4 −Ｘ4 断面図である。
【０７２５】
タブ５９，６０の金属箔等が断裁される前の状態の巻き取り状態において、絶縁皮膜シート９２を連続してテープ状に接着し、所定サイズに断裁することによって、図６０（ａ）のようなタブとして、電池に接続する方法も可能である。
【０７２６】
仮着しておき、電池５０ａをケース５１内に挿入後、開口部を加熱加圧することにより、電池５０ａをケース５１内に密封することができる。
【０７２７】
前述のように、絶縁皮膜シート９２の材質を、金属箔等からなるタブ５９，６０への接着性がよく、また、ポリエチレン等の耐水性、防湿性に優れるポリオレフィンへのヒートシール性のよいことから、酸変性ポリオレフィンとした。この結果、従来、金属箔等への熱接着性のためだけに、ケース５１の最内面層３を酸変性ポリオレフィン樹脂層としていたが、本発明の場合、前記絶縁皮膜シート９２のみを酸変性ポリオレフィン樹脂とすることによって、タブ５９，６０との接着、前記絶縁皮膜シート９２とケース最内層３との接着が確実となり、酸変性ポリオレフィンからなる端面は、タブ５９，６０がケース端面から露出する部分に接着した部分だけとなる。従って、端面の殆どの部分はポリオレフィン樹脂からなるシーラント層となり、防水、防湿性は格段に向上し、電気器具が長期にわたる性能保持に寄与することになった。
【０７２８】
実施例
器具：電池装置
器具のケースの形状：ピロータイプ
ケースの材質構成ＰＥＴ１２／ＡＬ４０／ＯＮｙ２５／ＣＰＰ７０
接着性絶縁皮膜のシートの材質：ＥＭＡＡ３０μｍ
タブの材質：銅箔５０μｍ
アルミ箔５０μｍ
＜結果＞
以上の条件によって得られた器具のケース端部から露出した部分のタブを強制的に折り曲げして、ケース端部の露出した導電性素材層と接触を試みたがショートの現象は再現せず、本実施例による絶縁皮膜シートが確実に機能していることが判明した。
【０７２９】
ちなみに、絶縁皮膜シートを接着しない他は、実施例と同じ条件として作成したものは、折り曲げによるショート現象が起こった。
【０７３０】
本発明の電極構造とすることにより、ケースを構成する積層体のなかの導電層断面にタブが接触する恐れがなくなった。多くの器具のタブに応用できる電極構造とすることが可能となった。
【０７３１】
絶縁皮膜シートの材質を酸変性ポリオレフィン樹脂とすることによって、ケースの最内面層にポリオレフィン樹脂を利用できることになり、その結果、電気器具のケースとして、防湿性、防水性が向上し、ケース内への水分の浸入がなく、電気器具の性能の低下を防止することができるようになった。
【０７３２】
第１５の実施の形態
次に図６１乃至図６５により本発明の第１５の実施の形態について説明する。第１５の実施の形態において、第１の実施の形態と同一部分には同一符号を付して詳細な説明は省略する。
【０７３３】
本発明に係る電池装置は、導電性の素材を含む積層体からなる、一般的には柔軟なケースに収納された電池から延長されたタブと前記積層体に含まれる導電性素材とが接触し、ショートするおそれのない構造としたものである。
【０７３４】
図６１は、本発明の電池装置の実施例を示す、（ａ）は電池装置の概観を示す斜視図、（ｂ）はタブを具備した電池装置とそれを収納するケース、（ｃ）はケースの展開図である。図６２（ａ）は図６１（ａ）のＸ1 −Ｘ1 断面図、（ｂ）は図６１（ａ）のＸ2 −Ｘ2 部断面図である。図６３は、図６２のＹ部の拡大図である。図６４は、本発明におけるケースの各種の形式を示す図である。ここで図６４（ｄ）は（ａ）のＸ2 −Ｘ2 線断面図、図６４（ｅ）は（ｂ）のＸ3 −Ｘ3 線断面図、図６４（ｆ）は（ｃ）のＸ4 −Ｘ4 線断面図である。
【０７３５】
本発明に係る電池装置は、図６１に示すように、所定の位置に切欠部９６を設けたケース５１内に電池５０ａを収納して密着シールされた電極構造であり、前記切欠部９６にタブ５９，６０が露出した接触域を形成するものであり、以下図等により詳細に説明するが、本発明は、その発明の範囲内において、適宜変更することができる。
【０７３６】
本発明に係る電極構造において用いられるケース５１は、各種素材をラミネートなどの方法により貼りあわせた積層体１０を用いることが多く、特に器具本体Ｄを加圧、突き刺し、摩擦等から守り、かつ、水蒸気その他の腐食性ガスによる化学変化から器具を保護する目的で、前記積層体１０に導電性の素材を含むことがある。
【０７３７】
本発明のケース５１の形状としては、図５３に示す積層体１０を用いて主としてヒートシール方法によりヒートシール部９４および背張部９５を形成して袋状に成形または製袋されるものであればよく、具体的な形状としては、図５２に示すように三方シール袋（ａ）（ｄ）、四方シール袋（ｂ）（ｅ）またはピロー袋（ｃ）（ｆ）等が挙げられる。以下の説明においては、ピロー袋により例示したが、前記三方シール袋、四方シール袋を用いてもよい。
【０７３８】
本発明の電池装置５０は、タブ５９，６０を含めた大きさのケース５１の開口部から電池５０ａを挿入して収納し、前記開口部をヒートシールして密封するものとし、電池５０ａのケース５１のうち、収納した器具のタブ５９，６０に重合する部分に、所定の大きさの切欠部９６を設けておくことが特徴である。前記切欠部９６を設ける位置は、最終的にケース５１を密封したときに、タブ５９，６０の接触領域とする部位とする。切欠部６２は２ケ所としてタブ５９，６０の片面に正極、負極２ケ所とするか、また、図６１（ｂ）（ｃ）に示す様に４ケ所の切欠部６２を設けて、タブ５９，６０の表裏両面に４ケ所の接触域を形成してもよい。電池５０ａを収納し、タブ５９，６０を含む開口部を密着シールすることによって、電池装置５０として完成する。密着シールにおいて、ケース５１内の空気を減圧するか排除した状態においてシールすることにより、電池５０ａとケース５１とが密着し、電池装置５０としての使用性がよくなる。また、前述のようにケース５１を構成する積層体１０のシーラント層３の材質を酸変性ポリオレフィンとすることによって、タブ５９，６０の表面にも接着する。その結果、前記接触域におけるケースの端面からの水蒸気その他のガスのケース５１内への進入もなく、電池５０ａが長期にわたって良好な状態に保たれる。
【０７３９】
ケース５１の所定の位置に切欠部９６を設ける方法としては、ケース５１の積層体１０をケースに成形する前のフラットな状態において行うのが好ましく、ダイセット等の打ち抜き装置により、所定の位置および所定の数を打ち抜くことにより切欠部を形成することができる。本発明に係る電池装置５０のケース５１の成形は、製袋機械を用いて成形し、別工程において電池５０ａを収納し、所定の密封シールをするか、成形、電池５０ａを収容、密封シール迄を行う自動包装方式のいずれかにより行われるが、両方ともに、ケース５１を構成する積層体１０は巻き取りとして供給される。前記切欠部９６を設ける位置は、ケース５１の印刷の際に見当合わせマーク（アイマーク）を印刷しておき、該アイマークを光電管により識別して、正確な位置において打ち抜くために、前記積層体１０の巻き取りのテンションコントロール等により位置調整をする。
【０７４０】
本発明に係る電極構造において用いるケース５１を構成する積層体１０のシーラント層３に酸変性ポリオレフィン樹脂を用いることにより、ケース５１の内面同士の熱融着（ヒートシール）が確実であり、また、タブ５９，６０の表面にも接着するため、電極部におけるタブ５９，６０の固定が可能となり、従来のように、タブ５９，６０の折れ曲がりがなく、ケース５１の端部に露出した導電層断面にタブ５９，６０が接触するおそれはなくなった。
【０７４１】
本発明による電池装置５０は、図６３に示す様にタブ５９，６０の露出部が形成され、相手側電極との接触領域５となるが、その他の部位は、ケース５１の積層体１０とヒートシールにより融着しているので、金属箔単体と比較して、剛性のある状態となっている。その結果、タブ５９，６０が折れ曲がることはなく、本発明の課題である積層体１０の導電層２の断面にタブ５９，６０が接触する恐れはなくなった。
【０７４２】
実施例
厚さ３００μｍの銅箔をタブとした薄膜電池装置を、ケースに収納し密着シールして本発明の電極構造とした。その際の条件は次の通りであった。
薄膜電池：電池主部のサイズ  ５０ｍｍ×１００ｍｍ×厚さ２ｍｍ
タブは、巾１０ｍｍ、長さ２０ｍｍ、厚さ２０μｍ  主部の側面から２極延長。
ケース  ：材質構成は次の通り。
（外側）ＰＥＴ１２／ＡＬ４０／ＯＮｙ２５／ＥＡＡ７０（電池側）
形式はピロー袋とし、巾７５ｍｍ、長さ内寸として１３０ｍｍ、上下及び背貼りの各シール巾はいずれも７ｍｍとした。
切欠部  ：袋を形成する前に、２極のタブの表裏に接触域を形成するように、ケースの所定の位置４ケ所に設けた。
収納とシール：前記ケース内に薄膜電池を収納し、タブを含む開口部を２１０℃に加熱した熱板により、２秒間加圧して、密封シールするとともに、接触域を除くタブ表面と重合したケース内面とを熱融着した。
【０７４３】
結果、得られた薄膜電池の電極部分を、強制的に折り曲げたが、ケース端部に露出したアルミ断面とタブとを接触させることができなかった。すなわち、接触によるショートのない電極構造であった。
【０７４４】
本発明の電極構造とすることにより、ケースの導電性素材とタブとが接触する恐れがなくなった。加えて、タブがその接触域を除いてケースを構成する積層体により被覆かつ接着した状態となるため、剛性が向上しその使用時に安定した電極となった。
【０７４５】
第１６の実施の形態
次に本発明の第１６の実施の形態について、図６５乃至図６９により説明する。第１６の実施の形態において、第１の実施の形態と同一部分には同一符号を付して詳細な説明は省略する。
【０７４６】
図６５は、本発明に係る電池装置の実施例を示し、（ａ）は電池装置の外観を示す斜視図、（ｂ）は（ａ）のＧ1 からのからの矢視拡大図、（ｃ）は（ｂ）のＸ1 −Ｘ1 部拡大断面図である。図６６は、電気器具をケースに収納する状態を説明し、（ａ）は開口状態のケースと器具本体の斜視図、（ｂ）は（ａ）のＸ2 −Ｘ2 部断面図である。図６７は、本発明におけるケース端部被覆の実施例を示す。図６８は、本発明におけるケースの各種の形式を示す。
【０７４７】
図６５（ａ）、（ｂ）及び（ｃ）に示すように、導電性の素材からなる導電層２を含む積層体フィルム１０（図５３）からなる一般的には柔軟なケース５１に電池５０ａが収納され、電池５０ａから延長された柔軟なタブ５９，６０が積層体からなる前記ケース５１から突出している。タブ５９，６０のケース５１の突出部端面を被覆材１０２により被覆することにより、前記タブ５９，６０と前記積層体１０に含まれる導電層２とが接触し、ショートするおそれのない構造となっている。
【０７４８】
本発明に係る電極構造のタブ５９，６０は、銅等の金属箔を用いることが多く、柔軟で折れ曲がりやすいものである。一方、器具のケース５１は、金属箔等の素材からなる導電層２を含む柔軟な積層体フィルム１０をヒートシールしてヒートシール部９４および背張部９５を形成することにより形成され、タブ５９，６０がケース５１の外部に延長されている場合、従来の器具では、ケース５１を構成する積層体１０の導電層２とタブ５９，６０とが極めて近接した位置関係となる。前記タブ５９，６０が折れ曲がったりすると、積層体１０の導電層２が露出した断面部においてタブ５９，６０と接触する恐れがある。このような接触があると、電池装置５０が正常に機能しないばかりか故障の原因となることがある。また、電池装置５０が放電したり蓄電量の減少または、完全に放電してしまって電池の機能がなくなることがある。
【０７４９】
本発明者らは、前記課題に対して鋭意研究の結果、図６５に示すように、電池装置５０において、タブ５９，６０がケース５１の外部に露出するケース５１端部を被覆材１０２により被覆することにより、前述のような接触によるトラブルを防止することが出来ることを見いだし本発明に至ったものである。
【０７５０】
本発明の電池５０のケース５１の形状とそれを形成する積層体およびその各素材について説明する。
【０７５１】
本発明の電池５０のケース５１の形状として、積層体１０を用いて主としてヒートシール方法により袋状に成形または製袋されるものであればよい。
【０７５２】
次にケース５１の開放部９８の端部断裁面を絶縁性を有する被覆材１０２について説明する。
【０７５３】
被覆の位置は、最終的に電池５０ａをケース５１内に収納して、前記タブ５９，６０がケース５１から突出する部位に位置するケース５１端部であって、突出するタブ５９，６０の両側のケース端部を被覆する。被覆材１０２の巾は、図６７に示すように、タブ５９，６０の巾に近似した巾でも良いし、図６８に示すように、２枚のタブ５９，６０に跨がる広巾状に被覆してもよい。
【０７５４】
前記被覆材１０２としては、少なくともその表面材質は絶縁性を有する材質とし、その裏面材質は、ケースの表裏面に接着可能であって、長期にわたり、剥離や破損のない材質とする。前記ケース５１の表裏への接着方法は、接着剤を塗布して接着してもよいし、ヒートシール等の熱融着による接着であってもよいが、ケース最外層１ａは、前述のように、例えばポリエチレンテレフタレートなどからなる２軸延伸フィルムのような、ヒートシール性が望めない材質とすることが多く、前記被覆材１０２を熱融着するには、ケース表面に、熱融着可能な層を設ける等の対策が必要となる。本発明の前記被覆材１０２としては、絶縁性を有する基材に粘着剤加工をしたテープ（以下、粘着テープと記載する）を用いることが好ましい。
【０７５５】
被覆材１０２が積層体からなる粘着テープの場合、その基材層１０２ａは、絶縁性を有し、耐屈曲性のよい材質が望まれ、具体的には前記２軸延伸ポリエチレンテレフタレートフィルムをはじめ、ナイロン、ポリカーボネート、ポリエチレン、ポリプロピレン、ポリ塩化ビニル、ポリ塩化ビニリデン、テフロン等からなるフィルムが挙げられる。これらのフィルムも１軸または２軸延伸されたものがより好ましい（図６９）。
【０７５６】
また、前記粘着テープの粘着層１０２ｂをなす粘着剤としては、ゴム系、合成ゴム系、シリコンゴム等の中から、ケースの表裏材質への接着性のよいタイプを前提すればよい。また、粘着面の反対側にはシリコン等の溌水処理を施してもよい。
【０７５７】
被覆材１０２をケース開放部９８の端部断面を含めての被覆は、ケース５１として、袋状に成形（製袋）し、開放部９８が開いた状態において被覆してもよいし、ケース５１を成形する前のフラットな状態のケース５１の積層体フィルム１０の所定の端部に被覆してから成形してもよい。
【０７５８】
被覆材１０２は、少なくとも、ケース５１端部から突出しているタブ５９，６０の巾よりも広いことが必要であり、前述のように、タブ５９，６０の２枚を含む広い巾の被覆とすることにより、前記接触の機会は減少するのでより望ましい。
【０７５９】
また、図６６（ｂ）に示す被覆材１０２のシール部内側の長さｎ1 及び表面の長さｎ2 は、該被覆材１０２が剥離しない程度であればよく、ｎ1 は基本的にタブ５９，６０と完全に接着しなくとも良い。またｎ1 はヒートシール部９４より短いことが必須である。
【０７６０】
実施例
電気器具：薄膜電池装置
寸法：５０ｍｍ×１００ｍｍ  厚さ３．５ｍｍ
ケース材質：ＰＥＴ１２／ＡＬ４０／ＯＮｙ２５／ＥＡＡ７０
タブ：厚さ  ３０μｍの銅箔×１４ｍｍ  長さ４５ｍｍ  器具主部の側面から２極延長
被覆材：ポリエチレンテレフタレート（２５μｍ厚さ）に、ウレタン系の粘着材を２０ｍｍ厚さに塗布したシート
【０７６１】
本発明により、ケースの導電性素材とタブとが接触する恐れがなくなった。その結果、多くの器具のタブに応用できる電極構造とすることができた。
【０７６２】
第１７の実施の形態
次に図７０および図７１により本発明の第１７の実施の形態について説明する。図７０および図７１に示すように、一枚の粘着シート１１２を折曲線１１７で２つ折りにして、タブ５９，６０を挟み被覆する。その粘着シート１１２は、図７１（ａ）に示すように、折曲線１１７を中心線とした２枚折りタイプであり、最終的に電極の接触域となる位置に切欠部１１３を形成しておく。図７０（ｂ）に示すように、該粘着シート１１２によりタブ５９，６０を挟みタブ５９，６０の存在しない部位は粘着剤同士を確実に接着しておく。ついで、電池５０ａをケース５１に収納し、開放辺を密着シールしてシール部９４を形成することによって、図７０（ａ）に示すような電池５０が得られる。
【０７６３】
前記粘着シート１１２は、図７１（ｂ）に示すように基材層１１２ａと粘着層１１２ｂから構成されるものである。前記基材層１１２ａとしては、絶縁性を有し、粘着加工適性のよいものとするが、具体的には、ポリエチレンテレフタレート、ナイロン、塩化ビニル、塩化ビニリデン、ポリエチレン、ポリプロピレン、テフロン等の樹脂を製膜した延伸または未延伸のフィルム等である。
【０７６４】
前述のように、本発明の電極構造においては、粘着シートを挟持してケース５１の開放辺をヒートシールするが、前記粘着シート１１２の基材層１１２ａとケース積層体１０のシーラント層３とが熱融着することが望ましい。前記粘着シート１１２の基材層１１２ａとして２軸延伸ポリエチレンテレフタレート等を用いると、ケース５１の積層体１０のシーラント層３との熱接着が困難であるが、粘着シート１１２の表面層１１２ａとケース５１の積層体１０におけるシーラント層３とのヒートシール性をよくするために、図７１（ｃ）示すように、粘着シート１１２の基材層１１２ａのさらに表面に前記シーラント層３とのヒートシールを容易にする易接着層１１２ｃを積層してもよい。前記易接着層１１２ｃを構成する樹脂としては、前記ケース５１のシーラント層３と同系の樹脂とすることで可能なる。また、本発明に用いる粘着シート１１２における粘着剤１１２ｂとしては、タブ５９，６０の表面に強固に接着し、長期にわたり剥離等のない、かつ、耐熱性に優れたものが用いられる。具体的には、ＳＢＲ、水添ロジンのグリセロールエステル、石油系炭化水素等からなるもの等が利用できる。
【０７６５】
第１８の実施の形態
次に図７２および図７３により本発明の第１８の実施の形態について説明する。第１８の実施の形態は一対の積層体シート１０の周縁部１１５を熱接着することによりケース５１を作製すると共に、この周縁部１１５の端面のバリヤー性を向上させたものである。
【０７６６】
内容物が酸素および水蒸気を嫌うものである場合、かかる内容物を保護するためには、その包装材として、高いバリアー性をもつ材料を積層させたものが使用される。
【０７６７】
しかし、袋等の包装材を形成した際、シールするための接着層は、一般的には、バリアー性がないため、シール層端面から、酸素や水蒸気等が透過し、内容物に悪影響を及ぼすという問題点が生じていた。
【０７６８】
かかる問題点を解決するためには、シール層自体にバリアー性の樹脂を使用することも考えられるが、現時点において、シール層に要求される接着機能を持ち、かつ、バリアー性機能をもつ樹脂は見出されていない。
【０７６９】
そこで、端面からのバリアー性を向上させるための方法としては、図７３（ａ）に示すように、シール層（熱接着樹脂層３）自体を薄くすることも考えられる。
【０７７０】
しかし、シール層を薄くすると、シール層つまりは接着層が薄くなりすぎるため、熱劣化が生じ、シール層の強度が低下し、更には、袋自体にねぎれが生じるという問題点があった。
【０７７１】
更には、図７３（ｂ）に示すように、一対の積層シート１０、１０の周縁部１１５を外方から押圧して、周縁部１１５を断面波形に成形することも考えられる。
【０７７２】
しかし、この方法も、上記と同様に、シール強度が低下し、袋に必要な所望のシール強度が得られず、更には、袋自体にねぎれが生じるという問題点があった。
【０７７３】
そこで、袋に必要な所望のシール強度を損なわず、かつ、端面からのバリアー性を向上させるための手段として、種々鋭意検討した結果、袋の表面および裏面を構成するバリアー層同士を接近あるいは接触させることにより、上記問題点を解決できることが見出された。
【０７７４】
以下、具体的な構成を、図面に基づいて、詳述する。
【０７７５】
先ず図７２（ａ）に示すように、一対の積層シート１０、１０の周縁部１１５を上下２方向から加圧して凹部１６を形成し、シール層３を排除しながら、袋の表面および裏面を構成するバリアー層２同士を接近あるいは接触させた構成をとることができる。
【０７７６】
また、図７２（ｂ）に示すように、一対の積層シート１０、１０の周縁部１１５を上方あるいは下方のいずれか一方から加圧して凹部１１６を形成し、シール層３を排除しながら、袋の表面および裏面を構成するバリアー層２同士を接近あるいは接触させた構成をとってもよい。
【０７７７】
また、図７２（ｃ）には、一対の積層シート１０、１０の周縁部１１５の端部の部位を、上下２方向から加圧して、シール層を排除しながら、袋の表面および裏面を構成するバリアー層２同士を接近あるいは接触させた構成が示されている。
【０７７８】
更には、図７２（ｃ）の他の実施例として、一対の積層シート１０、１０の周縁部１１５の端部を、上方あるいは下方のいずれか一方向から加圧して、シール層を排除しながら、袋の表面および裏面を構成するバリアー層２同士を接近あるいは接触させた構成をとってもよい。
【０７７９】
上記加工方法としては、熱板あるいは、超音波にて、シール層を排除しながら、袋の表面および裏面を構成するバリアー層２同士を接近あるいは接触させる方法が考えられる。
【０７８０】
また、上記加工は、袋を形成する表面シートまたは裏面シートに上記加工を施してから袋を形成してもよいし、また、袋を成形した後に上記加工を施してもよいし、更には、袋を形成するのと同時に上記加工を施してもよい。
【０７８１】
また、袋を構成する層構成としては、シール層３とバリア層２の少なくとも２層が含まれていればよいのであって、かかる２層の他に、強度層等他の層を複層、積層してもよい。
【０７８２】
また、上記バリアー層２を構成する素材としては、アルミニウム箔等の金属箔、又は、アルミニウム等の金属を蒸着した樹脂のフィルムないしシート、又は、エチレン−酢酸ビニル共重合体のケン化物、ＭＸＤナイロン６等のポリアミド系樹脂、ポリアクリロニトリル系樹脂、ポリ塩化ビニリデン系樹脂等のバリア性を有する樹脂のフィルムないしシート、更には、酸化珪素（ＳｉＯ２）、酸化アルミ ニウム（Ａｌ２Ｏ３）、酸化マグネシウム（ＭｇＯ）等の無機酸化物の蒸着膜を設けた樹脂のフィルムないしシート等を使用することができる。
【０７８３】
なお、上記の無機酸化物の蒸着膜を樹脂フィルムないしシートに形成する方法としては、例えば、プラズマ化学蒸着法等の化学気相成長法（ＣＶＤ法）または真空蒸着法等の物理気相成長法（ＰＶＤ）法等を挙げることができる。
【０７８４】
上記において、無機酸化物の蒸着膜は、酸化珪素、酸化アルミニウム等の無機酸化物の蒸着膜の１層またはその２層以上の複層でもよい。
【０７８５】
更に、本発明においては、化学気相成長法と物理気相成長法とを併用し、その両者からなる多層膜を用いてもよく、その蒸着膜の形成順序は、いずれを先にしてもよい。
【０７８６】
具体的には、例えば、酸化珪素の蒸着膜を施してから、酸化アルミニウムの蒸着膜を形成させてもよく、その逆であってもよい。
【０７８７】
更には、上記の無機酸化物の蒸着膜の上には、上記のバリアー性樹脂を含む樹脂組成物をコーティングして、無機酸化膜の蒸着膜とバリア性樹脂によるバリア性コーティング膜との複合膜であってもよいものである。
【０７８８】
第１９の実施の形態
次に図７４および図７５により本発明の第１９の実施の形態について説明する。電池ケース用シートの積層体シートの製造方法として、一般的に用いられるドライラミネーション法を用いると、保存等経時変化において前記ケースとして用いられた積層体の金属箔面と内層との接着面においてデラミすることがある。前記デラミの原因を分析したところ、ポリマー電池の電解液はカーボネート系の有機溶剤であるため、溶剤系の接着剤であるドライラミネーションの接着剤は長期の保存中に、電解液によって溶解することが判明した。つまり、電池の構成成分である電解液が経時的に前記ケースの樹脂層を浸透して前記接着剤の存在する接着界面に達して、前記接着剤を溶解し、積層体が、最終的に接着面においてデラミすることによる現象である。
【０７８９】
本発明者は、電池ケース用シートの積層体の製造において、金属箔面とラミネーションする内層のラミネート面をプラズマ処理することにより、電解液によるデラミが防止され、金属面との接着法としてドライラミネーション法、または、熱ラミネート法を用いても安定した耐電解液性を有する電池ケース用シートが得られることを見出した。
【０７９０】
前記プラズマ処理する面は、少なくとも金属箔面とラミネートされるフィルム面である。例えば、積層シート１０の構成が、図７４に示すように、
第１の基材フィルム（ＰＥＴ）１ａ／ＬＭＤ（ドライラミネート）１２５／アルミニウム箔層２／第３の基材フィルム層（ＯＮ）Ｉｃ／ヒートシール層３（酸変性ポリオレフィンの押出コート）の場合には第３の基材Ｉｃ、すなわちＯＮのラミネート面にプラズマ処理面１２６を設ける。
【０７９１】
また、積層体の別の構成として、図７５に示すように、第１の基材フィルム層（ＰＥＴ）１ａ／ＬＭＤ１２５／アルミニウム箔層２／熱接着シート（熱ラミネート）１２６／第３の基材フィルム層（ＯＮ）１ｃ／ＬＭＤ１２５／追加の第３の基材フィルム層（ＥＶＯＨ）１ｄ／ヒートシール層３（酸変性ポリオレフィンの押出コート）の場合には熱ラミネートに用いる熱接着シート１２７のアルミニウム箔２側のラミネート面にプラズマ処理面１２６を設ける。
【０７９２】
図７４および図７５において、積層体シート１０は外層１２２と内層１２３と熱接着樹脂層３とを有している。
【０７９３】
また、プラズマ処理は、処理すべき材料であるフィルムをチャンバー内にセットし、望ましくは真空チャンバー内を真空状態にして、原料ガスとして官能基を含む溶液に希ガスを通して得られた官能基含有ガス、または、官能基を含むガスを希ガスと予め混合して得られたガスを前記チャンバー内に導入し前記フィルムの処理すべき面をプラズマ発生装置により処理する。
【０７９４】
前記希ガスとしてＡｒ、Ｈｅ、Ｋｒ、Ｘｅ、Ｒｎ等を用いることができるが中でもＡｒが好ましい。また、前記希ガスと混合するガスあるいは溶液として、酸、ケトン、アルコール、フッ化水素、フッ炭素、フッ化ケイ素、フッ化窒素、炭化水素、酸化炭素、硫化酸素、チオール、アンモニア、ハロゲン化炭素、ハロゲン化炭化水素、芳香族化合物、アミン、ジイソシアネート、アクリル酸エステルモノマー、水蒸気、窒素、水素、ハロゲン等の担体あるいはこれらを組み合わせたものを用いることができる。
【０７９５】
また、前記真空チャンバー内におけるプラズマ処理の他、フィルムを連続的に大気圧グロー放電プラズマ処理する方法を用いてもよい。
【０７９６】
本発明においては、生産性のよい、前記大気圧グロー放電プラズマ処理方法を用いて、フィルムのラミネート面を連続的に処理することが望ましい。
【０７９７】
プラズマ処理は、前記原料ガスの存在下において、第１電極と第２電極との間に処理するフィルムを介在させて、前記電極間に高周波電圧を印加することで電極間にグロー放電領域が形成され前記フィルムを該グロー放電領域中を移動させることによって連続的にプラズマ処理が施される。
【０７９８】
前記内層１２２のラミネート面へプラズマ処理面１２６を設け、金属箔２と前記プラズマ処理された内層１２２のラミネート面とをドライラミネートして得られる電池ケース用シート１０により形成した電池においては、長期の過酷な条件における保存試験でも、電解液の浸透による接着面のデラミの発生がなかった。
【０７９９】
本発明においては、前記積層体シートの構成において内層１２３の前記金属箔２面とのラミネート面にプラズマ処理を施すことを特徴とするが、その他のラミネート面には必ずしもプラズマ処理を施す必要はない。
【０８００】
例えば、第１基材フィルム層１ａと金属箔２とのラミネートにおいて、第１基材フィルム層１ａのラミネート面にはプラズマ処理を施す必要はない。電池の電解液は、ヒートシール層３、第３の基材フィルム層１ｃ等を透過して、金属箔２面に到達し、接着面を溶解または浸食することにより、デラミを発生させるが、金属箔２の外側には透過しないためである。また、前記第３の基材フィルム層１ｃとヒートシール層３とをラミネートする場合にも、必ずしもそれぞれのラミネート面にプラズマ処理を施さなくとも、このラミネート面でのデラミは発生することがないことを確認した。これは、電解液が、該接着面を通過はするが、滞留して溶解または浸食することがなく、前述のように、金属箔面においてデラミを誘発する挙動を示すものと考えられる。
【０８０１】
具体的実施例
以下、実施例の図面に基いて本発明を更に説明する。
【０８０２】
但し、本発明はこれらの例示に限定されるものではない。
【０８０３】
電池５０ａは、電池構成材料としてポリマー電解液として、リチウムイオン型ポリマー、および炭素材を用い、集電体５７、５８の端部において、タブ５９、６０を連結し、タブ５９、６０の先端部をケース５１の外部に突出させた。また、タブ５９、６０の材質は、銅（正極）およびアルミニウム（負極）とした。
【０８０４】
次のような積層体を作成し、電池としての性能の試験をした。構成は略号で示したが、略号の数字はそれぞれの層の厚さである（単体  μｍ）。
【０８０５】
実施例１
ＰＥＴ１２／ＬＭＤ／ＡＬ１５／ＬＭＤ／Ｐ・Ｔ−ＯＮ１５／ＨＳ５０
ＰＥＴ：２軸延伸ポリエステルフィルム
ＬＭＤ：２液硬化型ポリウレタン接着剤によるドライラミネート層
Ｐ・Ｔ：プラズマ処理
ＯＮ  ：２軸延伸ナイロンフィルム
ＨＳ  ：ヒートシール層、酸変性ポリオレフィン系樹脂＊）の押出コート。
＊）酸変性ポリオレフィン系樹脂  アドマー（三井石油化学工業株式会社製  商品名）
【０８０６】
実施例２
ＰＥＴ１２／ＬＭＤ／ＡＬ１５／ＬＭＤ／Ｐ・Ｔ−ＡＤＦ４０／ＯＮ１５／ＨＳ５０
ＡＤＦ：熱接着シートＶＥ３００（東セロ株式会社製  商品名）
ＡＬ箔とＯＮとを熱接着シートによる熱ラミネートとし、プラズマ処理を前記接着フィルムの金属箔とのラミネート面に施したこと以外は実施例１と同条件とした。
【０８０７】
比較例１
ＰＥＴ１２／ＬＭＤ／ＡＬ１５／ＬＭＤ／ＯＮ１５／ＨＳ５０
ＯＮへのプラズマ処理を施さないこと以外は、実施例１と同条件とした。
【０８０８】
比較例２
ＰＥＴ１２／ＬＭＤ／ＡＬ１５／ＬＭＤ／ＡＤＦ４０／ＬＭＤ／ＯＮ１５／ＨＳ５０
ＡＤＦへのプラズマ処理を施さないこと以外は、実施例２と同条件とした。
【０８０９】
＜保存条件＞
得られた各条件の電池ケース用シートを用いて作成した電池各１０ケずつを４０℃、９０％ＲＨの恒温恒湿層に入れ６ケ月後に電池の性能を確認した。
【０８１０】
＜結果＞
実施例１：全数、性能低下なし
実施例２：全数、性能低下なし  
比較例１：全数にデラミ発生した
比較例２：デラミ発生は３／１０であった
【０８１１】
図１〜図２に示した構成の電池ケース用シート１０において表面に文字、絵などの印刷を施す場合には、最外層の第１の基材層の内面（積層面）に所謂裏刷り方式で予め印刷し、この面に次の層を積層して、電池ケース用シートを完成させることにより、表面の摩擦などで損なわれることのない印刷画像を形成することができる。
【０８１２】
以上詳しく説明したように、本発明によれば、軽量で薄く、柔軟性があり、且つ、各種の機械的強度や耐熱性のほか、水蒸気その他のガスバリア性、耐熱繊性などの性能および加工性に優れた電池ケース用シートを生産性よく提供できる効果を奏する。金属箔面と内層とのラミネートにおいて、前記内層の金属箔面とラミネートする面にプラズマ処理を施すことによって電池を長期保存する際に見られた金属箔面の接着におけるデラミがなくなった。
【０８１３】
また、接着性樹脂層および熱接着性樹脂層として、融点が１００℃の酸変性ポリオレフィン系樹脂を用いることによって、電池が高温状態に放置されても、電池ケースのシール部において剥離現象が起きることなく、従って電解液が漏れ出ることがなくなった。
【０８１４】
第２０の実施の形態
次に図７６および図７７により本発明の第２０の実施の形態について説明する。
【０８１５】
第３の基材フィルム層１ｃとして、従来、ナイロンフィルムが用いられていた。第３の基材フィルム層１ｃとして、ナイロンフィルムは、電池構成材料の突起部に対する突き刺し防止、また、ヒートシール層を形成する酸変性ポリオレフィン系樹脂との接着性に優れること、一般的に電池ケースを形成するためのヒートシールの際の電極端子部においてヒートシール樹脂が熱と圧力により薄くなり、電池ケース用シートの積層対の中の金属箔と接触する危険があるが、前記第３の基材フィルム１ｃのナイロンの存在により、前記接触の危険を防ぐ（ナイロンフィルムは薄くならない）こと等の理由から内層に基材として用いられていた。
【０８１６】
図７６および図７７において、積層体シート１０は外層１２２と、内層１２３と、熱接着樹脂層３とからなっている。
【０８１７】
しかし、このような、材質構成による積層体を用いて実際に電池ケースを作成し、電池構成材料を収納した電池を恒温恒湿に長期保存すると、ケース内部に水分が侵入することがある。
【０８１８】
その原因を詳細に検討したところ、図７７に示すように、水分が前記第３の基材フィルム層１ｃに用いたナイロンフィルムの電池ケース５１の端面からヒートシール層３の層内を通って、矢印方向に前記ナイロン層１ｃに侵入し、電池ケース５内部において、ヒートシール層３を透過して電池ケース５１内に侵入することを確認した。
【０８１９】
従来、第３の基材フィルム層１ｃとしては、６、または６６ナイロンのような脂肪族系ナイロンからなるフィルムを用いていた。
【０８２０】
前記脂肪族系ナイロンからなるフィルムは吸湿性があり、電池ケース用シート１０として用いるには、より吸湿性の低いフィルム、例えばポリエステル樹脂からなる延伸フィルム等が考えられる。本発明におけるヒートシール層との接着において安定した接着強度が得られるナイロンが用いられていた。
【０８２１】
そこで、本発明は、第３の基材フィルム層１ｃとしての必要条件を備え、吸湿性の少ない材質として、芳香族ナイロンが好適に利用できることを見いだした。
【０８２２】
ただし、芳香族ナイロンのみからなる層は、層が硬くストレスクラック等の発生のおそれがあり、その対策として、芳香族ナイロン樹脂に直鎖脂肪族ナイロン樹脂をブレンドすることにより安定したものとなった。
【０８２３】
具体的実施例
本発明を実施例により具体的に説明する。
【０８２４】
電池構成材料としては、ポリマー電解液して、リチウムイオン型ポリマー、および炭素材を用い、集電体５７、５８の端部において、タブ５９、６０を連結し、タブ５９、６０の先端部をケース５１の外部に突出させた。また、タブ５９、６０の材質は銅（正極）およびアルミニウム（負極）とした。
【０８２５】
実施例１
ＰＥＴ１２／ＬＭＤ／ＡＬ箔１５／ＡＤＦ４０／ＯＮ−Ａ１５／ＨＳ５０
ＰＥＴ：２軸延伸ポリエステルフィルム
ＬＭＤ：ポリウレタン系樹脂によるドライラミネーション
ＡＬ箔：アルミニウム箔
ＡＤＦ：酸変性ポリオレフィン系樹脂からなるフィルムを用いて熱ラミネートによる貼り合わせ
ＯＮ−Ａ：２軸延伸ナイロンフィルム（ナイロン樹脂は芳香族系）
使用した樹脂は、ノバミッドＸ２１（三菱エンジニアリングプラスチック株式会社製  商品名）
ＨＳ    ：酸変性ポリオレフィン樹脂の押出しコート
【０８２６】
実施例２
ＰＥＴ１２／ＬＭＤ／Ａｌ箔１５／ＡＤＦ４０／ＯＮ−Ａ１５／ＨＳ５０
ＯＮ−Ｂ：２軸延伸ナイロンフィルム（ナイロン樹脂は芳香族系１００重量部と脂肪族系１０重量部とのブレンド）
第３の基材フィルム層をＯＮ−Ｂとした以外は、実施例１と同条件で積層体を作成した。
【０８２７】
比較例１
ＰＥＴ１２／ＬＭＤ／ＡＬ箔１５／ＡＤＦ４０／ＯＮ−Ｃ１５／ＨＳ５０
ＯＮ−Ｃ：２軸延伸ナイロンフィルム（ナイロン樹脂は脂肪族系）
第３の基材フィルム層をＯＮ−Ｃとした以外は、実施例１と同条件で積層体を作成した。
【０８２８】
第３の基材フィルム層として、６ナイロン樹脂からなるフィルムであること以外は、実施例１と同じ条件とした。
【０８２９】
＜保存試験条件＞
得られた電池を、実施例および比較例とも各１０ケずつを４０℃、９０％ＲＨの恒温恒湿層の中に入れ３ケ月に電池の性能を確認した。
【０８３０】
＜結果＞
実施例１および実施例２ともに電池の性能として全数異常が無かったが、比較例１は１０ケ中３ケに性能の低下が見られた。
【０８３１】
すなわち、第３の基材フィルム層として、芳香族系ナイロンを用いるか、芳香族ナイロン樹脂西棒族ナイロン樹脂をブレンドした樹脂から製膜したフィルムを用いることにより、ケース端面からの吸湿のおそれのない材質の電池ケース用シートとすることができた。
【０８３２】
図７６に示した構成の電池ケース用シート１０において、表面に文字、絵柄などの印刷を施す場合には、外層１２２の第１の基材フィルム層１ａの内面（積層面）に所謂裏刷り方式で予め印刷し、この面に次の層を積層して、電池ケース用シートを完成することにより、表面の摩擦などで損なわれることのない印刷画像を形成することができる。
【０８３３】
以上詳しく説明したように、本発明の電池ケース用シートとして、第１の基材層、金属箔層、第２の基材層、ヒートシール層の順に積層される少なくとも４層以上の積層体とし、前記第２基材を芳香族ナイロン樹脂、または芳香族ナイロン樹脂と脂肪族ナイロン樹脂とのブレンド樹脂から成膜されたナイロンフィルムとすることによって、軽量で薄く、柔軟性があり、かつ、各種の機械的強度や耐熱性のほか、長期保存しても電池ケース内に水分が浸入しない、水蒸気その他のガスバリア性が安定した電池ケース用シートとすることができた。
【０８３４】
第２１の実施の形態
次に図７８により本発明の第２１の実施の形態について説明する。
【０８３５】
図７８は積層体シート１０を示す図である。積層体１０において金属箔層２と内層１２３とを熱接着シート１２７を用いて熱ラミネート法で接着することを特徴としている。
【０８３６】
実施例１
図７８（ａ）に示す積層体シート１０は、ＰＥＴ１２／ＬＭＤ／ＡＬ箔１２／ＡＤＦ５０／ＯＮ１５／ＨＳ４０からなっており、この場合の数値は厚さμｍを示す。
【０８３７】
ここで、ＰＥＴ：２軸延伸ポリエステルフィルム（第１の基材フィルム層１ａ）、ＬＭＤ：ドライラミネート系接着剤（接着剤１２５）、ＡＬ：アルミニウム  （金属箔層２）、ＡＤＦ：接着フィルムＶＥ３００（東ロ株式会社製  商品名）（熱接着シート１２７）、ＯＮ：２軸延伸ナイロンフィルム（エンブレム  ユニチカ株式会社製  商品名）（第３の基材フィルム層１ｃ）、ＨＳ：ヒートシール層  アドマーの押し出しコート（三井石油化学工業株式会社製  商品名）（熱接着樹脂層４）
熱ラミネート条件：高周波ウェルダー法により接着、ＰＥＴ１２／ＬＭＤ／ＡＬ箔１２のＡＬ箔面とＯＮとの間にＡＤＦを挟み加圧状態において高周波を照射した。高周波条件は１９ＫＨｚであった。
【０８３８】
実施例２
図７８（ｂ）に示す積層体シート１０は、ＰＥＴ１２／ＬＭＤ／ＡＬ箔１２／ＡＤＦ５０／ＯＮ１５／ＬＭＤ／ＥＶＯＨ２０／ＬＭＤ／ＨＳ４０からなっている。
【０８３９】
ここで、ＥＶＯＨ：エバールフィルム（クラレ株式会社製  商品名）（追加の第３の基材フィルム層１ｄ）
熱ラミネート条件：熱圧着法により接着、ＰＥＴ１２／ＬＭＤ／ＡＬ箔１２のＡＬ箔面とＯＮとの間にＡＤＦを挟み、加圧着により接着した。熱圧着条件として１６０℃、１秒であった。
【０８４０】
比較例１
図７８（ｃ）に示す積層体シート１０は、ＰＥＴ１２／ＬＭＤ／ＡＬ箔１２／ＳＬ１５／ＯＮ１５／ＨＳ４０からなっている。
【０８４１】
ここで、ＳＬ：サンドイッチラミネート層１２８、ミラソン（三井石油化学工業株式会社製  商品名）
ラミネート条件：ＰＥＴ１２／ＬＭＤ／ＡＬ箔１２のＡＬ箔面とＯＮとを前記ＳＬを接着性樹脂としてサンドイッチラミネートした。
【０８４２】
比較例２
図７８（ｄ）に示す積層体シート１０は、ＰＥＴ１２／ＬＭＤ／ＡＬ箔１２／ＬＭＤ／ＯＮ１５／ＬＭＤ／ＥＶＯＨ２０／ＨＳ４０からなっている。
【０８４３】
ラミネート条件：ＰＥＴ１２／ＬＭＤ／ＡＬ箔１２のＡＬ箔面とＯＮとを２液硬化型ポリウレタン接着剤を用いてドライラミネートした。
【０８４４】
＜結果＞
得られたシートを用いてケースを作成し、カーボネート系の有機溶媒からなる電解液を用いる電池構成材料を収納して保存試験を実施した。
【０８４５】
保存試験：４０℃、９０％の恒温恒湿層に３ケ月放置し、金属箔層と内層とのデラミを確認した。いずれも、デラミ数／１０検体で表示した。
実施例１    ０／１０
実施例２    ０／１０
比較例１    １０／１０
比較例２    ２／１０
【０８４６】
以上説明したような構成をとることにより、電解液による金属箔層２と内層１２２との間でデラミのおそれがなくなり、更に、上記第１、第３、場合によっては追加第３の基材フィルム１ａ、１ｃ、１ｄによる各種の機械的強度および耐性の向上とともに、金属箔層２の両側が、第１の基材フィルム層１ａと第３の基材フィルム層１ｃとで挟み込まれ、更に追加の第３の基材フィルム層１ｄがその内側に積層されて、特に、内部から突き刺し等に対する強度が向上するとともに、金属箔層を保護し、電池用シートとして更に安定し多バリア性が得られるという効果を奏する。
【０８４７】
また電池ケース用シートに文字、絵柄などの印刷を施す場合には、最外層の第１の基材フィルム層１ａの内面（積層面）に所謂裏刷り方式で予め印刷し、この面に次の層を積層して、電池ケース用シートを完成させることにより、表面の摩擦等で損なわれることのない印刷画像を形成することができる。
【図１】
0005531977.tif 000003
【図２】
0005531977.tif 000004
【図３】
0005531977.tif 000005
【図４】
0005531977.tif 000006
【図５】
0005531977.tif 000007
【図６】
0005531977.tif 000008
【図７】
0005531977.tif 000009
【図８】
0005531977.tif 000010
【図９】
0005531977.tif 000011
【図１０】
0005531977.tif 000012
【図１１】
0005531977.tif 000013
【図１２】
0005531977.tif 000014
【図１３】
0005531977.tif 000015
【図１４】
0005531977.tif 000016
【図１５】
0005531977.tif 000017
【図１６】
0005531977.tif 000018
【図１７】
0005531977.tif 000019
【図１８】
0005531977.tif 000020
【図１９】
0005531977.tif 000021
【図２０】
0005531977.tif 000022
【図２１】
0005531977.tif 000023
【図２２】
0005531977.tif 000024
【図２３】
0005531977.tif 000025
【図２４】
0005531977.tif 000026
【図２５】
0005531977.tif 000027
【図２６】
0005531977.tif 000028
【図２７】
0005531977.tif 000029
【図２８】
0005531977.tif 000030
【図２９】
0005531977.tif 000031
【図３０】
0005531977.tif 000032
【図３１】
0005531977.tif 000033
【図３２】
0005531977.tif 000034
【図３３】
0005531977.tif 000035
【図３４】
0005531977.tif 000036
【図３５】
0005531977.tif 000037
【図３６】
0005531977.tif 000038
【図３７】
0005531977.tif 000039
【図３８】
0005531977.tif 000040
【図３９】
0005531977.tif 000041
【図４０】
0005531977.tif 000042
【図４１】
0005531977.tif 000043
【図４２】
0005531977.tif 000044
【図４３】
0005531977.tif 000045
【図４４】
0005531977.tif 000046
【図４５】
0005531977.tif 000047
【図４６】
0005531977.tif 000048
【図４７】
0005531977.tif 000049
【図４８】
0005531977.tif 000050
【図４９】
0005531977.tif 000051
【図５０】
0005531977.tif 000052
【図５１】
0005531977.tif 000053
【図５２】
0005531977.tif 000054
【図５３】
0005531977.tif 000055
【図５４】
0005531977.tif 000056
【図５５】
0005531977.tif 000057
【図５６】
0005531977.tif 000058
【図５７】
0005531977.tif 000059
【図５８】
0005531977.tif 000060
【図５９】
0005531977.tif 000061
【図６０】
0005531977.tif 000062
【図６１】
0005531977.tif 000063
【図６２】
0005531977.tif 000064
【図６３】
0005531977.tif 000065
【図６４】
0005531977.tif 000066
【図６５】
0005531977.tif 000067
【図６６】
0005531977.tif 000068
【図６７】
0005531977.tif 000069
【図６８】
0005531977.tif 000070
【図６９】
0005531977.tif 000071
【図７０】
0005531977.tif 000072
【図７１】
0005531977.tif 000073
【図７２】
0005531977.tif 000074
【図７３】
0005531977.tif 000075
【図７４】
0005531977.tif 000076
【図７５】
0005531977.tif 000077
【図７６】
0005531977.tif 000078
【図７７】
0005531977.tif 000079
【図７８】
0005531977.tif 000080